(57)【要約】液状の糖誘導体変性シリコーン及び該糖誘導体変性シリコーンの親水性変性剤である糖誘導体に由来する親水性不純物を含有する不純物含有組成物を、該親水性不純物を捕捉可能な固体粒子と接触させて該親水性不純物を該固体粒子に捕捉させる捕捉工程、及び、前記糖誘導体変性シリコーン及び前記固体粒子を分離する分離工程を含む、液状の高純度糖誘導体変性シリコーン又はその組成物の製造方法。本発明は、商業的規模での生産に有用な、液状の高純度な糖誘導体変性シリコーン又はその組成物の製造方法を提供するものである。【特許請求の範囲】
【請求項１】
液状の糖誘導体変性シリコーン及び該糖誘導体変性シリコーンの親水性変性剤である糖誘導体に由来する親水性不純物を含有する不純物含有組成物を、該親水性不純物を捕捉可能な固体粒子と接触させて該親水性不純物を該固体粒子に捕捉させる捕捉工程、及び、
前記糖誘導体変性シリコーン及び前記固体粒子を分離する分離工程
を含む、液状の高純度糖誘導体変性シリコーン又はその組成物の製造方法。
【請求項２】
前記固体粒子が、ケイ素原子不含低分子有機化合物、ケイ素原子不含の非架橋型親水性高分子有機化合物、ケイ素原子不含の架橋型親水性高分子有機化合物、塩類、鉱物由来材料、及び、活性炭から選ばれる１以上の物質を含む、請求項１記載の製造方法。
【請求項３】
前記固体粒子がケイ素原子不含の架橋型親水性高分子有機化合物を含む、請求項１又は２のいずれかに記載の製造方法。
【請求項４】
前記固体粒子が多孔質である、請求項１乃至３のいずれかに記載の製造方法。
【請求項５】
前記固体粒子が二酸化ケイ素を含む、請求項１乃至４のいずれかに記載の製造方法。
【請求項６】
前記固体粒子が、少なくとも１種の水素結合形成性物質及び／又は少なくとも一種のイオン結合形成性物質及び／又はこれらの水和物を含む、請求項１乃至５のいずれかに記載の製造方法。
【請求項７】
前記分離工程が、濾過材を用いる濾過工程を含む、請求項１乃至６のいずれかに記載の製造方法。
【請求項８】
前記不純物含有組成物を、前記糖誘導体変性シリコーンの良溶媒且つ前記親水性不純物の貧溶媒である溶媒により希釈後に、前記捕捉工程において前記固体粒子と接触させる、請求項１乃至７のいずれかに記載の製造方法。
【請求項９】
前記分離工程後の前記組成物を加熱及び／又は減圧して前記溶媒を除去する工程を含む、請求項８記載の製造方法。
【請求項１０】
前記糖誘導体変性シリコーンが、下記一般式（１）：
【化４３】
2015162904.tif 000051
｛式中、Ｒ1は一価有機基（但し、Ｒ２、Ｌ及びＱを除く）、水素原子又は水酸基を表し、Ｒ２は炭素原子数９〜６０の、置換若しくは非置換の、直鎖状若しくは分岐状の一価炭化水素基、又は、下記一般式（２−１）：
【化４４】
2015162904.tif 000052
（式中、Ｒ１１はそれぞれ独立して置換若しくは非置換の炭素原子数１〜３０の一価炭化水素基、水酸基又は水素原子であり、Ｒ１１のうち少なくとも一つは前記一価炭化水素基である。ｔは２〜１０の範囲の数であり、ｒは１〜５００の範囲の数である）若しくは下記一般式（２−２）：
【化４５】
2015162904.tif 000053
（式中、Ｒ１１及びｒは上記のとおりである）で表される鎖状のオルガノシロキサン基を表し、Ｌ１はｉ＝１のときの下記一般式（３）：
【化４６】
2015162904.tif 000054
（式中、Ｒ３はそれぞれ独立して炭素原子数１〜３０の、置換若しくは非置換の、直鎖状若しくは分岐状の一価炭化水素基を表し、Ｒ４はそれぞれ独立して炭素原子数１〜６のアルキル基又はフェニル基を表し、Ｚは二価有機基を表し、ｉはＬｉで示されるシリルアルキル基の階層を表し、該シリルアルキル基の繰り返し数である階層数がｋのとき１〜ｋの整数であり、階層数ｋは１〜１０の整数であり、Ｌｉ＋１はｉがｋ未満のときは該シリルアルキル基であり、ｉ＝ｋのときはＲ４であり、ｈｉは０〜３の範囲の数である）で表される、シロキサンデンドロン構造を有するシリルアルキル基を表し、Ｑは糖誘導体基を表し、
ａ 、ｂ 、ｃ及びｄは、それぞれ、１．０≦ａ≦２．５、０≦ｂ≦１．５、０≦ｃ≦１．５、０．０００１≦ｄ≦１．５の範囲にある数である｝で表される、糖誘導体変性シリコーンである、請求項１乃至９のいずれかに記載の製造方法。
【請求項１１】
前記糖誘導体基が、単糖類、二糖類又はオリゴ糖（少糖）類から誘導される基である、請求項１０記載の製造方法。
【請求項１２】
前記糖誘導体基が、糖アルコール基含有有機基である、請求項１０又は１１記載の製造方法。
【請求項１３】
前記糖誘導体変性シリコーンが下記一般式（４−１）：
【化４７】
2015162904.tif 000055
（式中、
Ｒは二価有機基を表し、
ｅは１又は２である）、又は、下記一般式（４−２）：
【化４８】
2015162904.tif 000056
（式中、
Ｒは上記のとおりであり、
ｅ’は０又は１である）で表される糖アルコール基含有有機基で変性されている、請求項１乃至１２のいずれかに記載の製造方法。
【請求項１４】
前記糖誘導体変性シリコーンが、糖誘導体変性架橋シリコーンである、請求項１乃至１３のいずれかに記載の製造方法。
【請求項１５】
請求項１乃至１４のいずれかに記載の製造方法により得られた、透明乃至半透明の液状の高純度糖誘導体変性シリコーン又はその組成物。
【請求項１６】
請求項１５記載の透明乃至半透明の液状の高純度糖誘導体変性シリコーン又はその組成物を含有する、外用剤若しくは化粧料、又は、工業用材料。
【発明の詳細な説明】
【技術分野】
【０００１】
本発明は、液状の高純度の糖誘導体変性シリコーン又はその組成物の製造方法に関する。更に、本発明は、前記液状の高純度糖誘導体変性シリコーン又はその組成物の、外用剤、化粧料、各種工業用材料への使用に関する。本願は２０１４年０４月２１日に日本国に出願された特願２０１４−０８７７１１号に基づいて優先権を主張し、その内容をここに援用する。
【背景技術】
【０００２】
糖類とシリコーンの化合物としては、多糖類をシリコーンにより変性したタイプのシリコーン変性多糖類（分子の主骨格が多糖、特許文献１〜６参照）と、シリコーン鎖或いはシリコーン骨格に対して比較的短い単糖ないしはオリゴ糖鎖を結合させたタイプの糖誘導体変性シリコーン（分子の主骨格がシリコーン、特許文献７〜３０参照）が知られている。【０００３】
前者は粉末状固体であり、後者は粘稠液体である場合が多い。一般に、粉末状製品については外観上の不透明性は問題とならないが、液状の製品が白濁していると、見栄えや潜在的な相分離の可能性を問題視される場合が多い。液状の糖誘導体変性シリコーンについては化学構造や製造方法に関して前記のとおり多くの検討がなされてきたが、商業的規模での製造難易度が高いため、商品化されているものは非常に少ない。すなわち、一般には、シリコーン骨格に対する糖誘導体の導入反応が化学当量（モル当量）で進行するケースは殆ど無いため、通常は糖誘導体を過剰に仕込むことにより導入反応を完結させる。したがって、反応系には生成物である糖誘導体変性シリコーン共重合体の他に未反応の糖変性剤（糖誘導体）が残存し、濁りの原因となる。糖誘導体は沸点が高い又は高分子量であるため、ストリッピングによる精製は全く有効でない。このため、商業的な規模で高純度の糖変性シリコーンを得ることは非常に困難であった。【０００４】
糖誘導体変性シリコーンの製造法として、反応性不飽和基を有する糖誘導体をオルガノハイドロジェンシロキサンに付加させる方法が知られている（特許文献８〜１０、１３、１７〜１９、２３〜２８）。糖誘導体変性シリコーン構造におけるシリコーン部の分子量又は重量比が小さい場合は、残存する糖誘導体と糖誘導体変性シリコーンとが相溶するため濁りの少ない製品が得られ易い（特許文献１０、１８、１９、２３）が、設計可能な構造が限定されるために利用範囲が限られるという問題がある。通常は、糖誘導体変性シリコーンの多くにおいて、残存糖誘導体と生成物である糖誘導体変性シリコーンとの相溶性は低く、製品の外観は白濁不均一で製造後保管中に相分離に至る場合が多い。このため、溶媒抽出、カラムクロマトグラフィー、透析、膜分離（精密濾過或いは限外濾過）、再沈殿等の手法により、残存する糖誘導体を除去する精製処置が行われる（特許文献９、１３、１７及び特許文献３０の比較用製造例６）。しかし、これらの精製手法は多量の有機溶媒又は水を必要とするため廃棄物処理や効率面で問題が大きい。また、装置的にも実験室規模での適用に限られ、商業規模での大量生産に適さないという問題がある。なお、精密濾過とは、濾紙等では濾過できないコロイド粒子のような微細な粒子を濾過する方法の一つであり、多孔性の高分子膜を使用するものであるため、孔径が小さく短時間で膜が閉塞し易い点、濾過に時間を要するため、一般に粘性の高いシリコーンに適用する場合には、大過剰の溶媒で希釈して実施が必要な点に課題がある。【０００５】
なお、特許文献２４には糖誘導体として水酸基を保護した形の化合物を使用した例が示されているが、オルガノハイドロジェンシロキサンとの反応終了後に脱保護が必要なため、この手法であっても上記相分離の問題は避けられない。また、保護された糖誘導体をシリコーン鎖に導入した後に脱保護を行う手法は、シリコーンによる疎水性が増した環境下で加水分解を行うということであり、非常に効率が悪い。従って、脱保護のために酸処理条件を過酷にせざるを得ず、シリコーン主鎖の切断が生じる結果、所望の生成物を再現性よく得ることができないという新たな問題が生じる。【０００６】
特許文献２９は、その実施例１において、低粘度かつ低ＨＬＢであるキシリトール（糖誘導体）共変性オルガノポリシロキサンが、ヒドロシリル化反応後に低沸分を留去した後ろ過処理を施すことにより、透明液体として得られたことを報告している。この糖誘導体変性シリコーンは非常に低HLBかつ低粘度であるため、反応混合物中の残存糖誘導体原料と生成物である糖誘導体変性シリコーンの親和性が非常に乏しく、実験室規模では１〜２日静置しておくと二層分離が起こり、残存原料が沈殿するという特徴があった。そのため、上澄みである糖誘導体変性シリコーン主体の相だけを採取して濾過することにより、良好な透明性を得ることができた。従って、収率の低さや製造に時間を要する点、適用できる構造範囲が狭い点に課題があった。更に、商業規模での大量生産の場合には反応混合物の嵩（高さ）が増すため、二層分離に至るまでの時間が実験室規模よりもずっと長くかかる問題、並びに、上澄み液のみをろ過する作業が難しいという問題があった。【０００７】
糖誘導体変性シリコーンの別の製造法として、アミノ変性シリコーンを出発物質として、これに糖ラクトン又はα，β−不飽和カルボニル基を含有する糖誘導体を反応（マイケル付加）させる手法も知られている（特許文献７、１１、１２、１６、２２）。しかし、前記アミノ変性シリコーンのアミノ基と糖ラクトンとの反応で形成されるアミド結合は不安定であり、加水分解を起こしやすいという問題を有する。また、アミノ変性シリコーンとα，β−不飽和カルボニル基を含有する糖誘導体との反応では、第２級又は第３級のアミノ基が形成されるため、これを配合する処方との適合性、皮膚刺激性等の懸念がある。【０００８】
特許文献１４には、エポキシ変性シリコーンを出発物質として、これにアミノ基を有する糖誘導体を反応させる手法が開示されている。これにより得られる糖誘導体変性シリコーンは、加水分解に対する安定性は改善しているものの、着色が強く、経時でアンモニア様の強い臭気を発生し易いために、化粧品等への配合が困難であるという問題を有する。また、第２級又は第３級のアミノ基を有するために、これを配合する処方への適合性や皮膚刺激性などの懸念がある。【０００９】
特許文献１５、２０、２１にも特殊な糖誘導体変性シリコーンの製造方法及び精製の手法が開示されているが、非常に煩雑であり、商業的規模での大量生産は困難である。【００１０】
以上述べたとおり、これまで商業的規模で、液状の高純度な糖誘導体変性シリコーン又はこれを含む組成物を安定的に製造するための有用な方法は殆ど知られていなかった。更に、糖変性剤の種類によらず適用でき、商業的規模での生産にも無理なく対応可能である、液状の糖誘導体変性シリコーン高純度化の手法も知られていなかった。従って、製造が容易であり製造後に相分離や未反応原料の沈降等が起こらず、液状でありながら安定で濁りのほとんどない高純度の糖誘導体変性シリコーン又はこれを含む組成物、及び、それらの製法の開発が求められていた。
【先行技術文献】
【特許文献】
【００１１】
【特許文献１】特開平０６−１４５２０１号公報
【特許文献２】特開平０８−２８３３０２号公報
【特許文献３】特開平０８−１３４１０３号公報
【特許文献４】特開平０８−２８３３０４号公報
【特許文献５】特開平１１−３４９６０１号公報
【特許文献６】特開２００１−２４０６０５号公報
【特許文献７】特開昭６２−０６８８２０号公報
【特許文献８】特開昭６２−０３７０３９号公報
【特許文献９】特開平０５−１８６５９６号公報
【特許文献１０】特開平０６−３１６５９０号公報
【特許文献１１】特開平０７−１３３３５２号公報
【特許文献１２】特開平０８−２６９２０４号公報
【特許文献１３】特開平１０−２５９１８６号公報
【特許文献１４】特開平１０−３３０４８９号公報
【特許文献１５】特開平１１−０９２４９０号公報
【特許文献１６】特開２０００−１８６１５０号公報
【特許文献１７】特表２００３−５０３５２０号公報
【特許文献１８】特開２００２−１１９８４０号公報
【特許文献１９】特開２００２−１７９７９８号公報
【特許文献２０】特開２００３−１４７０８２号公報
【特許文献２１】特開２００３−１４６９９１号公報
【特許文献２２】特表２００８−５４２４７４号公報
【特許文献２３】特開２００８−１７９５７８号公報
【特許文献２４】特開２００８−２７４２４１号公報
【特許文献２５】特開２０１１−２４６７０５号公報
【特許文献２６】特開２０１１−２４６７０６号公報
【特許文献２７】特開２０１２−２４６４４５号公報
【特許文献２８】特開２０１２−２４６４４６号公報
【特許文献２９】特開２０１３−１５１６５７号公報
【特許文献３０】特開２０１３−１５１６５９号公報
【特許文献３１】特開２０１２−０４６５０８号公報
【発明の概要】
【発明が解決しようとする課題】
【００１２】
本発明は上記課題を解決すべくなされたものであり、商業的規模での生産に有用な、液状の高純度な糖誘導体変性シリコーン又はその組成物の製造方法を提供することをその目的とする。【００１３】
特に、本発明は、糖変性剤（糖誘導体）の種類によらず適用可能であり、商業的規模での生産にも容易に対応可能な、液状の糖誘導体変性シリコーンの高純度化の手法を提供することをその目的とする。【００１４】
また、本発明は、親水性不純物が大部分取り除かれたために、外観が透明乃至半透明である、液状で高純度な糖誘導体変性シリコーン又はその組成物を提供することを目的とする。【００１５】
特に、本発明は、透明性が高く、且つ、透明性が温度履歴に対して、また、長期保管後も維持されており、液状でありながら分離や沈殿等を起こしにくい、高純度の糖誘導体変性シリコーン又はその組成物を提供することを目的とする。【００１６】
そして、本発明は、そのような液状の高純度な糖誘導体変性シリコーン又はその組成物を、外用剤若しくは化粧料、又は、各種工業用材料に使用することをもその目的とする。
【課題を解決するための手段】
【００１７】
本発明の目的は、
液状の糖誘導体変性シリコーン及び該糖誘導体変性シリコーンの親水性変性剤である糖誘導体に由来する親水性不純物を含有する不純物含有組成物を、該親水性不純物を捕捉可能な固体粒子と接触させて該親水性不純物を該固体粒子に捕捉させる捕捉工程、及び、
前記糖誘導体変性シリコーン及び前記固体粒子を分離する分離工程
を含む、液状の高純度糖誘導体変性シリコーン又はその組成物の製造方法
により達成される。【００１８】
前記固体粒子は、ケイ素原子不含低分子有機化合物、ケイ素原子不含の非架橋型親水性高分子有機化合物、ケイ素原子不含の架橋型親水性高分子有機化合物、塩類、鉱物由来材料、及び、活性炭から選ばれる１以上の物質を含むことが好ましい。【００１９】
前記固体粒子は、ケイ素原子不含の架橋型親水性高分子有機化合物を含むことが好ましい。特に好適には、架橋型親水性高分子有機化合物はカルボキシビニルポリマー（カルボマー）などの架橋型ポリアクリレートやこれらの塩、部分中和物、アルキル変性カルボキシビニルポリマー（アクリレート／Ｃ１０-３０アルキルアクリレートクロスポリマー）などのアルキル変性架橋型ポリアクリレートやこれらの塩、部分中和物、架橋型ポリアクリルアミド、架橋ポリ（２−アクリルアミド−２−メチルプロパンスルホン酸）ポリマーなどから選ばれる1種類以上である。【００２０】
前記固体粒子は多孔質であることが好ましい。【００２１】
前記固体粒子は二酸化ケイ素を含むことが好ましい。【００２２】
前記固体粒子は、少なくとも１種の水素結合形成性物質及び／又は少なくとも一種のイオン結合形成性物質及び／又はそれらの水和物を含むことが好ましい。【００２３】
前記分離工程は、濾過材（フィルター）を用いる濾過工程を含むことが好ましい。【００２４】
前記不純物含有組成物を、前記糖誘導体変性シリコーンの良溶媒且つ前記親水性不純物の貧溶媒である溶媒により希釈後に、前記捕捉工程において前記固体粒子と接触させることが好ましい。この場合、本発明の製造方法は、前記分離工程後の前記組成物を加熱及び／又は減圧して前記溶媒を除去する工程を含むことが好ましい。【００２５】
前記糖誘導体変性シリコーンは、下記一般式（１）：
【化１】
2015162904.tif 000002
｛式中、Ｒ1は一価有機基（但し、Ｒ２、Ｌ及びＱを除く）、水素原子又は水酸基を表し、Ｒ２は炭素原子数９〜６０の、置換若しくは非置換の、直鎖状若しくは分岐状の一価炭化水素基、又は、下記一般式（２−１）：
【化２】
2015162904.tif 000003
（式中、Ｒ１１はそれぞれ独立して置換若しくは非置換の炭素原子数１〜３０の一価炭化水素基、水酸基又は水素原子であり、Ｒ１１のうち少なくとも一つは前記一価炭化水素基である。ｔは２〜１０の範囲の数であり、ｒは１〜５００の範囲の数である）若しくは下記一般式（２−２）：
【化３】
2015162904.tif 000004
（式中、Ｒ１１及びｒは上記のとおりである）で表される鎖状のオルガノシロキサン基を表し、Ｌ１はｉ＝１のときの下記一般式（３）：
【化４】
2015162904.tif 000005
（式中、Ｒ３はそれぞれ独立して炭素原子数１〜３０の、置換若しくは非置換の、直鎖状若しくは分岐状の一価炭化水素基を表し、Ｒ４はそれぞれ独立して炭素原子数１〜６のアルキル基又はフェニル基を表し、Ｚは二価有機基を表し、ｉはＬｉで示されるシリルアルキル基の階層を表し、該シリルアルキル基の繰り返し数である階層数がｋのとき１〜ｋの整数であり、階層数ｋは１〜１０の整数であり、Ｌｉ＋１はｉがｋ未満のときは該シリルアルキル基であり、ｉ＝ｋのときはＲ４であり、ｈｉは０〜３の範囲の数である）で表される、シロキサンデンドロン構造を有するシリルアルキル基を表し、Ｑは糖誘導体基を表し、
ａ 、ｂ 、ｃ及びｄは、それぞれ、１．０≦ａ≦２．５、０≦ｂ≦１．５、０≦ｃ≦１．５、０．０００１≦ｄ≦１．５の範囲にある数である｝で表される、糖誘導体変性シリコーンであることが好ましい。【００２６】
前記糖誘導体基は、単糖類、二糖類又はオリゴ糖（少糖）類から誘導される基であることが好ましい。【００２７】
前記糖誘導体基は、糖アルコール基含有有機基であることが好ましい。【００２８】
前記糖誘導体変性シリコーンは、下記一般式（４−１）：
【化５】
2015162904.tif 000006
（式中、
Ｒは二価有機基を表し、
ｅは１又は２である）、又は、下記一般式（４−２）：
【化６】
2015162904.tif 000007
（式中、
Ｒは上記のとおりであり、
ｅ’は０又は１である）で表される糖アルコール基含有有機基で変性されていることが好ましい。【００２９】
前記糖誘導体変性シリコーンは、糖誘導体変性架橋シリコーンであってもよい。【００３０】
本発明は、本発明の製造方法により得られた、透明乃至半透明の液状の高純度糖誘導体変性シリコーン又はその組成物にも関する。【００３１】
そして、本発明の目的は、本発明の製造方法により得られた、透明乃至半透明の液状の高純度糖誘導体変性シリコーン又はその組成物を含有する、外用剤若しくは化粧料、又は、工業用材料によっても達成される。
【発明の効果】
【００３２】
本発明の製造方法は液状の高純度糖誘導体変性シリコーン又はこれを含む組成物の商業的規模での製造に有用である。【００３３】
特に、本発明は、糖変性剤の種類によらず適用可能であり、液状の高純度糖誘導体変性シリコーン又はこれを含む組成物の商業的規模での生産にも容易に対応可能である。【００３４】
例えば、本発明は、蒸留による精製が困難な、糖変性剤の沸点が高い場合又は糖変性剤が高分子化合物である場合であっても、液状の高純度糖誘導体変性シリコーン又はこれを含む組成物を、安定的に、商業的規模で製造することができる。【００３５】
前記組成物が前記糖誘導体変性シリコーンの溶媒を含む場合には、高純度糖誘導体変性シリコーンの溶液を容易に製造することができ、当該溶液の製造は収率及び生産性に優れており、商業的規模の生産にも好適である。【００３６】
また、本発明の製造方法は、親水性不純物が大部分取り除かれたために、好適には外観が透明乃至半透明である、液状で高純度な糖誘導体変性シリコーン又はこれを含む組成物を提供することができる。【００３７】
そして、本発明の製造方法により得られる高純度糖誘導体変性シリコーン又はこれを含む組成物は、不純物、特に、親水性の糖変性剤に由来する不純物が取り除かれているため、製造後に相分離、未反応原料の沈降等が起こりにくい。したがって、化学的及び／又は物理的に安定である。【００３８】
したがって、本発明の製造方法は、透明性が高く、且つ、透明性が温度履歴に対して、また、長期保管後も維持されており、液状でありながら分離や沈殿等を起こしにくい、高純度の糖誘導体変性シリコーン又はこれを含む組成物を提供することができる。【００３９】
本発明により製造された高純度糖誘導体変性シリコーン又はこれを含む組成物は、外用剤若しくは化粧料に好適に使用することができ、更に、各種工業用材料にも幅広く使用することができる。
【発明を実施するための形態】
【００４０】
本発明の第１の態様は、
液状の糖誘導体変性シリコーン及び当該糖誘導体変性シリコーンの親水性変性剤である糖誘導体に由来する親水性不純物を含有する不純物含有組成物を、当該親水性不純物を捕捉可能な固体粒子と接触させて当該親水性不純物を当該固体粒子に捕捉させる捕捉工程、及び、
前記糖誘導体変性シリコーン及び前記固体粒子を分離する分離工程
を含む、液状の高純度糖誘導体変性シリコーン又はその組成物の製造方法である。
【００４１】
本発明においては、前記糖誘導体変性シリコーンは、糖アルコール変性シリコーンであることが好ましい。
【００４２】
本発明の第１の態様では、液状の高純度糖誘導体変性シリコーン又はその組成物を製造するにあたり、液状の糖誘導体変性シリコーン及び親水性不純物を含有する混合物を、当該親水性不純物を捕捉可能な固体粒子と接触させ、当該親水性不純物を選択的に当該固体粒子に捕捉させて、液状の糖誘導体変性シリコーン及び親水性不純物を分離する。固体粒子は１種類であってもよく、また、２種類以上の固体粒子を組み合わせて使用してもよい。
【００４３】
上記「固体」とは前記不純物と接触する環境下で固体であることを意味しており、好ましくは２０〜１００℃の範囲内、より好ましくは２０〜８０℃の範囲内、更により好ましくは室温（２５℃）〜６０℃において固体である。
【００４４】
上記「接触」の態様は限定されるものではなく、前記混合物を前記固体粒子に何らかの形式で接触させればよく、例えば、前記固体粒子の層を前記混合物が通過する形式でもよいが、前記混合物と前記固体粒子とを混合して攪拌する形式でもよい。
【００４５】
本発明の第１の態様の原理は、液状の糖誘導体変性シリコーン及び親水性不純物を含有する混合物中の当該親水性不純物を、当該親水性不純物を捕捉可能な固体粒子で処理することにより、当該混合物の濁り原因である前記親水性不純物が効果的に当該固体粒子に捕捉され、当該固体粒子群に取り込まれ、又は、当該固体粒子群に吸収若しくは保持され、液体である主成分（高純度糖誘導体変性シリコーン）からの固液分離が可能なように固体化されるというものである。すなわち、前記固体粒子は前記親水性不純物を選択的にゲル化或いは固化する。固体化された親水性不純物は通常の固液分離によって液状の糖誘導体変性シリコーンから分離することができる。したがって、高純度の液状の糖誘導体変性シリコーンを容易に得ることができる。
【００４６】
上記「捕捉」とは、親水性不純物が前記固体粒子に何らかの形態で結合することを意味しており、例えば、前記固体粒子表面への親水性不純物の付着、前記固体粒子内部への親水性不純物の吸収、前記固体粒子の群により形成されるネットワーク内への取り込み等が挙げられる。前記結合は物理的又は化学的な結合のいずれであってもよい。例えば、親水性不純物は前記固体粒子とファンデルワールス力などの分子間力により物理的に結合してもよく、また、イオン結合などの静電相互作用や共有結合により化学的に結合してもよく、或いは水素結合など分極に基づく分子間力により結合してもよい。すなわち、前記固体粒子は前記不純物と相互作用可能である。なお、前記親水性不純物が液体又は混合物中に溶解している場合は、前記固体粒子の群により形成されるネットワーク内への取り込みによるゲル化等により、前記親水性不純物それ自体が固体化しされて前記固体粒子と一体化することが好ましい。
【００４７】
例えば、糖誘導体変性シリコーン及び親水性不純物を含有する混合物中に、前記固体粒子として、親水性或いはイオン性の結晶粒子を加えることにより、これを核として前記親水性不純物が凝集し当該結晶粒子が塊状に成長することにより、当該親水性不純物を固体化して糖誘導体変性シリコーンから分離することを容易とすることができる。
【００４８】
また、糖誘導体変性シリコーン及び親水性不純物を含有する混合物中に、前記固体粒子として、架橋型親水性高分子の固体粒子を加えることにより、この高分子の三次元的網目構造内或いはこの固体粒子の群により形成されるネットワーク内に不純物が吸収されて保持されることにより、当該親水性不純物を固体またはゲルとして固定化し、糖誘導体変性シリコーンから分離することを容易とすることができる。
【００４９】
また、糖誘導体変性シリコーン及び親水性不純物を含有する混合物中に、前記固体粒子として、非架橋型親水性高分子の固体粒子を加えることにより、例えばこの高分子の組織内に前記不純物が溶け込み、又は吸収されて保持されることにより、或いはこの高分子の分子間相互作用による凝集ネットワーク内に不純物がトラップされることにより、当該親水性不純物を固体化して糖誘導体変性シリコーンから分離することを容易とすることができる。
【００５０】
更に、糖誘導体変性シリコーン及び親水性不純物を含有する混合物中に、前記固体粒子として、多孔質の固体粒子を加えることにより、この細孔内或いは粒子間の隙間等に毛細管現象等により前記親水性不純物が取り込まれ、保持されることにより、当該親水性不純物を固体化して糖誘導体変性シリコーン液から分離することを容易とするものであってよい。
【００５１】
前記固体粒子は親水性不純物を捕捉可能であるが、液状の糖誘導体変性シリコーンは捕捉しない。したがって、前記混合物を前記固体粒子と接触させることによって、親水性不純物だけが前記固体粒子に捕捉されるので、液状の糖誘導体変性シリコーンから親水性不純物を分離することができる。
【００５２】
前記固体粒子の構成材料は親水性不純物を捕捉可能である限り特に限定されるものではなく、各種の無機物質、有機物質又はこれらの混合物から構成されることが可能である。これらの固体粒子は表面処理されたものであってもよいし、表面処理されていないものでもよいが、表面処理を行なう場合は親水化処理が好ましい。前記固体粒子の構成材料は、親水性不純物と分子間力或いは静電相互作用、或いは共有結合を介して結びつくことのできる化学構造及び／又は物理的形状を有することが好ましい。前記固体粒子の構成材料として、親水性高分子有機化合物が特に好ましく、高純度化の効果の大きさから架橋型親水性高分子有機化合物が最も好ましい。これらの親水性高分子有機化合物はケイ素原子を含有していてもよいが、好ましくはその構造中にケイ素原子を含有しない。また、前記固体粒子の形状にも限定はなく、球状、立方体状、棒状、針状、板状、柱状、片状、粒状、多孔状、不定形状、紡錘状、繭状、繊維状、塊状、樹枝状、海綿状、角状、けい角状、丸み状、或いはこれらの粒子が房状等に凝集した形状でもよい。無機物質としては、炭素、ケイ素等の無機物単体、並びに、二酸化ケイ素、酸化チタン、酸化ジルコニウム、酸化マグネシウム、酸化カルシウム、酸化亜鉛、アルミナ等の金属酸化物が挙げられる。前記無機物質としては、金属酸化物が好ましく、二酸化ケイ素がより好ましい。
【００５３】
前記固体粒子は、ケイ素原子不含低分子有機化合物、ケイ素原子不含の非架橋型親水性高分子有機化合物、ケイ素原子不含の架橋型親水性高分子有機化合物、塩類、鉱物由来材料、及び、活性炭から選ばれる１以上の物質を含むことが好ましい。ケイ素原子不含低分子有機化合物としては、例えば、二価以上のカルボン酸やヒドロキシ酸等の有機酸や単糖類、二糖類、オリゴ糖類、低分子量のポリフェノール類、フェノール性水酸基を有するフラボノイド類、没食子酸やそのエステル、核酸塩基、これらの誘導体等が挙げられる。ケイ素原子不含の非架橋型親水性高分子化合物は、鎖状構造であっても分岐鎖構造であってもよく、例えば、多糖類、ポリビニルアルコールやポリエチレンオキサイド、ポリエチレングリコール、ポリアクリル酸、ポリアクリルアミド、及びこれらの誘導体等の水溶性有機高分子が挙げられる。ケイ素原子不含の架橋型親水性高分子化合物としては、例えばカルボキシビニルポリマー（カルボマー）などの架橋型ポリアクリレートやこれらの塩、部分中和物、アルキル変性カルボキシビニルポリマー（アクリレート／Ｃ１０-３０アルキルアクリレートクロスポリマー）などのアルキル変性架橋型ポリアクリレートやこれらの塩、部分中和物、架橋型ポリアクリルアミド、架橋ポリ（２−アクリルアミド−２−メチルプロパンスルホン酸）ポリマーなどが上げられるが、これらに限定されない。塩類としては、硫酸塩等の無機塩やカルボン酸塩などの有機酸塩、各種アミン塩等が挙げられる。鉱物由来原料としては、例えば、層状粘土鉱物や珪藻土、パーライト等が挙げられる。特に、カルボキシビニルポリマー（カルボマー）等の架橋型親水性有機高分子が好ましい。前記固体粒子は、好ましくは室温で粒子状である。
【００５４】
低分子有機化合物を含む固体粒子は低分子量の不純物を良好に捕捉することができ、高分子有機化合物を含む固体粒子は高分子量の不純物を良好に捕捉することができる。高分子有機化合物を含む固体粒子は低分子量の不純物をも良好に捕捉することができるが、低分子有機化合物を含む固体粒子は高分子量の不純物を捕捉することが困難である。糖変性剤は一般に高分子量であるので、高分子有機化合物を含む固体粒子の方が親水性不純物の捕捉能が高い。
【００５５】
前記固体粒子は多孔質であることが好ましい。多孔性無機物質としては、例えば、活性炭、ゼオライト、珪藻土、パーライト等が挙げられる。多孔性有機物質としては、デンプン−アクリル酸グラフト系、ポリアクリル酸塩系、ポリビニルアルコール系、酢酸ビニル−アクリル酸塩系、イソブチレン−マレイン酸系、ポリＮ−ビニルアセトアミド系など吸水性樹脂の多孔質体等が挙げられる。前記固体粒子としては多孔性無機物質を含むものが好ましく、特に、珪藻土が好ましい。前記固体粒子としては多孔性有機物質を含むものが好ましく、特にポリアクリル酸塩系の高吸水性樹脂が好ましい。
【００５６】
前記固体粒子は、少なくとも１種の水素結合形成性物質及び／又は少なくとも一種のイオン結合形成性物質及び／又はこれらの水和物を含むことが好ましい。親水性不純物の多くは、親水性であるが故に水素結合形成性及び／又はイオン結合形成性であるので、前記固体粒子が水素結合形成性物質及び／又はイオン結合形成性物質を含む場合は、水素結合及び／又はイオン結合により、親水性不純物を効果的に捕捉することができる。また、水和物は親水性不純物との相互作用が可能であり、特に、前記混合物中又は環境中の水分を捕捉し、当該水分が水素結合を媒介して親水性不純物と結合することができる。但し、親水性不純物との親和性の点では前記固体粒子は、少なくとも１種の水素結合形成性物質及び／又は少なくとも一種のイオン結合形成性物質を含むことが好ましい。また、これらの水素結合形成性物質またはイオン結合形成性物質は、組成式中に１個以上の水和水分子を有する水和物の形態であってもよい。
【００５７】
水素結合形成性物質は、水素結合を形成可能な固体である限り特に限定されるものではないが、ケイ素原子不含親水性低分子有機化合物、ケイ素原子不含親水性非架橋高分子有機化合物、ケイ素原子不含親水性架橋高分子化合物等が挙げられる。特に親水性の水素結合形成性物質であることが好ましく、分子間に２以上の水素結合を形成できる水素結合形成性物質が好ましい。
【００５８】
水素結合形成性物質は、水酸基、カルボキシル基、アルデヒド基、カルボニル基、アミノ基、アミド基、エーテル基等の水素結合可能な官能基を有することが好ましい。水素結合形成性物質は、例えば、糖、糖アルコール、多糖、水酸基含有ポリマー、フェノール類、アルデヒド、ケトン、カルボン酸、エステル、エーテル、アミノ酸、アミン、アミド、若しくは、これらの塩、又は、これらの混合物から選択することができる。前記水素結合形成性物質は、好ましくは室温（２５℃）〜６０℃で固体粒子状である。
【００５９】
糖としては、例えば、グルコース、フルクトース、ガラクトース、マンノース、タロース、ソルボース、キシロース、リキソース、フコース、アラビノース、ラムノース、リボース、リブロース、キシルロース、又はソルビトール等の単糖類；マルトース、ラクトース、セロビオース、トレハロース、スクロース等の二糖類；マルトトリオース等の三糖類、ガラクトオリゴ糖、フラクトオリゴ等、マンナンオリゴ糖等が挙げられる。
【００６０】
糖アルコールとしては、例えば、エリスリトール、トレイトール、アラビニトール、キシリトール、マンニトール等が挙げられる。
【００６１】
多糖としては、例えば、コーンスターチ等のデンプン又はその誘導体、アルギン酸、セルロース、デキストリン、グルカン、イヌリン、キトサン、ヒアルロン酸、コンドロイチン硫酸等が挙げられる。多糖においては、結晶性の少ないものを使用するのが好ましい。また、親水性不純物が酸性を示すものの場合にはキトサンなど塩基性多糖類を用いることが好ましく、親水性不純物が塩基性を示すものの場合にはアルギン酸、ヒアルロン酸、コンドロイチン硫酸など酸性多糖類を用いることが高純度化の実効の観点から好ましい。
【００６２】
水酸基含有ポリマーとしては、例えば、ポリエチレングリコール、ポリエチレンオキサイド、ポリエチレングリコール／ポリプロピレングリコール共重合体、ポリエチレンオキサイド／ポリプロピレンオキサイド共重合体等のグリコール、並びに、ポリビニルアルコール、ヒドロキシエチルアクリレートのポリマー又はコポリマー等が挙げられる。
【００６３】
フェノール類としては、例えば、フェノール；カテコール、レゾルシノール、ヒドロキノン；ピロガロール等が挙げられる。が、安全性の観点からは没食子酸、カテキン、フラボノイド、ケルセチン、アントシアニン、エラグ酸などのポリフェノール類を用いるほうが好ましい。これらの（ポリ）フェノール類は、親水性不純物が塩基性を示すものの場合には高純度化の効果が特に優れている。
【００６４】
アルデヒドとしては、例えば、グリセルアルデヒド等が挙げられる。
【００６５】
ケトンとしては、例えば、ジヒドロキシアセトン、ポリビニルピロリドン等が挙げられる。
【００６６】
カルボン酸としては、例えば、カプリン酸、ミリスチン酸、ラウリン酸、パルミチン酸、ステアリン酸等の飽和モノ脂肪酸；trans-クロトン酸等の不飽和モノ脂肪酸；乳酸、リンゴ酸、グリコール酸、酒石酸、クエン酸等のヒドロキシ酸；安息香酸、フタル酸、サリチル酸、没食子酸等の芳香族カルボン酸；シュウ酸、マロン酸、コハク酸、グルタル酸、アジピン酸、フマル酸、マレイン酸等のジカルボン酸；ポリ（メタ）アクリル酸、ポリグルタミン酸、ポリアスパラギン酸、非架橋型ポリ（メタ）アクリル酸等のポリカルボン酸等、カルボマー等の架橋型ポリアクリレート、アルキル変性カルボキシビニルポリマー（アクリレート／Ｃ１０-３０アルキルアクリレートクロスポリマー）などのアルキル変性架橋型ポリアクリレート、並びに、これらの無水物が挙げられる。
【００６７】
エステルとしては、例えば、親水性又は水溶性のポリエステル系ポリマー、(メタ)アクリル酸・(メタ)アクリル酸エステル共重合体、架橋型(メタ)アクリル酸・(メタ)アクリル酸エステル共重合体、グリコール酸のポリマーやコポリマー等が挙げられる。
【００６８】
エーテルとしては、例えば、エポシ樹脂、ポリエチレングリコール、ポリエチレンオキサイド、ポリエチレングリコール／ポリプロピレングリコール共重合体、ポリエチレンオキサイド／ポリプロピレンオキサイド共重合体等のグリコール等が挙げられる。中でもエポキシ樹脂粉末は、親水性不純物がアミノ基を有する場合にはエポキシ−アミンの反応により、親水性不純物がカルボン酸基を有する場合にはエポキシ−カルボン酸の反応により、当該不純物をトラップする効果に優れ、本発明の高純度化処理において有用である。
【００６９】
アミノ酸としては、アラニン、アルギニン、アスパラギン、アスパラギン酸、システイン、グルタミン、グルタミン酸、グリシン、ヒスチジン、ロイシン、イソロイシン、リシン、フェニルアラニン、プロリン、セリン、スレオニン、トリプトファン、チロシン、バリン、アスパルテーム、ピロリドンカルボン酸等が挙げられる。親水性不純物が酸性を示すものの場合にはリシン、アルギニン、ヒスチジン、トリプトファン、オルニチンなど塩基性アミノ酸を用いることが好ましく、親水性不純物が塩基性を示すものの場合にはグルタミン酸、アスパラギン酸など酸性アミノ酸を用いることが高純度化の実効の観点から好ましい。
【００７０】
アミンとしては、アデニン、グアニン等のプリン塩基；シトシン等のピリミジン塩基、各種アミノ樹脂やアミノ基含有ポリマー等が挙げられる。これらは、親水性不純物が酸性を示すものの場合には、高純度化の効果が特に優れている。
【００７１】
アミドとしては、ポリアミド、ポリアクリルアミド、架橋型ポリアクリルアミド、ポリオキサゾリン、ナイロンパウダー等が挙げられる。
【００７２】
水素結合形成性物質は結晶の形態にあることが好ましいが、これに限定されない。また、前記のように、組成式中に、水和水分子を有する水和物の形態であってもよい。
【００７３】
イオン結合形成性物質は、イオン結合を形成可能な固体である限り特に限定されるものではないが、ケイ素原子不含親水性低分子有機化合物、ケイ素原子不含親水性非架橋高分子有機化合物、ケイ素原子不含親水性架橋高分子化合物から選ばれるのが好ましい。また、前記のように、組成式中に、水和水分子を有する水和物の形態であってもよい。
【００７４】
イオン結合形成性物質は、カルボキシル基、アミノ基、カルボン酸陰イオン基、スルホン酸陰イオン基、第４級アンモニウム陽イオン基等のイオン結合可能な官能基を有することが好ましく、金属元素(主に陽イオン)と非金属元素(主に陰イオン)から構成される塩や、金属元素（陽イオン）と非金属の多原子イオン(陰イオン)とからなる塩、非金属の多原子イオン(陽イオン)と非金属元素(陰イオン)からなる塩であってもよい。イオン結合形成性物質は、例えば、無機塩、有機酸塩、第４級アンモニウム塩、ベタイン化合物、ポリアクリル酸塩系ポリマー、酢酸ビニル−アクリル酸塩系ポリマー、イソブチレン−マレイン酸塩系ポリマー、アクリルアミド／（メタ）アクリル酸塩系ポリマー、アクリルアミド／ジメチルアミノエチル（メタ）アクリレート共重合体の４級アンモニウム化ポリマー、カルボキシビニルポリマー（カルボマー）など架橋型ポリアクリレートの塩や部分中和物、アルキル変性カルボキシビニルポリマー（アクリレート／Ｃ１０-３０アルキルアクリレートクロスポリマー）などアルキル変性架橋型ポリアクリレートの塩や部分中和物、架橋型ポリ（２−アクリルアミド−２−メチルプロパンスルホン酸）ポリマーの塩や部分中和物、又は、これらの混合物から選択することができる。前記イオン結合形成性物質は、好ましくは室温で固体粒子状である。
【００７５】
水素結合形成性物質またはイオン結合形成性物質の水和物は、構造中に水分子を含む物質であり、本発明の固体粒子として好適に使用することができる。具体的には、当該物質は有機化合物でも無機化合物でもよく、例えばトレハロース二水和物、没食子酸一水和物、クエン酸３Ｎａ二水和物、カテキン水和物、エラグ酸２水和物などが好ましく例示される。この他、例えば、水和性無機塩も好ましい。水和性無機塩は、水和能を有する無機塩であり、無水塩の形態でも、水和塩の形態であってもよい。水和性無機塩としては、例えば、硫酸ナトリウム、硫酸カルシウム、硫酸銅等の硫酸塩；炭酸ナトリウム等の炭酸塩；硝酸ニッケル等の硝酸塩；リン酸カルシウム等のリン酸塩；塩化カルシウム、塩化マグネシウム等の塩化物等が挙げられる。無機塩は、親水性不純物と接触する環境下において固体である限り、水溶性であっても水不溶性であってもよい。
【００７６】
前記固体粒子の粒径は特に限定されるものではない。この理由は、ほとんどの粒子の形状は、球や立方体といった単純かつ定量的に表現できるものではなく、複雑かつ不規則であることから、直接的に粒子径を定義することはできず、従って、測定原理が異なれば粒径の定義すなわち測定基準となるスケールそのものが異なるため、一般的に固体粒子の粒度分布が測定原理に依存するためである。また、利用する固体粒子の種類や性質に応じて、適した粒径に違いが有ると考えられるためである。前記固体粒子の粒度分布測定の原理としては、画像解析法、コールター法、遠心沈降法、レーザー回折・散乱法など公知の手法を利用できるが、累積重量百分率における積算値５０％の粒度を中間粒度（メジアン径）として考えた場合、目安としてはその中間粒度が１μｍ以上１ｍｍ以下の範囲内であることが好ましい。具体的には、前記固体粒子の中間粒度は１〜５００μｍの範囲が好ましく、５〜２００μｍがより好ましく、１０〜１００μｍが更により好ましい。中間粒度が１ｍｍを超えるような大粒子（群）の場合、単位質量あたりの粒子の総表面積が小さくなるため、親水性不純物の除去能力が低下する。逆に、中間粒度が１μｍに満たないような微細な粒子群の場合、総表面積が非常に大きくなるため親水性不純物の除去能力には優れるものの目詰まりを起こしやすく、糖誘導体変性シリコーンからの濾別に時間やコスト、追加の工夫を要すことから、商業的規模の大量生産という観点からの魅力が低下する。なお、ここでの中間粒度はレーザー回折・散乱式粒度分布測定装置を使用して測定された体積（重量）粒度分布におけるメジアン径を意味する。
【００７７】
前記固体粒子の一例として、鉱物由来材料の一つである珪藻土の好ましい粒径について説明する。珪藻土としては、乾燥品、焼成品、融剤焼成品、あるいはこれらの酸処理精製品などを好ましく利用できるが、中間粒度の大きいものは本発明の高純度化処理効果がほとんどなく、本発明の固体粒子には該当しない。例えば、中間粒度４０μｍを超える珪藻土固体粒子群は効果がほとんどないのに対し、中間粒度約３０μｍの珪藻土固体粒子群は、本発明の高純度化効果が認められる。そして、中間粒度約２０〜約１０μｍの珪藻土固体粒子群は優れた高純度化効果を有する。従って、珪藻土としては１〜３５μｍの中間粒度を有するものが好ましく、５〜３０μｍの中間粒度を有するものが更に好ましく、１０〜２０μｍの中間粒度を有するものが最も好ましい。
【００７８】
前記固体粒子は最終的に層の形態となることが好ましい。前記固体粒子の層は、例えば、液状の糖誘導体変性シリコーン及び親水性不純物を含有する混合物と前記固体粒子とを混合・攪拌し、所定時間放置し、前記固体粒子を沈降させることによって形成することができる。これにより、親水性不純物を前記固体粒子が効果的に捕捉することが可能となり、前記混合物の濁り原因である親水性不純物を層内に取り込み、或いは、層内に吸収して保持することができる。また、前記固体粒子を予め出入り口を供えた筐体内部に充填し、漏れのないよう出入り口にフィルターをセットして、前記液状の糖誘導体変性シリコーン及び親水性不純物を含有する混合物をこの筐体内部を繰り返し通過させる手法等によっても、親水性不純物の前記固体粒子による捕捉が可能である。この場合は、予め前記固体粒子の層が筐体内に形成されていることになる。
【００７９】
前記親水性不純物を捕捉した固体粒子は、適当な手段により、液状の糖誘導体変性シリコーンから分離されることが好ましい。前記固体粒子は固体である一方、前記糖誘導体変性シリコーンは液体であるので、前記分離手段としては、濾過、遠心分離等の公知の固液分離手段を使用することができる。商業的規模での実施には濾過が好ましい。したがって、本発明における糖誘導体変性シリコーン及び親水性不純物を分離する工程としては、濾過材を含む濾過工程が好ましく、当該濾過材によって、前記固体粒子を濾過して液状の糖誘導体変性シリコーンから分離することがより好ましい。
【００８０】
例えば、前記固体粒子が０．５μｍ以上の範囲に粒度分布を持つ場合には、０．５μｍ以上の粒子を除去可能な濾過材によって、液状の糖誘導体変性シリコーンと前記固体粒子を分離することができる。具体的には、前記混合物を前記固体粒子に接触させた後に、前記濾過材を用いて前記固体粒子を濾過することにより、前記混合物から前記固体粒子を分離することができる。前記固体粒子には親水性不純物が捕捉されているので、これにより、前記混合物から親水性不純物を分離することができる。
【００８１】
前記固体粒子を液状の糖誘導体変性シリコーンから分離する濾過材としては、特に限定されるものではないが、例えば、セルロース等の天然繊維、ナイロン、ポリプロピレン、ポリエーテルサルホン、セルロースアセテート、ＰＴＦＥ、ポリエチレンテレフタレート等の合成繊維、ステンレススチール、ガラス繊維或いは、これらの混合物からなる各種の繊維から構成される濾紙、織布、不織布等、或いは、前記多孔質無機物質又は多孔質有機物質からなる各種のフィルターが挙げられる。
【００８２】
前記濾過工程においては濾過助剤を更に用いることが好ましい。前記濾過助剤は、粉末状又は繊維状であることが好ましく、活性炭、珪藻土、パーライト、ガラス（粒子又は繊維）、セルロース（粉末又は繊維）及びその誘導体から選択される１つ以上を使用することがより好ましい。なお、前記固体粒子を濾過助剤として使用することもできる。
【００８３】
前記濾過助剤が粉末状の場合は、その中間粒度が５μｍ以上であることが好ましい。具体的には、濾過助剤の中間粒度は５〜１００μｍの範囲が好ましく、１０〜６０μｍがより好ましく、２０〜５０μｍが更により好ましい。中間粒度は、画像解析法、コールター法、遠心沈降法、レーザー回折・散乱法等を用いた公知の測定装置により測定することができる。なお、ここでの中間粒度はレーザー回折・散乱式粒度分布測定装置を使用して測定された体積（重量）粒度分布におけるメジアン径を意味する。
【００８４】
前記分離工程は、０〜１００℃の範囲内で実施することが好ましく、１５〜８０℃の範囲内がより好ましく、室温（２５℃）〜６０℃の範囲内が更により好ましい。
【００８５】
本発明では、上記の第１の態様において、液状の糖誘導体変性シリコーン及び親水性不純物の混合物を、前記糖誘導体変性シリコーンの良溶媒且つ前記親水性不純物の貧溶媒である溶媒により希釈後に、前記捕捉工程において前記固体粒子と接触させることが好ましい。
【００８６】
前記溶媒は、液状の糖誘導体変性シリコーンの良溶媒且つ親水性不純物の貧溶媒であるものから選ばれ、例えば疎水性溶媒であってもよい。液状の糖誘導体変性シリコーン及び親水性不純物を含有する混合物を、当該溶媒で希釈することにより、親水性不純物同士が凝集してそのサイズが大きくなり、前記固体粒子に捕捉されやすくなり、液状の糖誘導体変性シリコーンから分離させ易くなる効果がある。また、液状の糖誘導体変性シリコーンを前記溶媒で希釈することにより、未希釈状態では非常に粘稠な当該糖誘導体変性シリコーンの粘度を効果的に下げることができるので、固液分離操作も容易となる。
【００８７】
液状の糖誘導体変性シリコーンの良溶媒且つ親水性不純物の貧溶媒である溶媒としては、疎水性溶媒が好ましく、例えば、ペンタン、ヘプタン等の脂肪族炭化水素；ベンゼン、トルエン等の芳香族炭化水素；ジメチルポリシロキサン、メチルフェニルポリシロキサン、環状シリコーン、カプリリルメチコン等のシリコーン等が挙げられる。前記溶媒は揮発性であることが好ましい。
【００８８】
前記溶媒で希釈する場合には、高純度の糖誘導体変性シリコーンの溶液を容易に製造することができ、高純度の糖誘導体変性シリコーンの組成物の商業的規模の生産に好適である。
【００８９】
一方、本発明の製造方法は、前記分離工程後の前記混合液を加熱及び／又は減圧して前記溶媒を除去する工程を含んでもよい。加熱温度は特に限定されるものではなく、例えば、４０〜１２０℃とすることができる。減圧の程度も特に限定されるものではなく、例えば、０．０１〜０．８気圧とすることができる。加熱時間及び減圧時間も特に限定されるものではなく、例えば、１０分〜２４時間とすることができる。
【００９０】
前記溶媒を除去する場合には、高純度の糖誘導体変性シリコーンを容易に製造することができ、高純度の糖誘導体変性シリコーンの商業的規模の生産に好適である。
【００９１】
本発明の第１の態様は、例えば、液状の糖誘導体変性シリコーン及び親水性不純物を含有する不純物含有組成物（混合物）に前記固体粒子を混合して得られた組成物を濾過して当該組成物から前記固体粒子を除去することによって実施可能であり、これにより、液状の糖誘導体変性シリコーン及び親水性不純物を分離することができる。
【００９２】
前記親水性不純物は、親水性である限り特に限定されるものではないが、典型的には、糖誘導体変性シリコーンの製造原料の１つである糖誘導体（糖変性剤）又はこれに由来するものである。糖誘導体としては、例えば、後述する、分子鎖の末端に炭素−炭素二重結合を有する糖誘導体等の反応性不飽和基を１分子中に１つ有する糖誘導体、好ましくは、糖のモノ不飽和エーテル化合物、が挙げられる。また、糖誘導体に由来するものとしては、糖、が挙げられる。例えば、前記糖変性剤がモノアリルエーテル化糖であった場合、糖誘導体変性シリコーンの合成反応後には当該変性剤の余剰分の大半はモノプロペニルエーテル化糖に異性化しており、これが着臭を発生させる原因となるため、合成工程に引き続き、後述する酸処理工程を実施してプロペニルエーテル体を加水分解させ、糖に変換することが好ましい。従って、前記酸処理工程後、前記親水性不純物には糖それ自体が含まれることになる。糖それ自体は、糖のモノ不飽和エーテル化合物よりも糖誘導体変性シリコーンに対する親和性が低いため、当該変性シリコーン中にほとんど溶存しない。従って、酸処理工程後に本発明の固体粒子による高純度化処理を実施することにより、より効果的に親水性不純物を捕捉して取り除き、一層優れた高純度化を達成することができる。
【００９３】
以下、本発明の対象である液状の糖誘導体変性シリコーンについて説明する。
【００９４】
［糖誘導体変性シリコーン］
本発明を適用できる糖誘導体変性シリコーンは、糖誘導体で変性されたシリコーン化合物であって、液状のものであり、好ましくは少なくとも１００℃で液体である。そして、この条件を満たすものであればその化学構造等に制限は無い。
【００９５】
本発明において「液状」又は「液体」であるとは、所定の容器内のオルガノポリシロキサンの液面を水平とした後、当該容器を傾斜させ、１時間後、好ましくは３０分後、より好ましくは１０分後に、当該液面が再度水平となりうることを意味する。ここで、「水平」とは、重力の作用方向に対して直角に交差する平面を形成することを意味する。前記糖誘導体変性シリコーンは、少なくとも１００℃において液体であることが好ましいが、１００℃以下〜室温の範囲でも液状を呈することがより好ましい。具体的には、好ましくは８０℃においても液体であり、より好ましくは４０℃においても液体であり、更により好ましくは室温（２５℃）においても液体である。なお、１００℃以上で液状であるものは当然であるが、室温（２５℃）以下の温度において流動性を呈さない半ゲル状或いは軟質固形状であっても、例えば、１００℃に加温すれば液状を呈する糖誘導体変性シリコーンは、液状の糖誘導体変性シリコーンの範囲内に包含される。
【００９６】
糖誘導体変性シリコーンは、下記一般式（１）：
【化７】
2015162904.tif 000008
｛式中、Ｒ1は一価有機基（但し、Ｒ２、Ｌ及びＱを除く）、水素原子又は水酸基を表し、Ｒ２は炭素原子数９〜６０の、置換若しくは非置換の、直鎖状若しくは分岐状の一価炭化水素基、又は、下記一般式（２−１）：
【化８】
2015162904.tif 000009
（式中、Ｒ１１はそれぞれ独立して置換若しくは非置換の炭素原子数１〜３０の一価炭化水素基、水酸基又は水素原子であり、Ｒ１１のうち少なくとも一つは前記一価炭化水素基である。ｔは２〜１０の範囲の数であり、ｒは１〜５００の範囲の数である）若しくは下記一般式（２−２）：
【化９】
2015162904.tif 000010
（式中、Ｒ１１及びｒは上記のとおりである）で表される鎖状のオルガノシロキサン基を表し、Ｌ１はｉ＝１のときの下記一般式（３）：
【化１０】
2015162904.tif 000011
（式中、Ｒ３はそれぞれ独立して炭素原子数１〜３０の、置換若しくは非置換の、直鎖状若しくは分岐状の一価炭化水素基を表し、Ｒ４はそれぞれ独立して炭素原子数１〜６のアルキル基又はフェニル基を表し、Ｚは二価有機基を表し、ｉはＬｉで示されるシリルアルキル基の階層を表し、該シリルアルキル基の繰り返し数である階層数がｋのとき１〜ｋの整数であり、階層数ｋは１〜１０の整数であり、Ｌｉ＋１はｉがｋ未満のときは該シリルアルキル基であり、ｉ＝ｋのときはＲ４であり、ｈｉは０〜３の範囲の数である）で表される、シロキサンデンドロン構造を有するシリルアルキル基を表し、Ｑは糖誘導体基を表し、ａ 、ｂ 、ｃ及びｄは、それぞれ、１．０≦ａ≦２．５、０≦ｂ≦１．５、０≦ｃ≦１．５、０．０００１≦ｄ≦１．５の範囲にある数である｝で表される、糖誘導体変性シリコーンであることができる。
【００９７】
ここで、一般式（１）で表わされる糖誘導体変性シリコーンが、上記のＲ２で表わされる長鎖型の有機基又は鎖状のオルガノシロキサン基を有する場合、ｂは０より大きい数であり、０．０００１≦ｂ≦１．５であることが好ましく、０．００１≦ｂ≦１．５であることがより好ましい。同様に、一般式（１）で表わされる糖誘導体変性シリコーンが上記のＬ１で表わされるシロキサンデンドロン構造を有するシリルアルキル基を有する場合、ｃは０より大きい数であり、０．０００１≦ｃ≦１．５であることが好ましく、０．００１≦ｃ≦１．５であることがより好ましい。
【００９８】
前記糖誘導体変性シリコーンとしては、Ｑである糖誘導体基と共に、Ｒ２で表わされる長鎖型有機基若しくは鎖状のオルガノシロキサン基又はＬ１で表わされるシロキサンデンドロン構造を有するシリルアルキル基を有することが好ましい。
このとき、好適なｂ及びｃの値は、必須とする官能基により以下のように表わされる。
（１）Ｒ２で表わされる基を有する場合：０．００１≦ｂ≦１．５であり、かつ０≦ｃ≦１．５
（２）Ｌ１で表わされる基を有する場合：０≦ｂ≦１．５であり、かつ０．００１≦ｃ≦１．５
（３）Ｒ２で表わされる基とＬ１で表わされる基を両方有する場合：０．００１≦ｂ≦１．５であり、かつ０．００１≦ｃ≦１．５
【００９９】
一般式（１）のＲ１である一価有機基は互いに同一でも異なっていてもよく、Ｒ２、Ｌ１及びＱに該当する官能基でない限り、特に限定されるものではないが、炭素原子数１〜８の、置換若しくは非置換の、直鎖状若しくは分岐状の一価炭化水素基、−Ｒ５Ｏ（ＡＯ）ｎＲ６（式中、ＡＯは炭素原子数２〜４のオキシアルキレン基を表し、Ｒ５は炭素原子数３〜５の、置換若しくは非置換の、直鎖状若しくは分岐状の二価炭化水素基を表し、Ｒ６は水素原子、炭素原子数１〜２４の、置換若しくは非置換の、直鎖状若しくは分岐状の一価炭化水素基、又は、炭素原子数２〜２４の、置換若しくは非置換の、直鎖状若しくは分岐状のアシル基を表し、ｎ＝１〜１００である）で表される（ポリ）オキシアルキレン基、アルコキシ基、水酸基、水素原子、であることが好ましい。但し、Ｒ１が全て水酸基、水素原子、前記アルコキシ基又は前記（ポリ）オキシアルキレン基になることはない。
【０１００】
炭素原子数１〜８の一価炭化水素基としては、例えば、メチル基、エチル基、プロピル基、ブチル基、ペンチル基、ヘキシル基、ヘプチル基、オクチル基等のアルキル基；シクロペンチル基、シクロヘキシル基等のシクロアルキル基；ビニル基、アリル基、ブテニル基等のアルケニル基；フェニル基、トリル基等のアリール基；ベンジル基等のアラルキル基；及び、これらの基の炭素原子に結合した水素原子が少なくとも部分的にフッ素等のハロゲン原子、又は、エポキシ基、グリシジル基、アシル基、カルボキシル基、アミノ基、メタクリル基、メルカプト基等を含む有機基で置換された基（但し、総炭素原子数は１〜８）が挙げられる。一価炭化水素基は、アルケニル基以外の基であることが好ましく、メチル基、エチル基、又は、フェニル基が特に好ましい。また、アルコキシ基は、メトキシ基、エトキシ基、イソプロポキシ基、ブトキシ基等低級アルコキシ基や、ラウリルアルコキシ基、ミリスチルアルコキシ基、パルミチルアルコキシ基、オレイルアルコキシ基、ステアリルアルコキシ基、ベへニルアルコキシ基等高級アルコキシ基等が例示される。
【０１０１】
特に、Ｒ１は脂肪族不飽和結合を有しない炭素原子数１〜８の一価炭化水素基又は一価フッ化炭化水素基であることが好ましい。Ｒ１に属する脂肪族不飽和結合を有しない一価炭化水素基としては、メチル基、エチル基、プロピル基、ブチル基、ペンチル基、ヘキシル基等のアルキル基；フェニル基、トリル基、キシリル基等のアリール基；ベンジル基のようなアラルキル基が例示され、一価フッ化炭化水素基は、トリフルオロプロピル基、ペンタフルオロエチル基等のパーフルオロアルキル基が例示される。工業的には、Ｒ１がメチル基、エチル基、又は、フェニル基であることが好ましく、特に、全てのＲ１の９０モル％〜１００モル％が、メチル基、エチル基、又は、フェニル基から選択される基であることが好ましい。
【０１０２】
前記糖誘導体変性シリコーンは、更なる機能性の付与を目的として、糖誘導体基（−Ｑ）以外の変性基、特に短鎖又は中鎖炭化水素ベースの基、をＲ１として導入し、或いは設計することが可能である。すなわち、Ｒ１が置換の一価炭化水素基である場合、置換基を、付与したい特性及び用途に合わせて適宜選択することができる。例えば、化粧料や繊維処理剤原料として使用する場合に、使用感、感触や持続性の向上等を目的として、アミノ基、アミド基、アミノエチルアミノプロピル基、カルボキシル基等を一価炭化水素基の置換基として導入することができる。
【０１０３】
一般式（１）のＲ２の、炭素原子数９〜６０の、置換若しくは非置換の、直鎖状若しくは分岐状の一価炭化水素基は長鎖炭化水素基又は上記一般式（２−１）若しくは（２−２）で表される鎖状のオルガノシロキサン基であり、ポリシロキサンの主鎖及び／又は側鎖に導入されることにより、外用剤又は化粧料中に配合される油剤、粉体等の各種成分に対する親和性、乳化性及び分散性、更に、使用感をより改善することができる。更に、前記一価長鎖炭化水素基又は鎖状のオルガノポリシロキサン基は疎水性官能基であるために、アルキル基の含有量の多い有機油に対する相溶性・配合安定性がより改善される。Ｒ２は、全部が前記一価長鎖炭化水素基又は鎖状のオルガノポリシロキサン基であってもよく、これら両方の官能基であってよい。前記糖誘導体変性シリコーンにおいては、特に、Ｒ２の一部又は全部が、一価長鎖炭化水素基であることが好ましく、かかる一価長鎖炭化水素基を分子中に有することにより、前記糖誘導体変性シリコーンは、シリコーン油だけでなく、アルキル基含有量の多い非シリコーン油に対してもより優れた相溶性を示し、例えば、非シリコーン油からなる熱安定性、経時安定性に優れた乳化物、分散物を得ることができる。
【０１０４】
一般式（１）のＲ２で表される、ケイ素原子に結合した、炭素原子数９〜６０の、置換若しくは非置換の、直鎖状若しくは分岐状の一価炭化水素基は、互いに同一でも異なっていてもよく、更に、その構造は、直鎖状、分岐状、部分分岐状の中から選択される。本発明においては、特に、非置換且つ直鎖状の一価炭化水素基が好適に用いられる。非置換一価炭化水素基としては、例えば、炭素原子数９〜６０、好ましくは炭素原子数９〜３０、より好ましくは炭素原子数１０〜２５のアルキル基、アリール基又はアラルキル基が挙げられる。一方、置換一価炭化水素基としては、例えば、炭素原子数９〜３０、好ましくは炭素原子数９〜３０、より好ましくは炭素原子数１０〜２４のパーフルオロアルキル基、アミノアルキル基、アミドアルキル基、エステル基、が挙げられる。また、前記一価炭化水素基の炭素原子の一部がアルコキシ基で置換されていてもよく、アルコキシ基としては、メトキシ基、エトキシ基、プロポキシ基が例示される。このような一価炭化水素基は、特に、炭素原子数９〜３０のアルキル基であることが好ましく、一般式：−（ＣＨ２）ｖ’−ＣＨ３（ｖ’は８〜２９の範囲の数）で表される基が例示される。炭素原子数１０〜２４のアルキル基が特に好ましい。
【０１０５】
一般式（２−１）又は（２−２）で示される鎖状のオルガノシロキサン基は、シロキサンデンドロン構造を有するシリルアルキル基とは異なり、直鎖状のポリシロキサン鎖構造を有する。一般式（２−１）又は（２−２）において、Ｒ１１は各々独立に、置換若しくは非置換の炭素原子数１〜３０の一価炭化水素基、水酸基又は水素原子である。置換若しくは非置換の炭素原子数１〜３０の一価炭化水素基は、好ましくは、炭素原子数１〜３０のアルキル基、炭素原子数６〜３０のアリール基、炭素原子数６〜３０のアラルキル基、炭素原子数６〜３０のシクロアルキル基であり、メチル基，エチル基，プロピル基，ブチル基，ペンチル基，ヘキシル基，ヘプチル基，オクチル基，デシル基等のアルキル基；シクロペンチル基，シクロヘキシル基等のシクロアルキル基；フェニル基、トリル基等のアリール基が例示され、これらの基の炭素原子に結合した水素原子が少なくとも部分的にフッ素等のハロゲン原子、又は、エポキシ基、アシル基、カルボキシル基、アミノ基、メタクリル基、メルカプト基等を含む有機基で置換されていてもよい。Ｒ１１として特に好適には、メチル基，フェニル基又は水酸基が上げられ、Ｒ１１の一部がメチル基であり、一部が炭素原子数８〜３０の長鎖アルキル基であるような形態も好適である。
【０１０６】
一般式（２−１）又は（２−２）において、ｔは２〜１０の範囲の数であり、ｒは１〜５００の範囲の数であり、ｒが２〜５００の範囲の数であることが好ましい。かかる直鎖状のオルガノシロキサン基は疎水性であり、各種油剤との相溶性の観点から、ｒは１〜１００の範囲の数であることが好ましく、２〜３０の範囲の数であることが特に好ましい。
【０１０７】
一般式（３）で示される、シロキサンデンドロン構造を有するシリルアルキル基は、カルボシロキサン単位がデンドリマー状に広がった構造を包含し、高撥水性を呈する官能基であり、親水性基との組み合わせのバランスに優れ、前記糖誘導体変性シリコーンを配合した外用剤又は化粧料の使用時に、不快なベトツキ感を抑え、さっぱりした、自然な感触を与えることができる。更に、前記シロキサンデンドロン構造を有するシリルアルキル基は、化学的に安定であるために幅広い成分と組み合わせて使用することができるという有利な特性を付与する官能基である。
【０１０８】
一般式（３）のＲ３で表される、炭素原子数１〜３０の、置換若しくは非置換の、直鎖状若しくは分岐状の一価炭化水素基としては、例えば、メチル基、エチル基、プロピル基、ブチル基、ペンチル基、ヘキシル基、ヘプチル基、オクチル基等のアルキル基；シクロペンチル基、シクロヘキシル基等のシクロアルキル基；ビニル基、アリル基、ブテニル基等のアルケニル基；フェニル基、トリル基等のアリール基；ベンジル基等のアラルキル基；及び、これらの基の炭素原子に結合した水素原子が少なくとも部分的にフッ素等のハロゲン原子、又は、エポキシ基、グリシジル基、アシル基、カルボキシル基、アミノ基、メタクリル基、メルカプト基等を含む有機基で置換された基（但し、総炭素原子数は１〜３０）が挙げられる。
【０１０９】
一般式（３）のＲ４で表される、炭素原子数１〜６のアルキル基又はフェニル基のうち、炭素原子数１〜６のアルキル基としては、メチル、エチル、ｎ−プロピル、ｉ−プロピル、ｎ−ブチル、ｉ−ブチル、ｓ−ブチル、ペンチル、ネオペンチル、シクロペンチル、ヘキシル等の直鎖状、分岐状或いは環状のアルキル基が挙げられる。
【０１１０】
一般式（３）において、ｉ＝ｋのとき、Ｒ４はメチル基又はフェニル基であることが好ましい。特に、ｉ＝ｋのときはメチル基であることが好ましい。
【０１１１】
階層数ｋは、工業的には１〜３の整数であることが好適であり、より好適には、１又は２である。各階層数において、Ｌ１で示される基は以下のように表される。式中、Ｒ３、Ｒ４及びＺは前記と同様の基である。
【０１１２】
階層数ｋ＝１である場合、Ｌ１は下記一般式（３−１）で表される。
【化１１】
2015162904.tif 000012
【０１１３】
階層数ｋ＝２である場合、Ｌ１は下記一般式（３−２）で表される。
【化１２】
2015162904.tif 000013
【０１１４】
階層数ｋ＝３である場合、Ｌ１は下記一般式（３−３）で表される。
【化１３】
2015162904.tif 000014
【０１１５】
階層数が１〜３の場合における一般式（３−１）〜（３−３）で示される構造において、ｈ１、ｈ２及びｈ３は各々独立に０〜３の範囲の数である。これらのｈｉは特に０〜１の範囲の数であることが好ましく、ｈｉが０であることが特に好ましい。
【０１１６】
一般式（３）及び（３−１）〜（３−３）において、Ｚは、各々独立に、二価有機基であり、具体的には、ケイ素結合水素原子と、アルケニル基、アクリロキシ基、メタクリロキシ基等の不飽和炭化水素基を末端に有する官能基を付加反応させることにより形成される二価の有機基が挙げられるが、シロキサンデンドロン構造を有するシリルアルキル基の導入法に応じて、これらの官能基に限らず、適宜選択することができる。好ましくは、Ｚは、各々独立に、下記一般式：
【化１４】
2015162904.tif 000015
で示される二価の有機基から選ばれる基である。特に、Ｌ１におけるＺは、好適には、ケイ素結合水素原子と、アルケニル基の反応により導入される一般式−Ｒ７−で示される２価の有機基である。同様に、Ｚはケイ素結合水素原子と、不飽和カルボン酸エステル基との反応により導入される−Ｒ７−ＣＯＯ−Ｒ８−で示される２価の有機基が好適である。
【０１１７】
一方、階層数ｋが２以上であり、Ｌ２〜ＬｋであるＬｉで示されるシリルアルキル基において、Ｚは炭素原子数２〜１０のアルキレン基又は−Ｒ７−ＣＯＯ−Ｒ８−で示される２価の有機基であることが好ましく、エチレン基，プロピレン基，メチルエチレン基又はヘキシレン基、−ＣＨ２Ｃ（ＣＨ３）ＣＯＯ−Ｃ３Ｈ６−から選択される基であることが特に好ましい。
【０１１８】
上記一般式中、Ｒ７は、各々独立に、置換若しくは非置換の、直鎖状若しくは分岐鎖状の、炭素原子数２〜２２のアルキレン基若しくはアルケニレン基、又は、炭素原子数６〜２２のアリーレン基を表す。より具体的には、Ｒ７はエチレン基、プロピレン基、ブチレン基、ヘキシレン基等の直鎖状アルキレン基；メチルメチレン基、メチルエチレン基、１−メチルペンチレン基、１，４−ジメチルブチレン基等の分岐状アルキレン基が例示され、Ｒ８は、エチレン基、プロピレン基、メチルエチレン基又はヘキシレン基から選択される基であることが好ましい。
【０１１９】
上記一般式中、Ｒ８は、下記式で示される二価の有機基から選択される基であることが好ましい。
【化１５】
2015162904.tif 000016
【０１２０】
一般式（１）において、Ｑは糖誘導体基であり、前記糖誘導体変性シリコーンの親水性部位を構成する。Ｑは糖誘導体部位を有する限りその構造は限定されるものではないが、二価有機基を介して糖誘導体残基がケイ素原子に結合することが好ましい。
【０１２１】
一般式（１）において、Ｑは、単糖類、二糖類又はオリゴ糖（少糖）類から誘導される基であることができる。この場合、本発明に係る糖誘導変性シリコーンは単糖類、二糖類又はオリゴ糖（少糖）類によって変性されている。
【０１２２】
一般式（１）において、Ｑは、糖アルコール類から誘導される基であることが好ましい。したがって、Ｑは好ましくは糖アルコール基含有有機基である。糖アルコール基含有有機基においては、二価有機基を介して糖アルコール残基がケイ素原子に結合することが好ましい。この場合、本発明に係る糖誘導変性シリコーンは糖アルコール類によって変性されている。
【０１２３】
Ｑは、特に好ましくは、下記一般式（４−１）：
【化１６】
2015162904.tif 000017
（式中、
Ｒは二価有機基を表し、
ｅは１又は２である）、又は、下記一般式（４−２）：
【化１７】
2015162904.tif 000018
（式中、
Ｒは上記のとおりであり、
ｅ’は０又は１である）で表される。
【０１２４】
本発明に係る糖誘導体変性シリコーンは、上記一般式（４−１）又は（４−２）で表される糖アルコール含有有機基のうち、少なくとも１種がケイ素原子に結合していることが好ましい。更に、これらの糖アルコール含有有機基から選択される２種類以上の糖アルコール含有有機基を同一分子中に有するオルガノポリシロキサンであってもよい。同様に、異なる糖アルコール含有有機基を有するオルガノポリシロキサンの混合物を用いてもよい。
【０１２５】
一般式（４−１）又は（４−２）のＲで表される二価有機基は、特に限定されるものではないが、例えば、炭素原子数１〜３０の、置換若しくは非置換の、直鎖状又は分岐状の二価炭化水素基が挙げられる。炭素原子数３〜５の、置換若しくは非置換の、直鎖状又は分岐状の二価炭化水素基であることが好ましい。炭素原子数１〜３０の、置換若しくは非置換の、直鎖状又は分岐状の二価炭化水素基としては、例えば、メチレン基、ジメチレン基、トリメチレン基、テトラメチレン基、ペンタメチレン基、ヘキサメチレン基、ヘプタメチレン基、オクタメチレン基等の炭素原子数１〜３０の直鎖状若しくは分岐鎖状のアルキレン基；ビニレン基、アリレン基、ブテニレン基、ヘキセニレン基、オクテニレン基等の炭素原子数２〜３０のアルケニレン基；フェニレン基、ジフェニレン基等の炭素原子数６〜３０のアリーレン基；ジメチレンフェニレン基等の炭素原子数７〜３０のアルキレンアリーレン基；及び、これらの基の炭素原子に結合した水素原子が少なくとも部分的にフッ素等のハロゲン原子、又は、カルビノール基、エポキシ基、グリシジル基、アシル基、カルボキシル基、アミノ基、メタクリル基、メルカプト基、アミド基、オキシアルキレン基等を含む有機基で置換された基が挙げられる。二価炭化水素基は、炭素原子数１〜３０のアルキレン基であることが好ましく、炭素原子数１〜６のアルキレン基であることが好ましく、炭素原子数３〜５のアルキレン基がより好ましい。
【０１２６】
糖アルコール含有有機基としては、一般式（４−１）において、Ｒがプロピレン基であり、ｅ＝１である場合が特に好ましい。同様に、糖アルコール含有有機基として、一般式（４−２）において、Ｒがプロピレン基であり、ｅ＝０である場合が特に好ましい。この場合の糖アルコール含有有機基は一般式（４−１）又は一般式（４−２）に対応して、構造式：−Ｃ3Ｈ6−ＯＣＨ２[ＣＨ（ＯＨ）]３ＣＨ２ＯＨ、又は、構造式：−Ｃ3Ｈ6−ＯＣＨ｛ＣＨ（ＯＨ）ＣＨ２ＯＨ｝２で示されるキシリトール残基（以下、単に「キシリトール残基」或いは「キシリトール変性基」という）である。
【０１２７】
糖誘導体基、好ましくは糖アルコール含有有機基、の結合位置は、主鎖であるポリシロキサンの側鎖又は末端のいずれであってもよく、糖誘導体変性シリコーン１分子中に２以上の糖誘導体基を有する構造であってもよい。更に、これらの２以上の糖誘導体基は、同一又は異種の糖誘導体基であってもよい。これらの２以上の糖誘導体基は、主鎖であるポリシロキサンの側鎖のみ、末端のみ又は側鎖及び末端に結合する構造であってよい。
【０１２８】
非架橋の前記糖誘導体変性シリコーンは、例えば、ヒドロシリル化反応触媒の存在下において、（ａ）反応性不飽和基を１分子中に１つ有する糖誘導体、（ｂ）ケイ素原子結合水素原子を有するオルガノポリシロキサン、及び、（ｃ）反応性不飽和基を１分子中に１つ有する有機化合物、更に必要に応じて（ｄ）反応性不飽和基を１分子中に１つ有するシロキサンデンドロン化合物、及び／又は、（ｅ）反応性不飽和基を１分子中に１つ有する長鎖炭化水素化合物又は鎖状オルガノポリシロキサン化合物、を反応させることにより、得ることができる。上記の反応性不飽和基は、好適には、炭素−炭素二重結合を有する不飽和性の官能基である、アルケニル基又は不飽和脂肪酸エステル基が例示できる。成分（ｃ）により上記の−Ｒ１が導入され、成分（ｄ）により上記の−Ｌ１が導入され、成分（ｅ）により上記の−Ｒ２が導入される。
【０１２９】
（ａ）反応性不飽和基を１分子中に１つ有する糖誘導体は、オルガノポリシロキサンの変性剤であり、本発明における親水性不純物となりうる。
【０１３０】
前記糖誘導体変性シリコーンは、例えば、更に具体的には、以下のように得ることができる。
【０１３１】
前記糖誘導体変性シリコーンは、ケイ素−水素結合を有するオルガノポリシロキサンに対して、分子鎖の片末端に炭素−炭素二重結合を有する不飽和有機化合物、及び、分子中に炭素−炭素二重結合を有する糖誘導体の不飽和エーテル化合物を付加反応させることにより得ることができる。なお、分子鎖の片末端に炭素−炭素二重結合を有するシロキサンデンドロン化合物、及び／又は、分子鎖の片末端に炭素−炭素二重結合を有する不飽和長鎖炭化水素化合物又は分子鎖の片末端に炭素−炭素二重結合を有する鎖状オルガノポリシロキサンを更に付加反応させてもよい。
【０１３２】
上記の場合、前記糖誘導体変性シリコーンは、前記不飽和有機化合物、及び、前記糖誘導体の不飽和エーテル化合物、並びに、任意に、前記シロキサンデンドロン化合物、及び／又は、不飽和長鎖炭化水素化合物又は分子鎖の片末端に炭素−炭素二重結合を有する鎖状オルガノポリシロキサンとＳｉＨ基含有オルガノポリシロキサンとのヒドロシリル化反応生成物として得ることができる。これにより、有機基及び糖誘導体基、並びに、任意に、シロキサンデンドロン構造を有するシリルアルキル基、及び／又は、長鎖炭化水素基又は鎖状オルガノポリシロキサン基、をポリシロキサン鎖に導入することができる。この反応は、一括で行うこともできるし、逐次反応の形式をとることもできるが、逐次反応の方が安全面や品質管理の側面から好ましい。
【０１３３】
例えば、前記糖誘導体変性シリコーンは、ヒドロシリル化反応触媒の存在下において、下記一般式（１’）：
【化１８】
2015162904.tif 000019
（式中、
Ｒ１、ａ 、ｂ、ｃ及びｄは上記のとおりである）で表される（ｂ１）オルガノハイドロジェンポリシロキサンと、（ａ）反応性不飽和基を１分子中に１つ有する糖誘導体を少なくとも反応させて得ることができる。（ｄ）反応性不飽和基を１分子中に１つ有するシロキサンデンドロン化合物、及び／又は、（ｅ）反応性不飽和基を１分子中に１つ有する炭化水素化合物又は反応性不飽和基を１分子中に１つ有する鎖状オルガノポリシロキサンを更に反応させることが好ましい。
【０１３４】
前記糖誘導体変性シリコーンは、（ａ）反応性不飽和基を１分子中に１つ有する糖誘導体、及び、任意に、（ｄ）反応性不飽和基を１分子中に１つ有するシロキサンデンドロン化合物、及び／又は、（ｅ）反応性不飽和基を１分子中に１つ有する炭化水素化合物又は反応性不飽和基を１分子中に１つ有する鎖状オルガノポリシロキサンが共存する状態として、前記（ａ）成分、前記（ｄ）成分及び／又は前記（ｅ）成分、並びに、前記（ｂ１）オルガノハイドロジェンポリシロキサンを一緒に反応させるか、或いは、前記（ｂ１）オルガノハイドロジェンポリシロキサンと任意に前記（ｄ）成分、及び／又は、前記（ｅ）成分とを逐次付加反応させた後、前記（ａ）成分を更に付加反応させること等により、好適に製造することができる。
【０１３５】
前記糖誘導体変性シリコーンの合成に用いる、（ｂ）ケイ素原子結合水素原子を有するオルガノポリシロキサンとしては、例えば、下記構造式（１−１）’：
【化１９】
2015162904.tif 000020
（式中、
Ｒ１は、各々独立に、上記のとおりであり、
Ｘ’はＲ１又は水素原子から選択される基であり、
ｎ１、ｎ２、ｎ３及びｎ４は、それぞれ独立して、０〜２，０００の範囲の数であり、ｎ１＋ｎ２＋ｎ３＋ｎ４は０〜２，０００の範囲の数である。但し、ｎ２＋ｎ３＋ｎ４＝０のとき、Ｘ’の少なくとも一方は水素原子である）で表される（ｂ２）オルガノハイドロジェンポリシロキサンが好ましい。
【０１３６】
前記糖誘導体変性シリコーンは、好適には、（ａ１）分子鎖の末端に炭素−炭素二重結合を有する糖誘導体と、（ｂ２）オルガノハイドロジェンポリシロキサンとをヒドロシリル化反応させることにより合成されるものであり、この際、成分（ｂ２）であるオルガノハイドロジェンポリシロキサンは、逐次付加反応により、前記（ｄ）成分、及び／又は、前記（ｅ）成分と反応させて得たオルガノハイドロジェンポリシロキサンが好ましい。この際、成分（ａ）と反応させる直前（その他の成分との逐次反応後）のオルガノハイドロジェンポリシロキサンは、好適には、下記構造式（１−１Ａ）で示される。
【化２０】
2015162904.tif 000021
（１−１Ａ）
（式中、
Ｒ２及びＬ１は、各々独立に、上記のとおりであり、
Ｘはメチル基、Ｒ２、Ｌ１及び水素原子（Ｈ）からなる群から選択される基であり、
ｎ１、ｎ２、ｎ３及びｎ４は、それぞれ独立して、０〜２，０００の範囲の数であり、ｎ１＋ｎ２＋ｎ３＋ｎ４は０〜２，０００の範囲の数である。但し、ｎ４＝０のとき、Ｘの少なくとも一方は水素原子である。）
【０１３７】
前記糖誘導体変性シリコーンの合成に用いる、反応性不飽和基を１分子中に１つ有する糖誘導体は、好適には、（ａ１）分子鎖の末端に炭素−炭素二重結合を有する糖誘導体である。反応性不飽和基を１分子中に１つ有する糖誘導体としては、反応性不飽和基が１分子中に１つ存在することを条件として、後述する（Ｂ）反応性不飽和基を有する糖誘導体基含有有機化合物と同一のものを使用することができる。
【０１３８】
（ａ）反応性不飽和基を１分子中に１つ有する糖誘導体、例えば、（ａ１）分子鎖の末端に炭素−炭素二重結合を有する糖誘導体は、オルガノポリシロキサンの変性剤であり、本発明における親水性不純物となりうる。
【０１３９】
前記糖誘導体変性シリコーンの合成に用いる、（ｄ）反応性不飽和基を１分子中に１つ有するシロキサンデンドロン化合物としては、下記一般式（３’）：
【化２１】
2015162904.tif 000022
{式中、
Ｒ３及びＲ４は上記のとおりであり、ＲDは水素原子又はメチル基であり、
Ｚ´はＺと同様の二価有機基を表し、
h1は０〜３の範囲の数であり、
Ｌ´１は、Ｒ４、又は、ｊ＝１のときの下記一般式（３’’）： 
【化２２】
2015162904.tif 000023
（式中、Ｒ３及びＲ４は上記のとおりであり、
Ｚは二価有機基を表し、
ｊはＬｊで示されるシリルアルキル基の階層を表し、該シリルアルキル基の繰り返し数である階層数がｋ´のとき１〜ｋ´の整数であり、階層数ｋ´は１〜９の整数であり、Ｌj＋１はｊがｋ´未満のときは該シリルアルキル基であり、j＝ｋ´のときはＲ４である。
ｈjは０〜３の範囲の数である）で表されるシリルアルキル基を表す｝で表される分子鎖末端に１個の炭素−炭素二重結合を有するシロキサンデンドロン構造を有する化合物が好ましい。
【０１４０】
本発明に係る糖誘導体変性シリコーンの合成に用いる、（ｅ）反応性不飽和基を１分子中に１つ有する炭化水素化合物又は反応性不飽和基を１分子中に１つ有する鎖状オルガノポリシロキサンとしては、下記一般式（２’）：
【化２３】
2015162904.tif 000024
（２’）
（式中、Ｒ’は不飽和有機基を表し、
Ｒ２’は炭素原子数７〜５８の、置換若しくは非置換の、直鎖状又は分岐状の一価炭化水素基を表す）、又は、下記一般式（２’−１）：
【化２４】
2015162904.tif 000025
（式中、
ＲD、Ｚ´、Ｒ１１及びｒは上記のとおりである）で表されるモノ不飽和有機化合物が好ましい。
【０１４１】
（ｅ）反応性不飽和基を１分子中に１つ有する炭化水素化合物としては、炭素原子数９〜３０のモノ不飽和炭化水素が好ましく、１−アルケンがより好ましい。１−アルケンとしては、１−ノネン、１−デセン、１−ウンデセン、１−ドデセン、１−トリデセン、１−テトラデセン、１-ヘキサデセン、１-オクタデセン等が例示される。反応性不飽和基を１分子中に１つ有する鎖状オルガノポリシロキサンとしては、片末端ビニル基封鎖ジメチルポリシロキサン、片末端ビニル基封鎖メチルフェニルポリシロキサン等が例示される。
【０１４２】
糖誘導体変性シリコーン又はそれを含む組成物を合成するためのヒドロシリル化反応は、溶媒の存在下又は不存在下、公知の方法にしたがって行うことができる。ここに、反応溶媒としては、エタノール、イソプロピルアルコール等のアルコール系溶剤；トルエン、キシレン等の芳香族炭化水素系溶剤；ジオキサン、ＴＨＦ等のエーテル系溶剤；n−ヘキサン、シクロヘキサン、ｎ−ヘプタン、シクロヘプタン、メチルシクロヘキサン等の脂肪族炭化水素系溶剤；四塩化炭素等の塩素化炭化水素系の有機溶剤、後述する油剤としても利用できる各種油剤（シリコーン油、炭化水素油、エステル油等）を挙げることができる。
【０１４３】
ヒドロシリル化反応は、触媒の不存在下で行ってもよいが、触媒の存在下に行うことにより低温かつ短時間で反応が進行するので好ましい。かかる触媒としては、白金、ルテニウム、ロジウム、パラジウム、オスミウム、イリジウム等の化合物を挙げることができ、その触媒活性が高いことから白金化合物が特に有効である。白金化合物の例としては、塩化白金酸；金属白金；アルミナ、シリカ、カーボンブラック等の坦体に金属白金を坦持させたもの；白金−ビニルシロキサン錯体、白金−ホスフイン錯体、白金−ホスファイト錯体、白金アルコラート触媒等の白金錯体を挙げることができる。触媒の使用量は、白金触媒を使用する場合、金属白金として０．０００１〜０．１質量％程度であり、０．０００５〜０．０５質量％の範囲が好適であるが、これに限定されない。
【０１４４】
ヒドロシリル化反応の反応温度としては、通常３０〜１２０℃であり、反応時間は、通常１０分間〜２４時間、好ましくは１〜１０時間である。
【０１４５】
また、本発明を適用できる糖誘導体変性シリコーンは、液状の糖誘導体変性架橋シリコーンであることができる。液状の糖誘導体変性架橋シリコーンは、
（Ａ）オルガノハイドロジェンポリシロキサン、
（Ｂ）１分子中に１以上の反応性不飽和基を有する糖誘導体基含有有機化合物、並びに
（Ｃ）（Ｃ１）１分子中に平均で１より大きい数の反応性不飽和基を有する有機化合物、及び、（Ｃ２）１分子中に１以上の反応性不飽和基及び１以上のエポキシ基を有する有機化合物からなる群から選択される１種類以上の有機化合物を反応させることにより得られる｛但し、前記（Ｃ）成分が糖誘導体基含有有機基を含有する場合には前記（Ｂ）成分の使用は任意である｝、ケイ素原子に結合した糖誘導体基含有有機基を有し、且つ、架橋部にＳｉ−Ｃ結合を含む架橋構造を有する有機変性シリコーンであることが好ましい。
【０１４６】
（Ａ）オルガノハイドロジェンポリシロキサンは、ケイ素原子結合水素原子を有する限り、特に限定されるものではないが、１分子中に平均で１個より多くの、好ましくは１．０１〜１００、より好ましくは１．１〜５０、更により好ましくは１．２〜２５の、特に好ましくは１．３〜１０のケイ素原子結合水素原子を有するものが好ましく、直鎖状、分岐状又は網状のオルガノポリシロキサンを使用することができる。オルガノハイドロジェンポリシロキサン上のケイ素原子結合水素原子の位置についても制限はなく、主鎖上、又は、末端のいずれに位置してもかまわない。但し、架橋度の低減の点からは、末端に位置することが好ましい。（Ａ）成分としては１種類のオルガノハイドロジェンポリシロキサンを使用してもよく、２種類以上のオルガノハイドロジェンポリシロキサンを使用してもよい。
【０１４７】
（Ａ）成分としては、例えば、１,１,３,３−テトラメチルジシロキサン、１,３,５,７−テトラメチルシクロテトラシロキサン、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ジメチルハイドロジェンシロキシ基封鎖ジメチルシロキサン、両末端ジメチルハイドロジェンシロキシ基封鎖ジメチルポリシロキサン、両末端ジメチルハイドロジェンシロキシ基封鎖ジメチルシロキサン・メチルハイドロジェンシロキサン共重合体、両末端トリメチルシロキシ基封鎖メチルハイドロジェンシロキサン・ジフェニルシロキサン共重合体、両末端トリメチルシロキシ基封鎖メチルハイドロジェンシロキサン・ジフェニルシロキサン・ジメチルシロキサン共重合体、(ＣＨ3)2ＨＳiＯ1/2単位とＳiＯ4/2単位とからなる共重合体、(ＣＨ3)2ＨＳiＯ1/2単位とＳiＯ4/2単位と(Ｃ6Ｈ5)ＳiＯ3/2単位とからなる共重合体が例示される。
【０１４８】
（Ａ）成分は、平均組成式（１１）：
Ｒ１ａＨｂＳｉＯ（４−ａ−ｂ）／２    （１１）
（平均組成式（１１）において、Ｒ１は、互いに独立して、一価有機基を表し、１．０≦ａ≦３．０、及び、０．００１≦ｂ≦１．５である）で表されるものが好ましい。
【０１４９】
（Ａ）オルガノハイドロジェンポリシロキサンの分子構造は限定されず、直鎖状、一部分岐状を有する直鎖状、分岐鎖状、環状、樹枝状が例示され、好ましくは直鎖状である。またその分子量は特に限定されず、低分子量体から高分子量体まで使用できる。具体的には、数平均分子量が１００〜１００万の範囲であることが好ましく、３００〜５０万の範囲がより好ましい。
【０１５０】
このようなオルガノハイドロジェンポリシロキサンとしては、下記構造式
（ｉ）Ｒ１３ＳｉＯ（Ｒ１２ＳｉＯ）ｖ（Ｒ１ＳｉＨＯ）ｗＳｉＲ１３
（ｉｉ）ＨＲ１２ＳｉＯ（Ｒ１２ＳｉＯ）ｖ（Ｒ１ＳｉＨＯ）ｚＳｉＲ１３
（ｉｉｉ）ＨＲ１２ＳｉＯ（Ｒ１２ＳｉＯ）ｖ（Ｒ１ＳｉＨＯ）ｚＳｉＲ１２Ｈ
（構造式（ｉ）〜（ｉｉｉ）において、Ｒ１は上記のとおりであり、ｖは０又は正の整数であり、ｗは正の整数であり、ｚは０又は正の整数である）で表されるオルガノハイドロジェンポリシロキサンが例示される。これらのオルガノハイドロジェンポリシロキサンは、（ｉ）側鎖のみ、（ｉｉ）側鎖又は分子鎖の片末端、（ｉｉｉ）側鎖又は分子鎖の両末端にケイ素原子結合水素原子を有する直鎖状オルガノハイドロジェンポリシロキサンである。
【０１５１】
一価有機基は、特に限定されるものではないが、以下の（Ｄ１）〜（Ｄ１０）
（Ｄ１）炭素原子数１〜６０の、置換若しくは非置換の、直鎖状若しくは分岐状の一価炭化水素基、
（Ｄ２）−Ｒ２８Ｏ（ＡＯ）ｚ１Ｒ２９  （式中、ＡＯは炭素原子数２〜４のオキシアルキレン基を表し、Ｒ２８は炭素原子数３〜５の、置換若しくは非置換の、直鎖状若しくは分岐状の二価炭化水素基を表し、Ｒ２９は水素原子、炭素原子数１〜２４の、置換若しくは非置換の、直鎖状若しくは分岐状の一価炭化水素基、又は、炭素原子数２〜２４の、置換若しくは非置換の、直鎖状若しくは分岐状のアシル基を表し、ｚ１＝１〜１００である）で表されるポリオキシアルキレン基、
（Ｄ３）炭素原子数１〜３０の、置換若しくは非置換の、直鎖状若しくは分岐状のアルコキシ基、
（Ｄ４）水酸基、
（Ｄ５）−Ｒ３０−ＣＯＯＲ３１ （式中、Ｒ３０は炭素原子数２〜２０の、置換若しくは非置換の、直鎖状若しくは分岐状の二価炭化水素基を表し、Ｒ３１は炭素原子数１〜３０の、置換若しくは非置換の、直鎖状若しくは分岐状の一価炭化水素基を表す）で表されるエステル基、
（Ｄ６）−Ｒ１７−ＯＣＯＲ１８ （式中、Ｒ１７は炭素原子数２〜２０の、置換若しくは非置換の、直鎖状若しくは分岐状の二価炭化水素基を表し、Ｒ１８は炭素原子数１〜３０の、置換若しくは非置換の、直鎖状若しくは分岐状の一価炭化水素基を表す）で表されるエステル基
（Ｄ７）  Ｌ１
ここで、Ｌ１はｉ＝１のときの下記一般式（３３）：
【化２５】
2015162904.tif 000026
（一般式（３３）中、
Ｒ１２は、炭素原子数１〜３０の、置換若しくは非置換の、直鎖状若しくは分岐状の一価炭化水素基を表し、Ｒ１３は、それぞれ独立して、炭素原子数１〜６のアルキル基又はフェニル基を表し、Ｚは二価有機基を表し、ｉはＬｉで示されるシリルアルキル基の階層を表し、該シリルアルキル基の繰り返し数である階層数がｋのとき１〜ｋの整数であり、階層数ｋは１〜１０の整数であり、Ｌｉ＋１はｉがｋ未満のときは該シリルアルキル基であり、ｉ＝ｋのときはＲ１３であり、ｈｉは０〜３の範囲の数である）で表される、シロキサンデンドロン構造を有するシリルアルキル基、
（Ｄ８）下記一般式（４４）：
【化２６】
2015162904.tif 000027
（一般式（４４）中、Ｒ１４は、それぞれ独立して、置換若しくは非置換の、直鎖状若しくは分岐状の、炭素原子数１〜３０の一価炭化水素基、水酸基又は水素原子であり、Ｒ１４のうち少なくとも一つは前記一価炭化水素基である。ｔは２〜１０の範囲の数であり、ｒは１〜５００の範囲の数である）で表される、鎖状ポリシロキサン構造で置換されたアルキル基、
（Ｄ９）下記一般式（５５）：
【化２７】
2015162904.tif 000028
（一般式（５５）中、Ｒ１５は、置換若しくは非置換の、直鎖状若しくは分岐状の、炭素原子数２〜２０の二価炭化水素基を表す）で表される、エポキシ基、
（Ｄ１０）下記一般式（６６）：
【化２８】
2015162904.tif 000029
（一般式（６６）中、Ｒ１６は、置換若しくは非置換の、直鎖状若しくは分岐状の、炭素原子数２〜２０の二価炭化水素基を表し、Ｒ６及びＲ７は水素原子又はメチル基である）で表される、脂環式エポキシ基から選ばれることが好ましい。
【０１５２】
（Ｄ１）、（Ｄ２）及び（Ｄ５）〜（Ｄ８）における、置換若しくは非置換の、直鎖状若しくは分岐状の一価炭化水素基としては、例えば、メチル基、エチル基、プロピル基、ブチル基、ペンチル基、ヘキシル基、ヘプチル基、オクチル基等のアルキル基；シクロペンチル基、シクロヘキシル基等のシクロアルキル基；ビニル基、アリル基、ブテニル基等のアルケニル基；フェニル基、トリル基等のアリール基；ベンジル基等のアラルキル基；及び、これらの基の炭素原子に結合した水素原子が少なくとも部分的にフッ素等のハロゲン原子、又は、エポキシ基、グリシジル基、アシル基、カルボキシル基、アミノ基、メタクリル基、メルカプト基等を含む有機基で置換された基が挙げられる。一価炭化水素基は、アルケニル基以外の基であることが好ましく、メチル基、エチル基、又は、フェニル基が特に好ましい。
【０１５３】
（Ｄ２）、（Ｄ５）、（Ｄ６）、（Ｄ９）及び（Ｄ１０）における、置換若しくは非置換の、直鎖状若しくは分岐状の二価炭化水素基は既述のとおりである。
【０１５４】
（Ｄ３）における、置換若しくは非置換の、直鎖状若しくは分岐状のアルコキシ基としては、メトキシ基、エトキシ基、イソプロポキシ基、ブトキシ基等低級アルコキシ基や、ラウリルアルコキシ基、ミリスチルアルコキシ基、パルミチルアルコキシ基、オレイルアルコキシ基、ステアリルアルコキシ基、ベへニルアルコキシ基等高級アルコキシ基等が例示される。
【０１５５】
（Ｄ７）における炭素原子数１〜６のアルキル基又はフェニル基のうち、炭素原子数１〜６のアルキル基としては、メチル、エチル、ｎ−プロピル、ｉ−プロピル、ｎ−ブチル、ｉ−ブチル、ｓ−ブチル、ペンチル、ネオペンチル、シクロペンチル、ヘキシル等の直鎖状、分岐状或いは環状のアルキル基が挙げられる。
【０１５６】
一般式（３３）において、ｉ＝ｋのとき、Ｒ１３はメチル基又はフェニル基であることが好ましい。特に、ｉ＝ｋのときはメチル基であることが好ましい。
【０１５７】
階層数ｋは、工業的には１〜３の整数であることが好適であり、より好適には、１又は２である。各階層数において、Ｌ１で示される基は以下のように表される。式中、Ｒ１２、Ｒ１３及びＺは前記と同様の基である。
【０１５８】
階層数ｋ＝１である場合、Ｌ１は下記一般式（３３−１）で表される。
【化２９】
2015162904.tif 000030
【０１５９】
階層数ｋ＝２である場合、Ｌ１は下記一般式（３３−２）で表される。
【化３０】
2015162904.tif 000031
【０１６０】
階層数ｋ＝３である場合、Ｌ１は下記一般式（３３−３）で表される。
【化３１】
2015162904.tif 000032
【０１６１】
階層数が１〜３の場合における一般式（３３−１）〜（３３−３）で示される構造において、ｈ１、ｈ２及びｈ３は各々独立に０〜３の範囲の数である。これらのｈｉは特に０〜１の範囲の数であることが好ましく、ｈｉが０であることが特に好ましい。
【０１６２】
一般式（３３）及び（３３−１）〜（３３−３）において、Ｚは、各々独立に、二価有機基であり、具体的には、ケイ素結合水素原子と、アルケニル基、アクリロキシ基、メタクリロキシ基等の不飽和炭化水素基を末端に有する官能基を付加反応させることにより形成される二価の有機基が挙げられるが、シロキサンデンドロン構造を有するシリルアルキル基の導入法に応じて、これらの官能基に限らず、適宜選択することができる。好ましくは、Ｚは、各々独立に、下記一般式：
【化３２】
2015162904.tif 000033
で示される二価の有機基から選ばれる基である。特に、Ｌ１におけるＺは、好適には、ケイ素結合水素原子と、アルケニル基の反応により導入される一般式−Ｒ１９−で示される２価の有機基である。同様に、Ｚはケイ素結合水素原子と、不飽和カルボン酸エステル基との反応により導入される−Ｒ１９−ＣＯＯ−Ｒ２０−で示される２価の有機基が好適である。一方、階層数ｋが２以上であり、Ｌ２〜ＬｋであるＬｉで示されるシリルアルキル基において、Ｚは炭素原子数２〜１０のアルキレン基であることが好ましく、エチレン基，プロピレン基，メチルエチレン基又はヘキシレン基から選択される基であることが特に好ましく、エチレン基であることが最も好ましい。
【０１６３】
上記一般式中、Ｒ１９は、各々独立に、置換若しくは非置換の、直鎖状若しくは分岐鎖状の、炭素原子数２〜２２のアルキレン基若しくはアルケニレン基、又は、炭素原子数６〜２２のアリーレン基を表す。より具体的には、Ｒ１９はエチレン基、プロピレン基、ブチレン基、ヘキシレン基等の直鎖状アルキレン基；メチルメチレン基、メチルエチレン基、１−メチルペンチレン基、１，４−ジメチルブチレン基等の分岐状アルキレン基が例示され、Ｒ２０は、エチレン基、プロピレン基、メチルエチレン基又はヘキシレン基から選択される基であることが好ましい。
【０１６４】
上記一般式中、Ｒ２０は、下記式で示される二価の有機基から選択される基であることが好ましい。
【化３３】
2015162904.tif 000034
【０１６５】
（Ｂ）反応性不飽和基を有する糖誘導体基含有有機化合物は、反応性不飽和基及び糖誘導体基をそれぞれ１分子中に１以上有する限り、特に限定されるものではなく、糖誘導体基は単糖類、二糖類、オリゴ糖（少糖）類から誘導されてもよく、また、糖アルコール類から誘導されてもよいが、下記一般式（４’−１）：
【化３４】
2015162904.tif 000035
（式中、
Ｒ’は不飽和有機基を表し、
ｅは１又は２であり、好ましくは１である）、又は、下記一般式（４’−２）：
【化３５】
2015162904.tif 000036
（式中、
Ｒ’は不飽和有機基を表し、
ｅ’は０又は１であり、好ましくは０である）で表される糖アルコールのモノ不飽和エーテル化合物が好ましい。
【０１６６】
不飽和有機基は、不飽和基を有する限り特に限定されるものではないが、炭素原子数３〜５の、置換若しくは非置換の、直鎖状若しくは分岐状の不飽和炭化水素基が好ましい。炭素原子数３〜５の不飽和炭化水素基としては、アリル基、メタリル基、ブテニル基等のアルケニル基を挙げることができる。アリル基が好ましい。
【０１６７】
前記糖アルコールのモノ不飽和エーテル化合物としては、糖アルコールのモノアリルエーテルが好ましく、構造式：ＣＨ２＝ＣＨ−ＣＨ２−ＯＣＨ２[ＣＨ（ＯＨ）]３ＣＨ２ＯＨ、又は、構造式：ＣＨ２＝ＣＨ−ＣＨ２−ＯＣＨ｛ＣＨ（ＯＨ）ＣＨ２ＯＨ｝２で表されるキシリトールモノアリルエーテル（以下、「キシリトールモノアリルエーテル」という）がより好ましい。キシリトールモノアリルエーテルは、公知の方法により合成することができ、また市販されているものもある。
【０１６８】
キシリトールモノアリルエーテルは、構造式：ＣＨ２＝ＣＨ−ＣＨ２−ＯＣＨ２[ＣＨ（ＯＨ）]３ＣＨ２ＯＨ、又は、構造式：ＣＨ２＝ＣＨ−ＣＨ２−ＯＣＨ｛ＣＨ（ＯＨ）ＣＨ２ＯＨ｝２で示される化合物のうち一方のみであってもよく、これらの混合物であっても特に制限なく用いることができる。特に、構造式：ＣＨ２＝ＣＨ−ＣＨ２−ＯＣＨ２[ＣＨ（ＯＨ）]３ＣＨ２ＯＨ、又は、構造式：ＣＨ２＝ＣＨ−ＣＨ２−ＯＣＨ｛ＣＨ（ＯＨ）ＣＨ２ＯＨ｝２で示されるキシリトールモノアリルエーテルのいずれかを精製して原料として使用するか、或いは、構造式：ＣＨ２＝ＣＨ−ＣＨ２−ＯＣＨ２[ＣＨ（ＯＨ）]３ＣＨ２ＯＨ、及び、構造式：ＣＨ２＝ＣＨ−ＣＨ２−ＯＣＨ｛ＣＨ（ＯＨ）ＣＨ２ＯＨ｝２で表されるキシリトールモノアリルエーテルを物質量比で、５：５〜１０：０の範囲で含有してなるキシリトールモノアリルエーテルを原料として使用することが好ましく、後者の場合は、８：２〜１０：０の範囲で含有してなるキシリトールモノアリルエーテルの使用がより好ましい。なお、１０：０の場合には、原料は、実質的に、構造式：ＣＨ２＝ＣＨ−ＣＨ２−ＯＣＨ２[ＣＨ（ＯＨ）]３ＣＨ２ＯＨで表されるキシリトールモノアリルエーテルのみからなる精製物である。
【０１６９】
（Ｂ）反応性不飽和基を有する糖誘導体基含有有機化合物は、本発明における親水性不純物となりうる。
【０１７０】
（Ｃ）成分としての（Ｃ１）１分子中に平均で１より大きい数の不飽和結合を有する有機化合物としては、１分子中に平均で１個より多くの、好ましくは１．０１〜１０、より好ましくは１．２〜８、更により好ましくは１．５〜６の、特に好ましくは２．０〜４．５の不飽和結合、好ましくは炭素−炭素二重結合、を有する限り構造上の制限はなく、直鎖状、分岐状又は網状の、有機化合物を使用することができる。有機化合物としては、オルガノポリシロキサン又は不飽和脂肪族炭化水素が好ましい。有機化合物、好ましくはオルガノポリシロキサン又は不飽和脂肪族炭化水素、上の不飽和結合の位置についても制限はなく、主鎖上、又は、末端のいずれに位置してもかまわない。但し、架橋密度コントロールの容易さの点からは、一分子中に２つの不飽和基を有し、たとえばそれらが両末端に位置する高純度の化合物を用いることが好ましい。
【０１７１】
不飽和結合は不飽和脂肪族炭化水素基中に存在することが好ましい。不飽和脂肪族炭化水素基としては、炭素原子数２〜３０のものが好ましく、２〜２０のものがより好ましい。炭素原子数２〜３０の一価の不飽和脂肪族炭化水素基としては、例えば、ビニル基、１−プロペニル基、アリル基、イソプロペニル基、１−ブテニル、２−ブテニル基、ペンテニル基、ヘキセニル基等の直鎖又は分岐状のアルケニル基；シクロペンテニル基、シクロヘキセニル基等のシクロアルケニル基；シクロペンテニルエチル基、シクロヘキセニルエチル基、シクロヘキセニルプロピル基等のシクロアルケニルアルキル基；及び、エチニル基、プロパルギル基等のアルキニル基が挙げられる。アルケニル基が好ましく、ビニル基及びヘキセニル基が特に好ましい。
【０１７２】
（Ｃ１）成分がオルガノポリシロキサンである場合は、不飽和結合を含む不飽和脂肪族炭化水素基はケイ素原子に結合することが好ましい。また、（Ｃ１）成分がオルガノポリシロキサンである場合は、不飽和脂肪族炭化水素以外のケイ素原子に結合する基は、置換若しくは非置換の一価炭化水素基、又は、反応性官能基を有する一価有機基とすることができる。
【０１７３】
置換若しくは非置換の一価炭化水素基は、典型的には、置換若しくは非置換の、直鎖状若しくは分岐状の、炭素原子数１〜３０、好ましくは炭素原子数１〜１０、より好ましくは炭素原子数１〜４の一価の飽和炭化水素基、炭素原子数６〜３０、より好ましくは炭素原子数６〜１２の一価の芳香族炭化水素基である。なお、（Ｃ１）成分は、一価有機基として水酸基やメトキシ基、エトキシ基、プロポキシ基、ブトキシ基等の炭素原子数１〜１２のアルコキシ基を有していてもよい。
【０１７４】
炭素原子数１〜３０の一価の飽和炭化水素基としては、例えば、メチル基、エチル基、ｎ−プロピル基、イソプロピル基、ｎ−ブチル基、イソブチル基、sec−ブチル基、tert−ブチル基、ペンチル基、ヘキシル基、ヘプチル基、オクチル基、ノニル基、デシル基等の直鎖又は分岐状のアルキル基、並びに、シクロペンチル基、シクロヘキシル基、シクロヘプチル基、シクロオクチル基等のシクロアルキル基が挙げられる。
【０１７５】
炭素原子数６〜３０の一価の芳香族炭化水素基としては、例えば、フェニル基、トリル基、キシリル基、メシチル基等のアリール基が挙げられる。フェニル基が好ましい。なお、本明細書において芳香族炭化水素基とは、芳香族炭化水素のみからなる基以外に、芳香族炭化水素と脂肪族飽和炭化水素が複合した基をも含む。芳香族炭化水素と飽和炭化水素が複合した基の例としては、例えば、ベンジル基、フェネチル基等のアラルキル基が挙げられる。
【０１７６】
上記の一価炭化水素基上の水素原子は、１以上の置換基によって置換されていてもよく、当該置換基は、例えば、ハロゲン原子（フッ素原子、塩素原子、臭素原子及びヨウ素原子）、水酸基、アミド基、エステル基、カルボキシル基、及び、イソシアネート基からなる群から選択される。上記置換基を少なくとも１つ有する一価飽和若しくは芳香族炭化水素基が好ましい。具体的には、３，３，３−トリフロロプロピル基、３―クロロプロピル基、３−ヒドロキシプロピル基、３−（２−ヒドロキシエトキシ）プロピル基、３−カルボキシプロピル基、１０−カルボキシデシル基、３−イソシアネートプロピル基等を挙げることができる。
【０１７７】
反応性官能基を有する一価有機基としては、例えば、水酸基、メルカプト基、エポキシ基、アミノ基、アミド基、エステル基、カルボキシル基、及び、イソシアネート基からなる群から選択される反応性官能基を有する一価飽和若しくは芳香族炭化水素基が挙げられる。一価有機基に存在する反応性官能基は１つであっても、複数であってもよい。好ましいＲ１は、上記の反応性官能性基を少なくとも１つ有する一価飽和若しくは芳香族炭化水素基である。反応性官能基としては、具体的には、３−ヒドロキシプロピル基、３−（２−ヒドロキシエトキシ）プロピル基、３−メルカプトプロピル基、２，３−エポキシプロピル基、３，４−エポキシブチル基、４，５−エポキシペンチル基、２−グリシドキシエチル基、３−グリシドキシプロピル基、４−グリシドキシブチル基、２−（３，４−エポキシシクロヘキシル）エチル基、３−（３，４−エポキシシクロヘキシル）プロピル基、アミノプロピル基、Ｎ−メチルアミノプロピル基、Ｎ−ブチルアミノプロピル基、Ｎ，Ｎ−ジブチルアミノプロピル基、３−（２−アミノエトキシ）プロピル基、３−（２−アミノエチルアミノ）プロピル基、３−カルボキシプロピル基、１０−カルボキシデシル基、３−イソシアネートプロピル基等を挙げることができる。
【０１７８】
（Ｃ１）成分としては、直鎖状、環状若しくは分岐状のポリシロキサンが好ましい。直鎖状の（Ｃ１）成分としては、ジオルガノシロキサン単位及びトリオルガノシロキシ単位を含む重合体であることが好ましく、例えば、分子鎖両末端ジメチルビニルシロキシ基封鎖ジメチルポリシロキサン、分子鎖両末端ジメチルビニルシロキシ基封鎖ジメチルシロキサン・メチルフェニルシロキサン共重合体、分子鎖両末端ジメチルビニルシロキシ基封鎖ジメチルシロキサン・メチルビニルシロキサン共重合体、分子鎖両末端トリメチルシロキシ基封鎖ジメチルシロキサン・メチルビニルシロキサン共重合体、分子鎖両末端トリメチルシロキシ基封鎖ジメチルシロキサン・メチルビニルシロキサン・メチルフェニルシロキサン共重合体、分子鎖両末端シラノール基封鎖ジメチルシロキサン・メチルビニルシロキサン共重合体、これらの重合体のメチル基の一部がエチル基、プロピル基等のメチル基以外のアルキル基や３，３，３−トリフロロプロピル基等のハロゲン化アルキル基で置換された重合体、及び、これらの重合体の２種以上の混合物が例示され、特に、分子鎖両末端のみに不飽和脂肪族炭化水素基、特にアルケニル基を有する直鎖状のジオルガノポリシロキサンであることが好ましい。
【０１７９】
分枝鎖状の（Ｃ１）成分としては、特に、ジオルガノシロキサン単位、オルガノシルセスキオキサン単位、及びトリオルガノシロキシ単位を含む重合体であることが好ましい。これらの単位中のケイ素原子結合有機基としては、メチル基、エチル基、プロピル基等のアルキル基；ビニル基、アリル基、ブテニル基、ヘキセニル基等のアルケニル基；フェニル基、トリル基等のアリール基；３，３，３−トリフロロプロピル基等のハロゲン化アルキル基等の一価炭化水素基が好ましく、極少量の水酸基、更にはメトキシ基等のアルコキシ基を有していてもよいが、この重合体中の少なくとも２個のケイ素原子結合有機基は不飽和脂肪族炭化水素基、特にアルケニル基であることが必要である。また、これらの単位の比率は限定されないが、この重合体において、ジオルガノシロキサン単位が８０．００〜９９．６５モル％の範囲内の量であり、オルガノシルセスキオキサン単位が０．１０〜１０．００モル％の範囲内の量であり、及び残りのモル％がトリオルガノシロキシ単位であることが好ましい。
【０１８０】
環状ポリシロキサンである（Ｃ１）成分としては、メチルビニルシクロシロキサン、メチルヘキセニルシクロシロキサン等が例示される。
【０１８１】
（Ｃ１）成分としては、例えば、平均組成式（２２）：
Ｒ３２ｐＲ３３ｑＳｉＯ（４−ｐ−ｑ）／２  （２２）
（式（２２）中、Ｒ３２は、互いに独立してもよいがＲ３３とは異なる一価有機基を表し、Ｒ３３は、互いに独立して、炭素原子数２〜３０の一価の不飽和脂肪族炭化水素基を表し、１．０≦ｐ≦２．５、及び、０．００１≦ｑ≦１．５である）で表される（Ｃ１−５）不飽和基含有シリコーン化合物が挙げられる。炭素原子数２〜３０の一価の不飽和脂肪族炭化水素基は既述のとおりである。
【０１８２】
平均組成式（２２）において、Ｒ３２である一価有機基は特に限定されるものではないが、以下の（Ｅ１）〜（Ｅ６）：
（Ｅ１）炭素原子数１〜６０の、置換若しくは非置換の、直鎖状若しくは分岐状の一価炭化水素基（但し、脂肪族不飽和基を有する炭素原子数２〜２０の一価炭化水素基を除く）
（Ｅ２）水酸基
（Ｅ３）−Ｒ３０−ＣＯＯＲ３１ （式中、Ｒ３０及びＲ３１は上記の通りである）で表されるエステル基
（Ｅ４）−Ｒ１７−ＯＣＯＲ１８ （式中、Ｒ１７及びＲ１８は上記の通りである）で表されるエステル基
（Ｅ５）−Ｒ２１−ＮＲ２２ＣＯＲ２３ （式中、Ｒ２１は炭素原子数２〜２０の、置換若しくは非置換の、直鎖状若しくは分岐状の二価炭化水素基を表し、Ｒ２２は水素原子又は炭素原子数１〜２０の置換若しくは非置換の、直鎖状若しくは分岐状の一価炭化水素基を表し、Ｒ２３は炭素原子数１〜３０の置換若しくは非置換の、直鎖状若しくは分岐状の一価炭化水素基を表す）で表されるアミド基
（Ｅ６）−Ｒ２４−ＣＯＮＲ２５Ｒ２６ （式中、Ｒ２４は炭素原子数２〜２０の、置換若しくは非置換の、直鎖状若しくは分岐状の二価炭化水素基を表し、Ｒ２５及びＲ２６は、各々独立に、水素原子又は炭素原子数１〜２０の置換若しくは非置換の、直鎖状若しくは分岐状の一価炭化水素基を表す）で表されるアミド基から選ばれるものが好ましい。置換若しくは非置換の、直鎖状若しくは分岐状の一価炭化水素基又は二価炭化水素基の定義、種類等は既述のとおりである。
【０１８３】
一方、（Ｃ１）成分は、不飽和脂肪族炭化水素であってもよい。不飽和脂肪族炭化水素としては、例えば、各種の、ジエン、ジイン、エンイン等の２以上の不飽和結合を有するが挙げられる。架橋の点ではジエン、ジイン、及び  エンインが好ましい。ジエン、ジイン、及び、エンインは、少なくとも２つの不飽和結合が分子内で１以上、好ましくは２以上、の単結合によって隔てられた構造を有する化合物群である。これらの不飽和脂肪族炭化水素基は分子鎖末端に存在してもよく、分子鎖途中にペンダント基として存在してもよい。
【０１８４】
（Ｃ１）成分としての不飽和脂肪族炭化水素としては、例えば、炭素原子数２〜３０のα，ω−不飽和アルケン及びアルキンが挙げられる。（Ｃ１）成分としては、例えば、一般式（２２−１）：
ＣＨ２＝ＣＨ（ＣＨ２）ｘＣＨ＝ＣＨ２  （２２−１）
（一般式（２２−１）中、１≦ｘ≦２０である）で表される（Ｃ１−１）α，ω−ジエン、一般式（２２−２）：
ＣＨ≡Ｃ（ＣＨ２）ｘＣ≡ＣＨ  （２２−２）
（一般式（２２−２）中、１≦ｘ≦２０である）で表される（Ｃ１−２）α，ω−ジイン、一般式（２２−３）：
ＣＨ２＝ＣＨ（ＣＨ２）ｘＣ≡ＣＨ  （２２−３）
（一般式（２２−３）中、１≦ｘ≦２０である）で表される（Ｃ１−３）  α，ω−エン−イン、一般式（２２−４）：
ＣｍＨ２ｍ−１Ｏ（ＣｎＨ２ｎＯ）ｙＣｍＨ２ｍ−１  （２２−４）
（一般式（２２−４）中、２≦ｍ≦２０、２≦ｎ≦４、ｙはオキシエチレン単位、オキシプロピレン単位、オキシブチレン単位の繰返し数の合計値であり、１≦ｙ≦１８０である）で表される（Ｃ１−４）ビスアルケニルポリエーテル化合物が挙げられる。
【０１８５】
（Ｃ１）成分としての不飽和脂肪族炭化水素としては、具体的には、１，４−ペンタジエン、１，５−ヘキサジエン、１，６−ヘプタジエン、１，７−オクタジエン、１，８−ノナジエン、１，９−デカジエン、１，１１−ドデカジエン、１，１３−テトラデカジエン、１，１９−エイコサジエン、１，３−ブタジエン、１，５−ヘキサジイン、１−ヘキセン−５−イン等が挙げられる。
【０１８６】
（Ｃ１）成分は単独で使用することもできるし、構造の異なる２種以上の成分を併用することも可能である。すなわち、（Ｃ１）成分は、１種類以上のオルガノポリシロキサン及び１種類以上の不飽和脂肪族炭化水素の混合物であってもよい。したがって、ここでの「平均で１より大きい数の不飽和結合を有する」とは、２種以上のオルガノポリシロキサン及び／又は不飽和脂肪族炭化水素を使用した場合には、平均して、１分子当たり１個より多くの不飽和結合を有するという意味である。
【０１８７】
（Ｃ）成分としての（Ｃ２）１分子中に１以上の不飽和結合及び１以上のエポキシ基を有する有機化合物としては、１分子中に合計で２以上の、好ましくは２〜１０、より好ましくは２〜７、更により好ましくは２〜５の、特に好ましくは２〜４の不飽和結合及びエポキシ基を有する限り構造上の制限はなく、直鎖状、分岐状又は網状の、有機化合物を使用することができる。有機化合物としては、オルガノポリシロキサン又は不飽和脂肪族炭化水素が好ましい。有機化合物、好ましくはオルガノポリシロキサン又は不飽和脂肪族炭化水素、上の不飽和結合の位置についても制限はなく、主鎖上、又は、末端のいずれに位置してもかまわない。但し、架橋密度コントロールの容易さの点からは、一分子中の不飽和基とエポキシ基の合計が２である、高純度の化合物を用いることが好ましい。
【０１８８】
不飽和結合は不飽和脂肪族炭化水素基中に存在することが好ましい。不飽和脂肪族炭化水素基としては既述したものを挙げることができる。
【０１８９】
（Ｃ２）成分がオルガノポリシロキサンである場合は、不飽和結合を含む不飽和脂肪族炭化水素基及び／又はエポキシ基はケイ素原子に結合することが好ましい。また、（Ｃ２）成分がオルガノポリシロキサンである場合は、不飽和脂肪族炭化水素又はエポキシ基以外のケイ素原子に結合する基は、既述の、置換若しくは非置換の一価炭化水素基、又は、反応性官能基を有する一価有機基とすることができる。
【０１９０】
（Ｃ２）成分としては、少なくとも１つのエポキシ基を有するエポキシ基含有不飽和脂肪族炭化水素が好ましい。不飽和脂肪族炭化水素としては、例えば、既述した、不飽和脂肪族炭化水素基を有する化合物が挙げられる。一価不飽和脂肪族炭化水素基を有する化合物が好ましい。
【０１９１】
（Ｃ２）成分としては、例えば、一般式（２２−６）：
【化３６】
2015162904.tif 000037
（一般式（２２−６）中、Ｒ４は、１つの不飽和結合を有しており、置換若しくは非置換の、直鎖状若しくは分岐状の、炭素原子数２〜２０の一価炭化水素基を表す）で表される（Ｃ２−１）不飽和エポキシ化合物、一般式（２２−７）：
【化３７】
2015162904.tif 000038
（一般式（２２−７）中、Ｒ５は、１つの不飽和結合を有しており、置換若しくは非置換の、直鎖状若しくは分岐状の、炭素原子数２〜２０の一価炭化水素基を表し、Ｒ６は、水素原子又はメチル基を表し、Ｒ７は水素原子又はメチル基を表す）で表される、（Ｃ２−２）不飽和基含有脂環式エポキシ化合物が挙げられる。上記一般式における不飽和結合、及び、置換若しくは非置換の、直鎖状若しくは分岐状の一価炭化水素基の定義、種類等は既述のとおりである。
【０１９２】
（Ｃ２）成分としてのエポキシ基含有不飽和脂肪族炭化水素としては、具体的には、アリルグリシジルエーテル、メタリルグリシジルエーテル、１−メチル−４−イソプロペニルシクロヘキセンオキシド、１，４−ジメチルシクロヘキセンオキシド、４−ビニルシクロヘキセンオキシド、ビニルノルボルネンモノオキシド、ジシクロペンタジエンモノオキシド、ブタジエンモノオキシド、１，２−エポキシ−５−ヘキセン、１，２−エポキシ−９−デセン、２，６−ジメチル−２，３−エポキシ−７−オクテンが例示される。これらの中でも、４−ビニルシクロヘキセンオキシドが好ましい。また、環状構造を有する不飽和脂肪族炭化水素として、ジシクロペンタジエン、ジビニルベンゼン、シクロヘキサジエン、シクロオクタジエン、シクロペンタジエン等が挙げられる。
【０１９３】
（Ｃ２）成分は単独で使用することもできるし、構造の異なる２種以上の成分を併用することも可能である。
【０１９４】
前記糖誘導体変性架橋シリコーンを製造するための反応は、反応溶媒の存在下又は不存在下、公知の方法に従って行うことができる。前記不飽和基とＳｉ−Ｈ基との反応はヒドロシリル化反応である。また、（Ｃ２）１分子中に１以上の反応性不飽和基及び１以上のエポキシ基を有する有機化合物エポキシドを利用して架橋を行う場合には、不飽和基とＳｉ−Ｈ基との反応による結合と、エポキシ基同士の自己開環重合（Ｓｉ−Ｈ基と白金触媒の存在下で生じるカチオン性の重合反応）によるエーテル結合生成の両方が起こり、架橋が形成される。この反応を促進するため、紫外線等高エネルギー線の照射や一般的なカチオン重合用触媒を更に追加することもできる。
【０１９５】
反応溶媒としては、非反応性であれば特に限定されるものではないが、エタノール、イソプロピルアルコール等のアルコール系溶剤；トルエン、キシレン等の芳香族炭化水素系溶剤；ジオキサン、ＴＨＦ等のエーテル系溶剤；n−ヘキサン、シクロヘキサン、ｎ−ヘプタン、シクロヘプタン、メチルシクロヘキサン等の脂肪族炭化水素系溶剤；四塩化炭素等の塩素化炭化水素系の有機溶剤を挙げることができる。後述する油剤を反応溶媒として使用してもよい。反応溶媒として油剤を用いた場合、架橋反応後に、ケイ素原子に結合した糖誘導体基含有有機基を有し、且つ、架橋部に炭素−ケイ素結合を含む架橋構造を有する液状の糖誘導体変性シリコーン及び油剤からなる組成物を直接得ることができる。
【０１９６】
ヒドロシリル化反応は既述のとおり行うことができる。
【０１９７】
ヒドロシリル化反応又はエポキシ基のカチオン性重合反応により、（Ａ）成分は（Ｃ）成分によって架橋され、（Ａ）成分由来のポリシロキサン鎖が（Ｃ）成分由来の炭素−ケイ素結合を含む架橋部によって連結される。また、（Ａ）成分は（Ｂ）成分由来の糖誘導体基含有有機基を備える。このようにして、架橋構造を有する糖誘導体変性架橋シリコーンを得ることができる。
【０１９８】
なお、架橋構造を有する糖誘導体変性架橋シリコーンは、本質的に、（Ｃ）成分由来の炭素−ケイ素結合を含む架橋部により連結されてなる構造を有するものであるが、一部にＳｉ−Ｏ−Ｃ結合による架橋部を有していてもよい。当該構造は、（Ａ）〜（Ｃ）成分にシラノール基、アルコキシ基等の縮合反応可能な官能基を有する場合に、ポリシロキサン鎖間に形成されうる他、架橋条件がシビアである場合に、（Ｂ）成分由来の糖誘導体基中の水酸基が（Ａ）のＳｉ−Ｈ基と一部反応して、副次的に形成されうるためである。
【０１９９】
前記架橋構造を有する糖誘導体変性架橋シリコーンの製造にあたっては、（Ａ）成分と（Ｂ）成分の反応後に、（Ｃ）成分を（Ａ）成分と更に反応させてもよいし、（Ａ）成分と（Ｃ）成分の反応後に（Ｂ）成分を（Ａ）成分と更に反応させてもよい。
【０２００】
（Ａ）成分と（Ｂ）成分の反応後に、（Ｃ）成分を（Ａ）成分と更に反応させる場合、（Ｃ）成分の反応性不飽和基と反応する（Ａ）成分の１分子当たりのケイ素原子結合水素原子数の平均値は１．０以上が好ましい。すなわち、架橋部を構成し、（Ｃ）成分中の反応性不飽和基と反応する、（Ａ）成分中の１分子あたりのケイ素原子結合水素原子の数は、平均して、１．０以上であり、０．２〜１．５の範囲であることが好ましく、０．６〜１．３の範囲が特に好ましい。
【０２０１】
前記架橋構造を有する糖誘導体変性架橋シリコーンの製造にあたっては、（Ａ）成分、（Ｂ）成分及び（Ｃ）成分に加えて、（Ｑ）１分子中に１つの反応性不飽和基を有する有機化合物（但し、成分（Ｃ２）を除く）を更に反応させてもよい。１種類の（Ｑ）成分を使用してもよく、２種類以上の（Ｑ）成分を使用してもよい。前記反応は、好ましくはヒドロシリル化反応触媒の存在下に、逐次的に実施することができる。なお、（Ｑ）成分における反応性不飽和基の定義、種類等は既述のとおりである。
【０２０２】
例えば、（Ａ）成分と（Ｂ）成分との反応後に（Ｃ）成分を（Ａ）成分と更に反応させる場合は、（Ａ）成分と（Ｂ）成分との反応前に（Ｑ）成分を（Ａ）成分と反応させるか、（Ａ）成分と（Ｂ）成分との反応後に（Ｑ）成分を（Ａ）成分と反応させるか、又は、（Ｃ）の反応後に更に（Ｑ）成分を（Ａ）成分と反応させてもよい。
【０２０３】
例えば、（Ａ）成分と（Ｃ）成分との反応後に（Ｂ）成分を（Ａ）成分と更に反応させる場合は、（Ａ）成分と（Ｃ）成分との反応前に（Ｑ）成分を（Ａ）成分と反応させるか、（Ａ）成分と（Ｃ）成分との反応後に（Ｑ）成分を（Ａ）成分と反応させるか、又は、（Ｂ）の反応後に更に（Ｑ）成分を（Ａ）成分と反応させてもよい。
【０２０４】
（Ｑ）成分としては、例えば、（Ｑ１）反応性不飽和基を１分子中に１つ有するシロキサンデンドロン化合物、（Ｑ２）反応性不飽和基を１分子中に１つ有する炭化水素化合物又は反応性不飽和基を１分子中に１つ有する鎖状オルガノポリシロキサン等が挙げられる。
【０２０５】
（Ｑ１）反応性不飽和基を１分子中に１つ有するシロキサンデンドロン化合物としては上記一般式（３’）の化合物が好ましい。
【０２０６】
（Ｑ２）反応性不飽和基を１分子中に１つ有する炭化水素化合物又は反応性不飽和基を１分子中に１つ有する鎖状オルガノポリシロキサンとしては、上記一般式（２’） 又は上記一般式（２’−１）が好ましい。
【０２０７】
（Ｑ２）反応性不飽和基を１分子中に１つ有する炭化水素化合物としては、上記（ｅ）反応性不飽和基を１分子中に１つ有する炭化水素化合物と同様のものが例示される。
【０２０８】
本発明に係る透明乃至半透明の液状の糖誘導体変性シリコーン又はその組成物の製造において、所望により、透明化等を目的とする水添加工程を含んでもよい。ただし、高純度品を得る目的からは、製造時に、水を加えないことが望ましい。
【０２０９】
［液状油剤添加工程］
本発明に係る液状の高純度糖誘導体変性シリコーン又はその組成物の製造方法は、前記高純度化処理工程前及び／又は後に、及び／又は前記高純度化処理工程と同時に、前記液状の糖誘導体変性シリコーン又はその組成物に液状油剤を添加する液状油剤添加工程を更に含むことができる。ここで、「液状」とは既述のとおりの意味である。
【０２１０】
前記液状油剤は前記液状の糖誘導体変性シリコーンと親和性を有することが好ましい。好適には、５〜１００℃で液状であるシリコーンオイル、非極性有機化合物又は低極性〜高極性有機化合物から選択される１以上の油剤であり、非極性有機化合物及び低極性〜高極性有機化合物としては、炭化水素油及び脂肪酸エステル油及び液状脂肪酸トリグリセライドが好ましい。これらは、特に化粧料の基材として広く用いられている成分であるが、これらの油剤には、公知の植物性油脂類、動物性油脂類、高級アルコール類、脂肪酸トリグリセライド、人工皮脂、フッ素系油から選択される１種類又は２種類以上を併用してもよい。前記糖誘導体変性シリコーン又はこれを含む組成物は、当該糖誘導体変性シリコーンが長鎖アルキル基を有する場合には非シリコーン系油剤に対しても優れた相溶性・分散性を示すので、炭化水素油及び脂肪酸エステル油等を安定に化粧料に配合でき、これらの非シリコーン系油剤による保湿特性をも活かすことができる。したがって、前記糖誘導体により変性された糖誘導体変性シリコーンを含む組成物は、これら非シリコーン系油剤の化粧料中における配合安定性を改善することができる。
【０２１１】
また、炭化水素油及び／又は脂肪酸エステル油をシリコーンオイルと併用することにより、シリコーンオイル特有のさっぱりとした感触に加えて、肌上の水分を保持し、化粧料に肌や毛髪が潤うような保湿感（「しっとりした感触」ともいう）や滑らかな感触を付与することができ、しかも、化粧料の経時安定性を損なわないという利点がある。更に、炭化水素油及び／又は脂肪酸エステル油とシリコーンオイルを含有する化粧料は、これらの保湿成分（炭化水素油及び／又は脂肪酸エステル油）を肌上又は毛髪上により安定かつ均一な状態で塗布することができるので、保湿成分の肌上の保湿効果が向上する。したがって、非シリコーン系油剤（炭化水素油、脂肪酸エステル油等）のみを含む化粧料に比して、非シリコーン系油剤と共にシリコーンオイルを含む化粧料は、より滑らかでしっとりした感触を付与することができるという利点がある。
【０２１２】
これらの油剤は、出願人らが上記特許文献２８（特開２０１２−２４６４４６号公報）の段落０１４１〜０１５０等に開示したものと共通である。
【０２１３】
前記液状油剤添加工程における液状油剤の添加量は特に限定されるものではないが、前記液状の糖誘導体変性シリコーン又はその組成物１００質量部に対して５〜１０００質量部、好ましくは１０〜５００重量部、より好ましくは５０〜２００重量部の液状油剤を添加することができる。
【０２１４】
前記液状油剤添加工程においては、前記液状の糖誘導体変性シリコーン又はその組成物及び前記液状油剤を、混合して均質化することが好ましい。混合均質化は、機械力を用いた混合により行うことが好ましく、例えばパドルミキサーやプロペラ撹拌機、撹拌羽根を備えた反応器や容器内で行うことができ、必要に応じて乳化機や混練機等も利用できる。また、混合均質化は必ずしも常温下で行う必要は無く、組成や流動性等に応じて温度を加減できる。通常は０〜７０℃付近までの範囲内で行うことが好ましい。
【０２１５】
本発明に係る糖誘導体変性シリコーン又はその組成物は、従来のポリエーテル変性シリコーン等とは異なり、空気中の酸素により酸化されて変質する傾向が本質的に少なく安定である。したがって、酸化劣化を防止するためフェノール類、ヒドロキノン類、ベンゾキノン類、芳香族アミン類、又はビタミン類等の酸化防止剤を入れ、酸化安定性を増加させる操作は必須ではない。しかしながら、このような酸化防止剤、例えば、ＢＨＴ（２，６−ジ−ｔ−ブチル−ｐ−クレゾール）、ビタミンＥ等を添加すると更に安定性が向上する。このとき、使用する酸化防止剤の添加量は、その重量（質量）において、前記糖誘導体変性シリコーンに対し１０〜１０００ｐｐｍ、好ましくは５０〜５００ｐｐｍとなる範囲である。
【０２１６】
前記液状油剤添加工程後の前記液状の高純度糖誘導体変性シリコーン組成物の可視光透過率は５０％以上であることが好ましく、７０％以上がより好ましく、８０％以上が更により好ましい。可視光としては、３６０〜８３０ｎｍの波長の光が好適であるが、４００〜７６０ｎｍの波長の光がより好ましい。例えば、７５０ｎｍの波長光を使用することができる。また、透過率測定は１〜３０ｍｍの光路長が好適であるが、５〜２０ｍｍの光路長がより好ましい。例えば、１０ｍｍの光路長にて行うことができる。特に、波長７５０ｎｍの光を用いて、光路長１０ｍｍで測定される光透過率が５０％以上であり、７０％以上がより好ましく、８０％以上が更により好ましい。
【０２１７】
前記液状油剤添加工程後の前記液状の高純度糖誘導体変性シリコーン組成物における糖誘導体変性シリコーンの含有率は特には限定されるものではないが、組成物の全重量を基準として、１０〜９９重量％が好ましく、２５〜９０重量％が好ましく、５０〜８０重量％がより好ましい。
【０２１８】
（糖誘導体変性シリコーン又はその組成物の酸処理及び臭気低減）
本発明の糖誘導体変性シリコーン又はその組成物の製造方法において、前記混合物、或いは、前記糖誘導体変性シリコーン又はその組成物（以下、単に「糖誘導体変性シリコーン又はその組成物」という）が、酸性物質によって処理され、当該酸性物質の処理によって発生した臭気物質及び低沸点成分が加熱及び／又は減圧により取り除かれることが好ましい。この場合は、より高品質の糖誘導体変性シリコーン又はその組成物を得ることができる。前記処理は非極性溶媒及び／又は極性溶媒及び／又は水の存在下で実施することが可能であるが、酸性物質は、水等の極性溶媒に溶解あるいは分散させて使用することが好ましく、酸性水溶液を含む形態で前記処理に供するのがより好ましい。また、既述のとおり、酸処理工程は本発明の高純度化処理の前に行うと、より優れた高純度化が達成されるため、好ましい。製造プロセスの合理性とコスト、得られる効果等を総合的に考慮すると、「糖誘導体変性シリコーンの合成」→「酸処理と臭気低減」→「高純度化処理」の順でステップを踏むのが最善である。但し、合成工程がヒドロシリル化反応以外の場合など酸処理の必要性が低い場合には、酸処理工程をスキップすることができる。そして、前述した「液状油剤添加工程」は、この３つの基本ステップの前後どのタイミングで実施してもよい。
【０２１９】
前記酸性水溶液に含まれる酸性物質については任意に選択可能であるが、２５℃で固体であり、水溶性であり、かつ、５０ｇをイオン交換水１Ｌに溶解させたときの水溶液の２５℃におけるｐＨが４以下であることを特徴とする１種類以上の酸性無機塩を用いるのが最適である。
【０２２０】
また、前記酸性水溶液による処理は、前記液状の糖誘導体変性シリコーンがヒドロシリル化反応により合成された場合に最も好適に実施することができ、前記液状の糖誘導体変性シリコーンが前記液状の糖誘導体変性架橋シリコーンであっても好適に実施ができる。ここでは、簡単のため、糖誘導体変性シリコーン又はそれを含む混合物の酸処理及び臭気低減方法として、ヒドロシリル化反応により合成された液状で架橋構造を含まない、糖誘導体変性シリコーンの場合を例として説明する。
【０２２１】
好適には、酸処理は、
（ａｘ）分子鎖の末端に炭素−炭素二重結合を有する糖誘導体、及び
（ｂｘ）オルガノハイドロジェンポリシロキサン
をヒドロシリル化反応させることにより、糖誘導体変性シリコーン又はそれを主成分として含む反応混合物を合成する工程〔Ｖ〕；及び
上記合成工程〔Ｖ〕と共に、又は、上記合成工程〔Ｖ〕の後に、
糖誘導体変性シリコーン又はそれを主成分として含む反応混合物を、
（ｃｘ）２５℃で固体であり、水溶性であり、かつ、５０ｇをイオン交換水１Ｌに溶解させたときの水溶液の２５℃におけるｐＨが４以下である、１種類以上の酸性無機塩の存在下で処理する工程〔Ｗ〕
を含む。また、前記酸性無機塩を用いた処理工程は臭気原因物質の発生を伴うため、工程〔Ｗ〕の後に、加熱又は減圧することにより、臭気原因物質を除去する工程を含むことが、臭気低減の実効の観点からより好ましい。
【０２２２】
一例として、工程〔Ｖ〕において、（ａｘ）（ポリ）糖モノアリルエーテル等の糖誘導体、（ｂｘ）前記構造式（１−１Ａ）で示される直鎖状のオルガノハイドロジェンポリシロキサンを使用し、成分（ｂｘ）中の珪素結合水素原子に対して、成分（ａｘ）の物質量が過剰となる量で上記のヒドロシリル化反応を行った場合、構造式（１−１）で示される糖誘導体変性シリコーンが合成され、該糖誘導体変性シリコーン及び未反応の成分（ａｘ）を含有する、前記糖誘導体変性シリコーンを主成分として含む反応混合物の粗製品が得られる。
【０２２３】
工程（Ｗ）は、特定の酸性無機塩を用いて該粗製品の加水分解処理を行うことにより、ポリシロキサンの主鎖を構成するケイ素−酸素結合や側鎖部分の炭素−酸素結合の切断がほとんど起こらず、糖誘導体変性シリコーン又はその組成物を高いレベルで低臭化し、経時における臭気の発生を有効に抑制するための工程である。
【０２２４】
前記工程（Ｗ）は、具体的には、加水分解により、糖誘導体変性シリコーンを主成分として含む反応混合物の粗製品から、臭気原因物質を除去する工程であり、（ｃｘ）２５℃で固体であり、水溶性であり、かつ、５０ｇをイオン交換水１Ｌに溶解させたときの水溶液の２５℃におけるｐＨが４以下であることを特徴とする１種類以上の酸性無機塩の存在下で処理を行うことを特徴とする。なお、試料水溶液のｐＨの値は、室温（２５℃）下、ガラス電極を用いたｐＨ計を用いて測定することが可能であり、具体的には、東亜電波工業株式会社製「ＨＭ−１０Ｐ」を用いることができる。
【０２２５】
成分（ｃｘ）である酸性無機塩としては、２５℃で固体であり、水溶性であり、かつ、５０ｇをイオン交換水１Ｌに溶解させたときの水溶液のｐＨが４以下であることが必要であり、より好適にはｐＨが３．５以下であることが好ましく、２．０以下であることが特に好ましい。かかる水溶性の酸性無機塩を用いて糖誘導体変性シリコーン又はその組成物の加水分解処理を行うことにより、Ｃ−Ｏ結合やＳｉ−Ｏ結合の切断をほとんど生じることなく、糖誘導体変性シリコーン又はその組成物を高いレベルで低臭化し、経時での着臭を有効に抑制することができる。
【０２２６】
酸性無機塩は例えば、二価以上の無機酸の少なくとも一価の水素原子が塩基により中和された酸性無機塩を用いることが出来る。二価以上の無機酸としては例えば、硫酸、亜硫酸等が挙げられる。塩基としては、アルカリ金属、アンモニア等が挙げられる。
【０２２７】
成分（ｃｘ）はより具体的には、硫酸水素イオン（ＨＳＯ４−）又は亜硫酸水素イオン（ＨＳＯ３−）及び１価の陽イオン（Ｍ＋）からなる１種以上の酸性無機塩であることが好適であり、１価の陽イオン（Ｍ＋）として、アルカリ金属イオン又はアンモニウムイオンが例示される。特に好適には、ナトリウムイオン、カリウムイオン及びアンモニウムイオンからなる群から選択される１種類以上の１価の陽イオンが好ましい。また、これらの酸性無機塩は１種類を単独で用いてもよく、２種類以上を組合せて使用してもよい。更に、これらの酸性無機塩は室温（２５℃）で固体であるため、処理後にろ過により容易に除去することができる。また水溶性であるため、製造後の洗浄工程においても水で容易に洗い流すことができる。
【０２２８】
一方、上記の（ｃｘ）成分の条件を満たさない酢酸塩やリン酸塩等による加水分解処理では、加水分解後の糖誘導体変性シリコーン又はその組成物を十分に低臭化することができない。一方、塩酸等の強酸による加水分解処理や硫酸ジルコニア等の公知の固体酸による加水分解処理では、一定の低臭化は実現できるが、加水分解時に糖誘導体変性シリコーンのＣ−Ｏ結合やＳｉ−Ｏ結合の切断が生じやすい。
【０２２９】
成分（ｃｘ）である酸性無機塩としては、硫酸水素リチウム、硫酸水素ナトリウム、硫酸水素カリウム、硫酸水素ルビジウム、硫酸水素セシウム、硫酸水素アンモニウム、亜硫酸水素ナトリウム又は、これらの水和物が具体的に例示される。かかる酸性無機塩５０ｇをイオン交換水１Ｌに溶解させたときの水溶液のｐＨは下表に示す通りである。低臭化という技術的効果から、ｐＨが２．０以下の水溶性の酸性無機塩として、硫酸水素ナトリウム、硫酸水素カリウム及び硫酸水素アンモニウムからなる群から選択される１種以上の酸性無機塩の使用がもっとも好適である。
【表１】
2015162904.tif 000039
【０２３０】
前記の酸性無機塩存在下の処理は、例えば、（１）ヒドロシリル化反応により合成された糖誘導体変性シリコーンを主成分として含む反応混合物の反応系（例えば、フラスコ等の反応容器）中に、上記の酸性無機塩を添加して、撹拌する分解処理、（２）酸性無機塩と水若しくは酸性無機塩と水と親水性溶媒を添加して、撹拌する加水分解処理等を意味する。酸性無機塩を用いた処理工程は、水及び／又は親水性媒体の存在下に行うことが好ましい。
【０２３１】
特に、前記工程〔Ｖ〕の後、糖誘導体変性シリコーンを主成分として含む反応混合物の粗製品を含む反応系中に、少なくとも酸性無機塩と水とを添加して、場合により相溶性を改善し処理効率を高める目的で更に他の親水性溶媒を追加して、更に機械力を用いて撹拌する加水分解処理が好ましい。加水分解処理は任意の温度、処理時間を選択して行うことができ、０〜２００℃、より好ましくは５０〜１００℃の温度条件で、０．１〜２４時間、より好ましくは０．５〜１０時間程度の反応時間で行うことが好ましい。酸性無機塩の使用量は処理装置及び処理時間に応じて適宜選択することができるが、糖誘導体変性シリコーンを主成分として含む反応混合物に対して５０〜１０，０００ｐｐｍの範囲が好ましく、１００〜５，０００ｐｐｍの範囲がより好ましい。
【０２３２】
前記酸処理後に、臭気の原因物質である低沸分（プロピオンアルデヒド等）を除去するストリッピング工程を含むことが好ましい。また、ストリッピング後に、再び酸性無機塩存在下の処理を行うことでより多くのプロペニルエーテル基含有糖誘導体等を加水分解することができ、臭気原因物質であるプロピオンアルデヒド等を除去することができる。このとき、酸性無機塩が残存しているので、新たに酸性無機塩を追加する必要はなく、水に代表される親水性溶媒のみを添加すればよいという利点がある。すなわち、上記の工程〔Ｗ〕及びストリッピング工程は、低臭化の程度を高める目的等で２回以上繰り返し行うことができる。
【０２３３】
なお、ストリッピング工程によって留去される「低沸物」には、臭気の原因物質であるプロピオンアルデヒドのほか、ヒドロシリル化反応（工程〔Ｖ〕）に使用した反応溶媒、低臭化処理工程で使用した水、その他の親水性溶媒等が含まれる。
【０２３４】
ストリッピング工程（低沸物の留去）は、工程〔Ｗ〕の前工程として、糖誘導体変性シリコーンを主成分として含む反応混合物の粗製品に対して実施してもよいし、工程〔Ｗ〕の後工程として、糖誘導体変性シリコーンを主成分として含む反応混合物に対して実施してもよい。また、工程〔Ｗ〕の前工程及び後工程としてそれぞれ実施することもできる。好適には、上記の工程〔Ｗ〕に次いで、加水分解反応により生成した臭気原因物質であるプロピオンアルデヒドを除去する目的で行うことが好ましい。
【０２３５】
除去方法としては、常圧下或いは減圧下でのストリッピングが好ましく、１２０℃以下で行うことが好ましい。効率よくストリッピングするためには、減圧下で行うか、例えば窒素ガスのような不活性ガス注入下で行うことが好ましい。低沸物の留去操作の一例を具体的に示せば、低沸物が含まれている糖誘導体変性シリコーンを主成分として含む反応混合物の粗製品を、還流冷却管、窒素挿入口等を備えたフラスコに仕込み、窒素ガスを供給しながら内部を減圧して昇温し、圧力と温度を一定に保持することにより軽質物を留去させる。ここに減圧条件としては、０．１〜１０．０ＫＰａとされ、加熱温度としては４０〜１２０℃とされ、処理時間としては１０分間〜２４時間とすることが一般的である。
【０２３６】
更に、前記酸処理工程後に、塩基性物質によって糖誘導体変性シリコーンを主成分として含む反応混合物を中和処理してもよい。塩基性物質としては、水酸化ナトリウム、水酸化カリウム、水酸化カルシウム、水酸化バリウム、アンモニア水、炭酸水素ナトリウム等の無機塩基、各種アミン類、塩基性アミノ酸等の有機塩基等を挙げることができる。塩基性物質の量は糖誘導体変性シリコーンを主成分として含む反応混合物を含む反応系を中和する量が好ましいが、必要に応じて、弱酸性又は弱アルカリ性となるよう添加量を加減することもできる。
【０２３７】
なお、前記酸処理工程後に得られた糖誘導体変性シリコーンを主成分として含む反応混合物に対して、更に、100ppm〜50000ppmに相当する量のアルカリ性緩衝剤を添加してもよい。前記糖誘導体変性シリコーンを主成分として含む反応混合物は、中和や濾過工程を経ても微量の酸が局所的に溶存している場合がある。アルカリ性緩衝剤を添加しておくことにより、当該糖誘導体変性シリコーンを配合した化粧料等の液性がアルカリ側に保たれるため、糖誘導体変性シリコーンの不純物に由来する着臭発生のリスクを減らすことができる。有用なアルカリ性緩衝剤は、強塩基と弱酸の組み合わせからなるアルカリ性緩衝剤であれば特に制限されるものではないが、リン酸３ナトリウム，リン酸３カリウム，クエン酸３ナトリウム，酢酸ナトリウム等のアルカリ性緩衝剤が例示される。なお、これらのアルカリ性緩衝剤は、糖誘導体変性シリコーン又はその組成物、ないしはそれを主成分として含む混合物からなる化粧料原料等に添加しても良く、その他の化粧料原料や水を含む糖誘導体変性シリコーン組成物や化粧料の調製段階や配合後の組成物に添加しても良い。これにより、経時での処方中の着臭を、更に有効に抑制することができる。
【０２３８】
前記糖誘導体変性シリコーン又はそれを主成分として含む混合物に対して、工程〔Ｗ〕にかかる酸性無機塩存在下の処理の前工程又は後工程として、水素添加処理を行うこともできる。水素添加反応による無臭化処理は、上記の工程〔Ｗ〕にかかる酸性無機塩存在下の処理後に、水素添加反応による処理を行ってもよいし、一方、水素添加反応による処理を行った後に、上記の工程〔Ｗ〕にかかる酸性無機塩存在下に処理してもよい。ただし、水素添加処理は、一般的には製品製造時のコスト増につながる場合がある。
【０２３９】
本発明の第２の態様は、本発明の製造方法により得られた液状の高純度糖誘導体変性シリコーン又はその組成物を含む外用剤若しくは化粧料又は工業用材料である。
【０２４０】
＜外用剤・化粧料＞
【０２４１】
本発明の製造方法により得られる高純度糖誘導体変性シリコーン又はその組成物は、透明乃至半透明の液状であるため、外用剤又は化粧料に好適に配合することができ、本発明の外用剤又は化粧料を構成することができる。また、本発明の製造方法で得られる糖誘導体変性シリコーン又はその組成物を含む外用剤及び化粧料用の原料を製造し、外用剤又は化粧料に配合することもできる。
【０２４２】
特に、本発明の製造方法で得られる液状の高純度糖誘導体変性シリコーン組成物は、透明性が高く、また、透明性が温度履歴に対して、また、長期保管後も安定であるので、透明又は半透明な外観が求められる外用剤又は化粧料に好適に配合することができる。また、本発明の製造方法で得られる糖誘導体変性シリコーン又はその組成物は低臭性であり、処方中や経時による着臭もほとんどない。しかも、糖誘導体変性シリコーンの主鎖を構成し得るケイ素−酸素結合及び側鎖を構成し得る炭素−酸素結合がほとんど切断されないという利点がある。したがって、本発明の製造方法で得られる糖誘導体変性シリコーン又はその組成物は人体に使用される外用剤及び化粧料の原料として好適に利用することができる。
【０２４３】
外用剤又は化粧料用の原料中に占める、前記糖誘導体変性シリコーン又はその組成物の割合は、原料の全重量（質量）を基準にして、１０〜１００重量（質量）％が好ましく、２０〜１００重量（質量）％がより好ましく、３０〜１００重量（質量）％が更により好ましい。外用剤又は化粧料に配合される原料の割合は特に限定されるものではないが、例えば、外用剤又は化粧料の全重量（質量）を基準にして、０．１〜４０重量（質量）％、好ましくは１〜３０重量（質量）％、より好ましくは２〜２０重量（質量）％、更により好ましくは３〜１０重量（質量）％の範囲とすることができる。
【０２４４】
本発明の製造方法で得られる液状の高純度糖誘導体変性シリコーン又はその組成物は、その構造及び所有する官能基の種類に応じて、特許文献２５（特開２０１１−２４６７０５号公報）、特許文献２６（特開２０１１−２４６７０６号公報）に記載された新規なオルガノポリシロキサン、又は特許文献２７（特開２０１２−２４６４４５号公報）に記載された低臭性糖アルコール変性シリコーン、又は特許文献２８（特開２０１２−２４６４４６号公報）に記載された新規液状オルガノポリシロキサン、又は特許文献３１（特開２０１２−０４６５０８号公報）に記載された糖アルコール変性シリコーンと共通の用途に適用することが可能である。また、本発明の製造方法により得られる液状の高純度糖誘導体変性シリコーン又はその組成物は、任意の化粧料原料成分との組み合わせ、外用剤、特に化粧料の剤形、種類及び処方例においても、特許文献２５、特許文献２６に記載された新規なオルガノポリシロキサン、又は、特許文献２７に記載された低臭性糖アルコール変性シリコーン、又は特許文献２８に記載された新規オルガノポリシロキサン又は特許文献３１に記載された糖アルコール変性シリコーンと同様に使用でき、各種化粧料等に配合することができる。
【０２４５】
本発明に係る外用剤組成物は、化粧料又は医薬として人体に適用される組成物であれば、特にその制限はない。本発明の化粧料は、具体的な製品としては、皮膚洗浄剤製品、スキンケア製品、メイクアップ製品、制汗剤製品、紫外線防御製品等の皮膚用化粧品；毛髪用洗浄剤製品、整髪料製品、毛髪用着色料製品、養毛料製品、ヘアリンス製品、ヘアコンディショナー製品、ヘアトリートメント製品等の頭髪用化粧品；浴用化粧品が例示される。本発明の医薬は、発毛剤、育毛剤、鎮痛剤、殺菌剤、抗炎症剤、清涼剤、皮膚老化防止剤が例示されるが、これらに限定されない。
【０２４６】
前記の皮膚用化粧品は、頭皮、顔面（口唇、眉毛、頬を含む）、手指、爪、全身のいずれの部位についても用いることができる。具体的には、クレンジングジェル、クレンジングクリーム、クレンジングフォーム、クレンジングミルク、クレンジングローション、洗顔クリーム、アイメークアップリムーバー、洗顔フォーム、液体石鹸（ボディソープ）、ハンドソープ、ゲル状石鹸、固形石鹸、フェイシャルリンス、ボディリンス、シェービングクリーム、除光液、アクネ対策化粧料等の皮膚洗浄剤製品；肌用クリーム、頭皮用トリートメント、スキンミルク、ミルクローション、乳液、化粧水、保湿液、美容液、フェイシャルパック、ボディパウダー、エッセンス、シェービングローション、マッサージ料等のスキンケア製品；ファンデーション、リキッドファンデーション、油性ファンデーション、メークアップベース、白粉、フェースパウダー、コンシーラー、Blemish Balm (BB)クリーム、Color Control (CC)クリーム、リップスティック、リップクリーム、練紅、リップグロス、アイシャドウ、アイライナー、アイクリーム、眉墨、まつげ化粧品、アイブローペンシル、アイブローブラッシュ、マスカラ、頬紅、頬化粧料（チークカラー、チークルージュ）、マニキュア、ペディキュア、ネイルカラー、ネイルラッカー、エナメルリムーバー、ネイルポリッシュ等のメイクアップ製品；デオドラント等の制汗剤；サンスクリーン剤、日焼け用薬剤（サンタン剤）等の紫外線防御製品が例示される。
【０２４７】
前記の頭髪用化粧品は、シャンプー、リンスインシャプー等の毛髪用洗浄剤；ヘアオイル、ヘアワックス、髪用カール保持剤、セット剤、ヘアクリーム、へアスプレー、ヘアリキッド等の整髪料製品；染毛料、ヘアカラースプレー、ヘアカラーリンス、ヘアカラースティック等の毛髪用着色料製品；ヘアトニック、ヘアトリートメントエッセンス、ヘアパック等の養毛料製品；オイルリンス、クリームリンス、トリートメントリンス、ヘアコンディショナー、ヘアトリートメント等のヘアリンス又はヘアコンディショニング製品が例示される。また、前記の浴用化粧品は、バスオイル、バスソルト、フォームバスが例示される。
【０２４８】
本発明に係る外用剤組成物、特に化粧料の形態は特に限定されるものではなく、液状、（油中水型）乳液状、O/W（水中油型）乳液状、Ｗ/Oクリーム状、O/Wクリーム状、固体状（スティック状等）、油中ポリオール型エマルション状、ポリオール中油型エマルション状、W/O/WやO/W/Oなどの多層エマルション状、二層分離状（使用前振り混ぜタイプ）、ペースト状、ゲル状、粉末状、多層状、ムース状、ミスト状、顆粒状、フレーク状、碎石状等に好ましく適用が可能である。特に好ましい形態は、W/O乳液状、Ｗ/Oクリーム状、固体状、ペースト状、ゲル状、粉末状である。
【０２４９】
本発明に係る外用剤組成物、特に化粧料の容器についても特に限定されるものではなく、ジャー、ポンプ、チューブ、ボトル、圧力缶吐出容器、耐圧エアゾール容器、遮光容器、コンパクト容器、金皿、スティック容器、繰り出し容器、噴霧容器、混合液吐出口を備えた仕切り付き容器等の任意の容器に充填することができる。チューブは、通常のシリコーン系製剤では分離が起きやすい傾向があるが、本発明にかかる外用剤組成物、特に化粧料は安定性に優れるため、かかるチューブ容器に充填されても安定に保管することが可能であるというメリットがある。
【０２５０】
本発明の外用剤又は化粧料は、本発明の効果を妨げない範囲で通常の外用剤又は化粧料に使用される成分、水、粉体又は着色剤、ヒドロキシ酸、蝋、繊維、アルコール類、水溶性高分子、皮膜形成剤、油剤、油溶性ゲル化剤、有機変性粘土鉱物、界面活性剤、樹脂、紫外線吸収剤、塩類、保湿剤、防腐剤、抗菌剤、香料、塩類、酸化防止剤、ｐＨ調整剤、キレート剤、清涼剤、抗炎症剤、美肌用成分（美白剤、細胞賦活剤、肌荒れ改善剤、血行促進剤、皮膚収斂剤、抗脂漏剤等）、ビタミン類、アミノ酸類、核酸、ホルモン、包接化合物等、生理活性物質、医薬有効成分、香料を添加することができ、これらは特に限定されるものではない。
【０２５１】
本発明に係る化粧料又は外用剤に用いることのできる水は、人体に有害な成分を含有せず、清浄であればよく、水道水、精製水、ミネラルウォーター、海洋深層水等が例示される。
【０２５２】
（油剤）
本発明に係る化粧料又は外用剤に用いることのできる油剤は、好適には、５〜１００℃で液状であるシリコーンオイル、非極性有機化合物又は低極性〜高極性有機化合物から選択される１以上の油剤であり、非極性有機化合物及び低極性〜高極性有機化合物としては、炭化水素油及び脂肪酸エステル油及び液状脂肪酸トリグリセライドが好ましい。これらは、特に化粧料の基材として広く用いられている成分であるが、これらの油剤には、公知の植物性油脂類、動物性油脂類、高級アルコール類、脂肪酸トリグリセライド、人工皮脂、フッ素系油から選択される１種類又は２種類以上を併用しても良い。
【０２５３】
また、炭化水素油及び／又は脂肪酸エステル油をシリコーンオイルと併用することにより、シリコーンオイル特有のさっぱりとした感触に加えて、肌上の水分を保持し、化粧料に肌や毛髪が潤うような保湿感（「しっとりした感触」ともいう）や滑らかな感触を付与することができ、しかも、化粧料の経時安定性を損なわないという利点がある。更に、炭化水素油及び／又は脂肪酸エステル油とシリコーンオイルを含有する化粧料は、これらの保湿成分（炭化水素油及び／又は脂肪酸エステル油）を肌上又は毛髪上により安定かつ均一な状態で塗布することができるので、保湿成分の肌上の保湿効果が向上する。したがって、非シリコーン系油剤（炭化水素油、脂肪酸エステル油等）のみを含む化粧料に比して、非シリコーン系油剤と共にシリコーンオイルを含む化粧料は、より滑らかでしっとりした感触を付与することができるという利点がある。
【０２５４】
これらの油剤は、出願人らが上記特許文献２８（特開２０１２−２４６４４６号公報）の段落０１４１〜０１５０等に開示したものと共通である。
【０２５５】
（粉体又は着色剤）
本発明に係る化粧料又は外用剤に用いることのできる粉体又は着色剤は、化粧料の成分として一般に使用されるものであり、白色及び着色顔料、並びに、体質顔料を含む。白色及び着色顔料は化粧料の着色等に使用され、一方、体質顔料は、化粧料の感触改良等に使用される。本発明における「粉体」としては、化粧料に通常使用される白色及び着色顔料、並びに、体質顔料を特に制限なく使用することができる。本発明において、１種類又は２種類以上の粉体を配合することが好ましい。粉体の形状（球状、棒状、針状、板状、不定形状、紡錘状、繭状等）、粒子径（煙霧状、微粒子、顔料級等）、及び、粒子構造（多孔質、無孔質等）は何ら限定されるものではないが、平均一次粒子径が１ｎｍ〜１００μｍの範囲にあることが好ましい。特に、これらの粉体又は着色剤を顔料として配合する場合、平均粒子径が１ｎｍ〜２０μｍの範囲にある無機顔料粉体、有機顔料粉体、樹脂粉体から選択される１種類又は２種類以上を配合することが好ましい。
【０２５６】
粉体としては、例えば、無機粉体、有機粉体、界面活性剤金属塩粉体（金属石鹸）、有色顔料、パール顔料、金属粉末顔料等が挙げられ、これらを複合化したものを使用することができる。更に、これらの表面に撥水化処理を行ったものを挙げることができる。
【０２５７】
これらの具体例は、特許文献２８の段落０２１９〜０２２６等に開示された粉体又は着色剤と共通である。
【０２５８】
例示された粉体のうち、シリコーンエラストマー粉体について特に説明する。シリコーンエラストマー粉体は、主としてジオルガノシロキシ単位（Ｄ単位）からなる直鎖状ジオルガノポリシロキサンの架橋物であり、側鎖若しくは末端に珪素結合水素原子を有するオルガノハイドロジェンポリシロキサンと側鎖若しくは末端にアルケニル基等の不飽和炭化水素基を有するジオルガノポリシロキサンを、ヒドロシリル化反応触媒下で架橋反応させることによって好適に得ることができる。シリコーンエラストマー粉体は、Ｔ単位及びＱ単位からなるシリコーン樹脂粉体に比して、柔らかく、弾力があり、また、吸油性に優れるため、肌上の油脂を吸収し、化粧崩れを防ぐことができる。そして、前記本発明の製法により得られる糖誘導体変性シリコーン又はその組成物により表面処理を行うと、処理効率がよく均質な処理が可能であるため、シリコーンエラストマー粉体のスエード調の感触を減じることなく、当該糖誘導体変性シリコーンの種類に応じた特有の効果や感触を付与することができる。更に、シリコーンエラストマー粉体と共に前記糖誘導体変性シリコーン又はその組成物を化粧料に配合する場合は、化粧料全体における当該粉体の分散安定性が改善され、経時的に安定な化粧料を得ることができる。
【０２５９】
シリコーンエラストマー粉体は、球状、扁平状、不定形状等種々の形状を取りうる。シリコーンエラストマー粉体は油分散体の形態であってもよい。本発明の化粧料には、粒子形状を有するシリコーンエラストマー粉体であり、電子顕微鏡を用いた観察による一次粒子径及び／又はレーザー回析／散乱法で測定された平均一次粒子径が０．１〜５０μｍの範囲に入り、且つ、一次粒子の形状が球状のシリコーンエラストマー粉体を好適に配合することができる。シリコーンエラストマー粉体を構成するシリコーンエラストマーは、ＪＩＳ Ｋ  ６２５３「加硫ゴム及び熱可塑性ゴムの硬さ試験方法」のタイプＡデュロメータによる硬さが８０以下のものが好ましく、６５以下のものがより好ましい。
【０２６０】
かかるシリコーンエラストマー粉体のうち、特にシリコーンエラストマー球状粉体の具体例は、特許文献２８の段落０２２３に開示されたものと共通であり、同段落０２２４〜０２２５にも例示される通り、撥水化等各種表面処理を行ったシリコーンエラストマー粉体でもよい。
【０２６１】
本発明の化粧料又は外用剤には、更に、その他の界面活性剤を配合することができる。これらの界面活性剤は、皮膚や髪の洗浄成分或いは油剤の乳化剤として機能する成分であり、化粧料の種類及び機能に応じて所望のものを選択しうる。より具体的には、他の界面活性剤は、アニオン性界面活性剤、カチオン性界面活性剤、ノニオン性界面活性剤、両性界面活性剤、及び、半極性界面活性剤からなる群より選択することができるが、特に、シリコーン系のノニオン性界面活性剤を併用することが好ましい。
【０２６２】
これらの界面活性剤は、特許文献２８の段落０２３７〜０２４２等に開示されたものと共通である。本発明にかかる糖誘導体変性シリコーンは分子内に極性基と非極性基とを有するため、分散剤としての機能を有する。このため、ノニオン性界面活性剤と併用した場合に、ノニオン性界面活性剤の安定性を向上させる助剤として機能して、製剤全体としての安定性を改善できる場合がある。特に、本発明の製法により得られる液状の高純度糖誘導体変性シリコーン又はその組成物は、各種変性シリコーンとの相溶性・親和性が改善されているため、ポリオキシアルキレン変性シリコーン（ポリエーテル変性シリコーン）、（ポリ）グリセリン誘導体変性シリコーン等と併用することが可能であり、これらのシリコーン系のノニオン性界面活性剤は、アルキル分岐、直鎖シリコーン分岐、シロキサンデンドリマー分岐等が親水基と同時に必要に応じ施されていているものも好適に用いることができる。
【０２６３】
本発明の化粧料又は外用剤には、その目的に応じて、１種又は２種以上の多価アルコール及び／又は低級一価アルコールを用いることができる。これらのアルコール類は、特許文献２８の段落０２２７等に開示されたものと共通である。
【０２６４】
本発明の化粧料又は外用剤には、その目的に応じて、１種又は２種以上の無機塩類及び／又は有機酸塩を用いることができる。これらの塩類は、出願人らが特許文献２８の段落０２４８等に開示されたものと共通である。
【０２６５】
本発明の化粧料又は外用剤には、その目的に応じて、架橋性オルガノポリシロキサン、オルガノポリシロキサンエラストマー球状粉体、シリコーン樹脂、アクリルシリコーンデンドリマーコポリマー、シリコーン生ゴム、ポリアミド変性シリコーン、アルキル変性シリコーンワックス、アルキル変性シリコーンレジンワックスからなる群から選択される少なくとも１種を用いることができる。これらのシリコーン系成分は、特許文献２８の段落０２６２〜０２８７等に開示されたものと共通である。
【０２６６】
本発明の化粧料又は外用剤には、その目的に応じて、１種又は２種以上の水溶性高分子を用いることができる。これらの水溶性高分子は、特許文献２８の段落０２２８〜０２３２等に開示されたものと共通である。
【０２６７】
本発明の化粧料又は外用剤には、その目的に応じて、１種又は２種以上の紫外線防御成分を用いることができる。これらの紫外線防御成分は、特許文献２８の段落０２４３〜０２４７等に開示された有機系及び無機系の紫外線防御剤と共通であるが、特に、好適に使用できる紫外線防御成分は、微粒子酸化チタン、微粒子酸化亜鉛、パラメトキシケイ皮酸２−エチルヘキシル、４−ｔｅｒｔ−ブチル−４’−メトキシジベンゾイルメタン、ジエチルアミノヒドロキシベンゾイル安息香酸ヘキシル、ベンゾトリアゾール系紫外線吸収剤及び2，４，６-トリス［４−(２−エチルヘキシルオキシカルボニル）アニリノ]１，３，５−トリアジン」｛ＩＮＣＩ：オクチルトリアゾン｝、２，４−ビス｛［４−（２−エチル−ヘキシルオキシ）−２−ヒドロキシ］フェニル｝−６−（４−メトキシフェニル）−１，３，５−トリアジン  ｛ＩＮＣＩ：ビス−エチルヘキシルオキシフェノールメトキシフェニルトリアジン、商品名：登録商標チノソルブＳ｝等のトリアジン系紫外線吸収剤からなる群より選ばれる少なくとも１種である。これらの紫外線防御成分は、汎用されており、入手が容易で、かつ紫外線防御効果が高いため好適に使用することができる。特に、無機系と有機系の紫外線防御成分を併用することが好ましく、ＵＶ−Ａに対応した紫外線防御成分とＵＶ−Ｂに対応した紫外線防御成分を併用することが更に好ましい。
【０２６８】
本発明の化粧料又は外用剤において、前記糖誘導体変性シリコーン又はその組成物と紫外線防御成分を併用することにより、化粧料全体の感触及び保存安定性を改善しつつ、紫外線防御成分を化粧料中に安定に分散させることができるので、化粧料に優れた紫外線防御機能を付与することができる。
【０２６９】
本発明の化粧料又は外用剤には、上記の各成分の他に、ヒドロキシ酸、蝋、繊維、油溶性ゲル化剤、有機変性粘土鉱物、水膨潤性粘土鉱物、防菌防腐剤、生理活性成分、美肌用成分、ｐＨ調整剤、酸化防止剤、溶媒、キレート剤、保湿成分、香料等の各種成分を、本発明の目的を損なわない範囲で使用することができる。これらの化粧品用任意成分は、特許文献２８の段落０２３５，０２３３，０２４９〜０２６０等に開示されたものと共通である。
【０２７０】
また、本発明に係る化粧料又は外用剤が制汗剤である場合、或いは、その目的に応じて、制汗活性成分、デオドラント剤を配合することができる。これらの制汗成分、デオドラント成分は、特許文献２７の段落０２５４〜０２６３等に開示されたものと共通である。同様に、本発明に係る化粧料又は外用剤が制汗剤組成物である場合、各種制汗剤組成物の調製、用法等については、特許文献２７の段落０２６４〜０３１５等に開示されたものと共通である。
【産業上の利用可能性】
【０２７１】
本発明の液状の高純度糖誘導体変性シリコーン又はその組成物の製造方法は、安価且つ簡便であり、廃棄物が少なく、収率又は生産性にも優れ、商業的規模での生産にも無理なく対応可能である。また、本発明の製造方法により得られる糖誘導体変性シリコーン又はその組成物は、製造後の相分離や未反応原料の沈降等が起こるリスクが極めて小さい。特に、本発明の製造方法により得られる液状の糖誘導体変性シリコーン又はその組成物は、温度履歴に対して安定であり長期保管後も安定で透明性の高い外観が維持されるため、不透明な外観に由来する不都合がなく、しかも、透明性を維持しながら液状油剤による希釈も可能であるため、取り扱い性にも優れている。したがって、本発明は、従来の糖変性シリコーンが有してきた根本的課題を解決したものである。【０２７２】
従って、本発明に係る液状の高純度糖誘導体変性シリコーン又はその組成物は、医薬品等の外用剤又は化粧料のみならず、一般工業用途に幅広く使用することが可能であり、糖誘導体変性シリコーンが本来有する界面活性能、乳化・分散効果、表面処理効果、吸着効果、コーティング効果、保湿・水分保持効果、柔軟化効果、摩擦低減効果、潤滑効果、浸透能、可溶化・相溶化能、保護効果、粘着効果、増粘乃至粘度調整効果、或いは、これら効果の持続性等を、上記各種用途で享受することができる。【０２７３】
具体的には、本発明により得られる液状の高純度糖誘導体変性シリコーン又はその組成物は、外用剤、医薬品又は化粧料用の原料として好適に使用できるほか、例えば、繊維処理剤、耐熱／耐侯／電気特性に優れたワニスや塗料添加剤、コーティング剤、プライマー、粘着剤、各種のウレタンや発泡材用のポリオール主剤や整泡剤や改質剤、離型剤や剥離剤、消泡剤、グリースやオイルコンパウンド、絶縁／艶出し／撥水／熱媒・冷媒／潤滑用等のオイル、ゴムや樹脂用の改質剤や添加剤や表面処理剤、シランカップリング剤用の配合物や改質剤や前駆体、建築／ライニング用のコーティング材やシーリング材、光ファイバー／電線用の保護剤や潤滑剤やバッファー剤、電子・電気用部品等の一般工業用材料の原料としても好適に使用できる。
【実施例】
【０２７４】
以下、実施例及び比較例を示し、本発明を具体的に説明するが、本発明は下記実施例に限定されるものではない。【０２７５】
なお、以下の製造例、比較例においては、「糖誘導体変性シリコーンＮｏ．Ｘの製造」等と便宜的に記述しているが、得られた生成物は、主成分の他に少量の未反応原料等をも含有する混合物の形態となっている。【０２７６】
下記組成式において、Ｍｅはメチル（−ＣＨ３）基を表し、Ｍｅ３ＳｉＯ基（又は、Ｍｅ３Ｓｉ基）を「Ｍ」、Ｍｅ２ＳｉＯ基を「Ｄ」、ＭｅＨＳｉＯ基を「ＤＨ」と表記し、Ｍ及びＤ中のメチル基をいずれかの置換基によって変性した単位を「ＭＲ」及び「ＤＲ」と表記する。また、製造例中、ＩＰＡはイソプロピルアルコールを示す。【０２７７】
また、下記のキシリトールモノアリルエーテル及びキシリトール残基は、本明細書中に示したとおりの原料及び官能基である。より詳細には、キシリトールモノアリルエーテルは、構造式：ＣＨ２＝ＣＨ−ＣＨ２−ＯＣＨ２[ＣＨ（ＯＨ）]３ＣＨ２ＯＨ、及び、構造式：ＣＨ２＝ＣＨ−ＣＨ２−ＯＣＨ｛ＣＨ（ＯＨ）ＣＨ２ＯＨ｝２で表されるキシリトールモノアリルエーテルを物質量比約９：１の比で含有してなる原料であり、本発明にかかる糖誘導体変性シリコーンには、これらに対応した−Ｃ３Ｈ６−ＯＣＨ２[ＣＨ（ＯＨ）]３ＣＨ２ＯＨ、又は、−Ｃ３Ｈ６−ＯＣＨ｛ＣＨ（ＯＨ）ＣＨ２ＯＨ｝２のキシリトール残基が、同様な物質量比で、導入される。【０２７８】
また、下記で使用したキシリトールモノアリルエーテル原料は、純度が８０〜９０％程度のものであるが、主成分以外の残り成分（不純物）の大半は、アリルエーテル化されていないキシリトールである。【０２７９】
［製造例１］
＜糖誘導体変性シリコーンＮｏ．１の合成＞
反応器に平均組成式ＭＤ４７．５ＤＨ１０．５Ｍで表されるメチルハイドロジェンポリシロキサン４６０．４ｇ、平均組成式：ＣＨ２＝ＣＨ−Ｓｉ（ＯＳｉ（ＣＨ３）３）３で表されるビニルトリストリメチルシロキシシラン  ３５．９ｇを仕込み、窒素流通下で攪拌しながら白金−１，３−ジビニル−１，１，３，３−テトラメチルジシロキサン錯体のＩＰＡ溶液（Ｐｔ濃度０．４５重量％）を０．８５ｇ添加した。６０−７０℃で３．５時間反応を行なった後、反応液を２ｇ採取し、アルカリ分解ガス発生法（残存したＳｉ−Ｈ基をＫＯＨのエタノール／水溶液によって分解し、発生した水素ガスの体積から反応率を計算する）により反応が目標に達したことを確認した。翌日、攪拌下に室温の反応混合物にヘキサデセン（αオレフィン純度  ９１．７％）９９．９ｇを添加したところ、反応による発熱が生じ５４℃まで昇温した。このまま２時間反応を継続した後、同様の方法により反応率が目標に達したことを確認した。次いで、反応混合物にキシリトールモノアリルエーテル（純度８４．３％）  ５４．１ｇ、ＩＰＡ  ５２５ｇ、天然ビタミンＥ  ０．０７５ｇを仕込み、４５−５０℃で前記白金触媒溶液０．８３ｇを添加し、６０−６５℃で２時間反応を行なった後、同様の方法により反応率が目標に達したことを確認した。最後に、ヘキサデセン（αオレフィン純度  ９１．７％）９９．９ｇを添加して５０−６５℃で２．５時間反応を行い、同様の方法により確認したところ反応は完結しており、平均組成式：ＭＤ４７。５ＤＲ＊１１７．５ＤＲ＊２１２ＤＲ＊３２１Ｍで表される糖誘導体変性シリコーンが生成していることが分かった。式中、Ｒ＊１１、Ｒ＊２１及びＲ＊３２は下記のとおりである。
Ｒ＊１１＝  −Ｃ１６Ｈ３３ 
Ｒ＊２１＝  キシリトール残基
Ｒ＊３２＝  −Ｃ２Ｈ４Ｓｉ（ＯＳｉＭｅ３）３【０２８０】
次いで、低沸分を７０〜１００℃減圧下で留去した後、硫酸水素ナトリウム一水和物  ０．１３５ｇ／イオン交換水  １１．３ｇからなる水溶液を添加して６５℃で１．５時間の処理を行ない、更に、１０Ｔｏｒｒ以下まで減圧して発生した臭い成分と水とを留去した。この後、再度イオン交換水  １１．３ｇを添加して、同様に減圧して臭い成分と水とを留去する操作を２回繰り返し（最後の減圧操作では、-５５−６５℃、１０Ｔｏｒｒ以下で２時間維持）、濃アイボリー色の不透明粘稠液体を得た。これを、ＡＤＶＡＮＴＥＣ  Ｎｏ．４２４ろ紙（直径１１０ｍｍ、東洋濾紙社）を使用して加圧濾過器によってＮ２圧にて濾過を行うことにより、平均組成式：ＭＤ４７。５ＤＲ＊１１７．５ＤＲ＊２１２ＤＲ＊３２１Ｍで表される糖誘導体変性シリコーンＮｏ．１を含む組成物６９６ｇを、濃アイボリー色不透明粘稠液体として得た。ここで、Ｒ＊１１、Ｒ＊２１及びＲ＊３２は上述のとおりである。【０２８１】
［製造例２］
＜糖誘導体変性シリコーンＮｏ．２の合成＞
反応器に平均組成式：ＭＤ７３ＤＲ＊２２Ｍで表されるジメチル／メチル（アミノプロピル）ポリシロキサン ９２．７８ｇ、グルコノ−δ―ラクトン  ７．２２ｇ、ＩＰＡ  ５０ｇを仕込み、窒素流通下で攪拌しながら８０℃まで加温した。反応液外観は白濁不透明液体であったが、８０℃で３．５時間反応を行なったところ、ほぼ透明均一液体となった。次いで反応液を少量採取し、中和滴定法により確認したところ、アミノ基は検出されず、反応は完結していた。更にこれを減圧下に８０〜９０℃で加熱し、ＩＰＡを溜去することによって、平均組成式ＭＤ７４ＤＲ＊２２２Ｍで表される糖誘導体変性シリコーンＮｏ．２を含む組成物９４ｇを得た。本品は室温で濃黄色〜橙褐色不透明のゴム状軟固体であったが、９０℃では水あめ状の非常に粘稠な流動体であったことから、液状であると確認できた。ここで、前記式中、Ｒ＊２及びＲ＊２２は下記のとおりである。
Ｒ＊２ ＝  −Ｃ３Ｈ６−ＮＨ２
Ｒ＊２２＝  −Ｃ３Ｈ６−ＮＨ−ＣＯ−（ＣＨＯＨ）４−ＣＨ２ＯＨ【０２８２】
［製造例３］
＜糖誘導体変性シリコーンＮｏ．３の合成＞
反応器に平均組成式ＭＤ４５ＤＨ１３Ｍで表されるメチルハイドロジェンポリシロキサン４９１．７ｇ、平均組成式：ＣＨ２＝ＣＨ−Ｓｉ（ＯＳｉ（ＣＨ３）３）３で表されるビニルトリストリメチルシロキシシラン  ３８．２ｇを仕込み、窒素流通下で攪拌しながら白金−１，３−ジビニル−１，１，３，３−テトラメチルジシロキサン錯体のＩＰＡ溶液（Ｐｔ濃度０．４５重量％）を０．８８ｇ添加した。６０−７０℃で２時間反応を行なった後、反応液を２ｇ採取し、アルカリ分解ガス発生法により反応が目標に達したことを確認した。反応混合物を一旦室温まで放冷した後、ドデセン（αオレフィン純度９５．３％）１０６．３ｇを添加したところ、反応による発熱が生じ６９℃まで昇温した。このまま３．５時間反応を継続した後、同様の方法により反応率が目標に達したことを確認した。次いで、反応混合物にキシリトールモノアリルエーテル（純度  ８５．２％）  ５７．５ｇ、ＩＰＡ  ５６０ｇ、天然ビタミンＥ  ０．０８０ｇを仕込み、４５−５０℃で前記白金触媒溶液０．８８ｇを添加し、５５−６５℃で２．５時間反応を行なった後、同様の方法により反応率が目標に達したことを確認した。最後に、ドデセン（αオレフィン純度９５．３％）１０６．３ｇを添加して５０−６５℃で３時間反応を行い、同様の方法により確認したところ反応は完結しており、平均組成式：ＭＤ４５ＤＲ＊１２１０ＤＲ＊２１２ＤＲ＊３２１Ｍで表される糖誘導体変性シリコーンが生成していることが分かった。式中、Ｒ＊１２、Ｒ＊２１及びＲ＊３２は下記のとおりである。
Ｒ＊１２＝  −Ｃ１２Ｈ２５ 
Ｒ＊２１＝  キシリトール残基
Ｒ＊３２＝  −Ｃ２Ｈ４Ｓｉ（ＯＳｉＭｅ３）３【０２８３】
次いで、低沸分を６０〜１００℃減圧下で留去した後、硫酸水素ナトリウム一水和物  ０．１２７ｇ／イオン交換水  １２ｇからなる水溶液を添加して６５−７０℃で３．３時間の処理を行ない、更に、１０Ｔｏｒｒ以下まで減圧して発生した臭い成分と水とを留去した。この後、再度イオン交換水  １２ｇを添加して、同様に減圧して臭い成分と水とを留去する操作を２回繰り返し（最後の減圧操作では、-６０−６５℃、１０Ｔｏｒｒ以下で２時間維持）、濃アイボリー色の不透明粘稠液体を得た。これをＡＤＶＡＮＴＥＣ  Ｎｏ．４２４ろ紙（直径１１０ｍｍ、東洋濾紙社）を使用して、加圧濾過器によってＮ２圧にて濾過を行うことにより、平均組成式：ＭＤ４５ＤＲ＊１２１０ＤＲ＊２１２ＤＲ＊３２１Ｍで表される糖誘導体変性シリコーンＮｏ．３を含む組成物７３４ｇを、濃アイボリー色不透明粘稠液体として得た。
ここで、Ｒ＊１２、Ｒ＊２１及びＲ＊３２は上述のとおりである。【０２８４】
［製造例４］
＜糖誘導体変性シリコーンＮｏ．４の合成＞
反応器に平均組成式ＭＤ３７ＤＨ１３Ｍで表されるメチルハイドロジェンポリシロキサン４６２．８ｇ、平均組成式：ＣＨ２＝ＣＨ−Ｓｉ（ＯＳｉ（ＣＨ３）３）３で表されるビニルトリストリメチルシロキシシラン  ４４．０ｇを仕込み、窒素流通下で攪拌しながら白金−１，３−ジビニル−１，１，３，３−テトラメチルジシロキサン錯体のＩＰＡ溶液（Ｐｔ濃度０．４５重量％）を１．２７ｇ添加した。７０−７５℃で８．５時間反応を行なった後、反応液を２ｇ採取し、アルカリ分解ガス発生法により反応が目標に達したことを確認した。翌日、攪拌下に反応混合物を加温しながらドデセン（αオレフィン純度９５．３％）  １１６．６ｇを添加したところ、反応による発熱が生じて３６℃→８８℃まで昇温した。７０−７５℃で３時間保持した後確認したところ、反応率は目標に達していた。次いで、反応混合物にキシリトールモノアリルエーテル（純度  ８５．２％）  ６２．５ｇ、ＩＰＡ  ５６０ｇ、天然ビタミンＥ  ０．０８０ｇを仕込み、４５−５０℃で前記白金触媒溶液０．８８ｇを添加し、４５−６５℃で２時間反応を行なった後、同様の方法により反応率が目標に達したことを確認した。最後に、ドデセン（αオレフィン純度９５．３％）１１６．５ｇを添加して４５−７０℃で２時間反応を行い、同様の方法により確認したところ反応は完結しており、平均組成式：ＭＤ３７ＤＲ＊１２１０ＤＲ＊２１２ＤＲ＊３２１Ｍで表される糖誘導体変性シリコーンが生成していることが分かった。式中、Ｒ＊１２、Ｒ＊２１及びＲ＊３２は下記のとおりである。
Ｒ＊１２＝  −Ｃ１２Ｈ２５ 
Ｒ＊２１＝  キシリトール残基
Ｒ＊３２＝  −Ｃ２Ｈ４Ｓｉ（ＯＳｉＭｅ３）３【０２８５】
次いで、低沸分を６５〜１０５℃減圧下で留去した後、硫酸水素ナトリウム一水和物  ０．１２０ｇ／イオン交換水  １２ｇからなる水溶液を添加して６０−７０℃で１．５時間の処理を行ない、更に、１５Ｔｏｒｒ以下まで減圧して発生した臭い成分と水とを留去した。この後、再度イオン交換水  １２ｇを添加して、同様に減圧して臭い成分と水とを留去する操作を２回繰り返し（最後の減圧操作では、-５５−７０℃、１０Ｔｏｒｒ以下で２時間維持）、濃アイボリー色〜灰褐色の不透明粘稠液体を得た。これをＡＤＶＡＮＴＥＣ  Ｎｏ．４２４ろ紙（直径１１０ｍｍ、東洋濾紙社）を使用して加圧濾過器によってＮ２圧にて濾過を行うことにより、平均組成式：ＭＤ３７ＤＲ＊１２１０ＤＲ＊２１２ＤＲ＊３２１Ｍで表される、糖誘導体変性シリコーンＮｏ．４を含む組成物７５０ｇを濃アイボリー色〜肌色不透明粘稠液体として得た。ここで、Ｒ＊１２、Ｒ＊２１及びＲ＊３２は上述のとおりである。【０２８６】
更に、得られた組成物中の主成分（糖誘導体変性シリコーンＮｏ．４）と濁り原因となっている不純物キシリトール誘導体との質量比を概算した。製造例４では、アリルキシリトールのＣ＝Ｃ基のモル数は、それを反応させたいＤＨ基のモル数の１．１０倍となるように処方された。従って、使用した６２．５ｇのうちヒドロシリル化により消費されたものは０．８５２×６２．５ｇ／１．１０＝４８．４ｇ、余剰分が１４．１ｇと計算された。一方、２種類の疎水性変性剤（ビニルトリストリメチルシロキシシラン及びドデセン）もＤＨ基に対し若干過剰に仕込まれたが、揮発性が高いので加熱減圧処理により除去されたと仮定する。そうすると、主成分たる変性シリコーンの質量は、原料メチルハイドロジェンポリシロキサンのモル数と各変性剤の分子量、付加モル数より７６４．４ｇと計算された。以上から、主成分と濁り成分との存在比は７６４．４ｇ：１４．１ｇ＝９８．２：１．８  （濁り成分は主成分の１．８％強）であり、この事例では僅か２％にも満たない親水性不純物が糖誘導体変性シリコーン組成物に強烈な濁りをもたらしたということが分かる。【０２８７】
［製造例５］
＜糖誘導体変性シリコーンＮｏ．５の合成＞
反応器に平均組成式 ＭＨＤ４００ＭＨ で表されるメチルハイドロジェンポリシロキサン１９７．２ｇ、キシリトールモノアリルエーテル（純度９１．２％）  ２．８ｇ、ＩＰＡ  ２００ｇを仕込み、窒素流通下で攪拌しながら７０℃まで加温した。白金−１，３−ジビニル−１，１，３，３−テトラメチルジシロキサン錯体のＩＰＡ溶液（Ｐｔ濃度４．５重量％）を０．０６０ｇ添加し、８０℃で５時間反応を行なった。次いで反応液を２ｇ採取し、アルカリ分解ガス発生法により反応が完結したことを確認した。ここで、反応液にジメチルポリシロキサン（２ｃｓｔ, ２５℃）２００．０ｇを添加して混合し、希釈を行った。更にこれを減圧下で加熱して希釈剤以外の低沸分を溜去することによって、平均組成式ＭＲ＊２１Ｄ４００ＭＲ＊２１で表される糖誘導体変性シリコーンＮｏ．５｛糖誘導体変性シリコーンＮｏ．５を主成分として含む組成物と、ジメチルポリシロキサン（２ｃｓｔ, ２５℃；希釈剤）とからなる組成物｝を灰白色でやや褐色味ある均一な粘稠液体として得た。なお、上記シリコーン組成物：希釈剤の重量（質量）比は１：１である。式中、Ｒ＊２１は下記のとおりである。
Ｒ＊２１＝  キシリトール残基【０２８８】
［製造例６］
＜糖誘導体変性シリコーンＮｏ．６の合成＞
反応器に平均組成式ＭＤ７４ＤＨ１Ｍで表されるメチルハイドロジェンポリシロキサン１９１．８ｇ、キシリトールモノアリルエーテル（純度  ９１．２％）  ９．０ｇ、ＩＰＡ  １００ｇを仕込み、窒素流通下で攪拌しながら６０℃まで加温した。白金−１，３−ジビニル−１，１，３，３−テトラメチルジシロキサン錯体のＩＰＡ溶液（Ｐｔ濃度０．４５重量％）を０．７５ｇ添加し、６０−７５℃で６時間反応を行なった後、反応液を２ｇ採取してアルカリ分解ガス発生法により確認したところ、反応は完結していた。次いで、低沸分を７０〜１１０℃減圧下で留去することにより、平均組成式：ＭＤ７４ＤＲ＊２１１Ｍで表される、糖誘導体変性シリコーンＮｏ．６を含む組成物１８１ｇを、暗褐色〜灰褐色不透明液体として得た。
式中、Ｒ＊２１は下記のとおりである。
Ｒ＊２１＝  キシリトール残基【０２８９】
［製造例７］
＜糖誘導体変性シリコーンＮｏ．７の合成＞
反応器に平均組成式：ＭＤ４２．９ＤＨ６．７Ｍで表されるメチルハイドロジェンポリシロキサン  １３７．７ｇ、下記平均組成式：
【化３８】
2015162904.tif 000040
で表される３−メタクリロキシプロピル（トリス(トリメチルシロキシ)シリルエチルジメチルシロキシ）シラン  １４．９ｇを仕込み、窒素流通下で攪拌しながら８０℃まで加温した。白金−１，３−ジビニル−１，１，３，３−テトラメチルジシロキサン錯体のＩＰＡ溶液（Ｐｔ濃度０．４５重量％）  ０．１２ｍｌを添加し、８０−９０℃で２時間反応を行なった。反応液を少量採取し、アルカリ分解ガス発生法により反応率が目標に達したことを確認した。次いで、反応混合物にヘキサデセン(αオレフィン純度９１．７％)  ３６．０ｇを添加し、８５〜１００℃で１時間反応を行った後、同様の方法で反応率が目標に達したことを確認した。次いで、反応混合物にキシリトールモノアリルエーテル（純度９１．２％） １０．１ｇとＩＰＡ  １２０ｇを添加して、上記の白金触媒を０．２０ｍｌ投入した。６５−８０℃で４時間反応を行った後にサンプリングを行い、反応率を計算した結果、平均組成式：ＭＤ４２．９ＤＲ＊３１０．３ＤＲ＊２１１．１ＤＲ＊１１４．０ＤＨ１．３Ｍで表される変性シリコーン中間体が生成していることが分かった。式中、Ｒ＊１１及びＲ＊２１及びＲ＊３１は下記のとおりである。
Ｒ＊１１＝  −Ｃ１６Ｈ３３
Ｒ＊２１＝  キシリトール残基
【化３９】
2015162904.tif 000041
【０２９０】
反応液を５０℃まで冷却し、ここに、１，５−ヘキサジエン  ２．１ｇ、天然ビタミンＥ ０．０２５ｇを添加して５０〜８０℃で４時間反応を行った。ここで、架橋時のＶｉ／Ｈモル比は１．０であった。サンプリングを行い、反応率を計算したところ、反応はほぼ完結していた。引き続き、減圧下７０−８５℃で低沸分を溜去することによって、淡黄〜灰白色の粘稠液体１８９ｇを得た。【０２９１】
ここで得た淡黄〜灰白色の粘稠液体のうち６９．０ｇを別の反応器に仕込み、カプリリルメチコン｛東レ・ダウコーニング社製ＦＺ−３１９６：平均組成式ＭＤＲ＊１３１Ｍ、２．９ｃｓｔ（２５℃）｝  ６９．０ｇと、硫酸水素ナトリウム一水和物  ０．０１０ｇ／イオン交換水  １．０ｇからなる水溶液とを添加して６０−７０℃で３０分間の処理を行ない、更に、１０Ｔｏｒｒ以下まで減圧して発生した臭い成分と水とを留去した。この後、再度イオン交換水  １．０ｇを添加して、同様に減圧して臭い成分と水とを留去する操作を２回繰り返す（最後の減圧操作では、-６０−７０℃、１０Ｔｏｒｒ以下で８０分間維持）ことにより、糖誘導体変性シリコーンＮｏ．７｛糖誘導体変性シリコーンＮｏ．７を主成分として含む組成物と、カプリリルメチコン（希釈剤）とからなる組成物｝１３７ｇをアイボリー色の不透明液体として得た。ここで、上記シリコーン組成物：希釈剤の重量（質量）比は１：１である。【０２９２】
製造例７で得られた糖誘導体変性シリコーン（液状の糖誘導体変性架橋シリコーン）Ｎｏ．７の、平均的構造式（模式図）を以下に示す。
【化４０】
2015162904.tif 000042
（式中、Ｍｅ＝メチル基、［］ｎ中のＺ＝−ＣＨ２ＣＨ２−、「」ｎ外のＺ＝−Ｃ３Ｈ６−ＣＯＯ−Ｃ３Ｈ６−、Ｒ＝−Ｃ１６Ｈ３３、Ｙ＝−（ＣＨ２）６−、ａ＝４２．９、ｂ＝１．１、 ｃ＝１．３、ｄ＝０．３、ｅ＝４．０、ｍ＝３、ｎ＝３である）【０２９３】
［製造例８］
＜糖誘導体変性シリコーンＮｏ．８の合成＞
反応器に平均組成式：ＭＤ４４．７ＤＨ２Ｍで表されるメチルハイドロジェンポリシロキサン  ８７５．０ｇ、キシリトールモノアリルエーテル（純度  ８９．６％）１２５．２ｇ、天然ビタミンＥ ０．１１ｇ、ＩＰＡ  ７００ｇを仕込み、加温した。常法に従って、白金−１，３−ジビニル−１，１，３，３−テトラメチルジシロキサン錯体のＩＰＡ溶液（Pt濃度４．５％）を加え５５〜８０℃で反応を行った。反応液を採取してアルカリ分解ガス発生法により反応率を確認したところ、平均組成式：ＭＤ４４．７ＤＲ＊２１１ＤＨ１Ｍで表される変性シリコーン中間体が生成していることが分かった。式中、Ｒ＊２１＝  キシリトール残基。
次いで、反応器に１−オクテン（αオレフィン純度９７％)  ８５ｇ と前記触媒溶液を追加し、同様にして反応を完結させた。この結果、平均組成式：ＭＤ４４．７ＤＲ＊２１１ＤＲ＊１３１Ｍで表される糖誘導体変性シリコーンが生成していることが分かった。式中、Ｒ＊１３およびＲ＊２１は下記のとおりである。
Ｒ＊１３＝  −Ｃ８Ｈ１７
Ｒ＊２１＝  キシリトール残基【０２９４】
次いで、低沸分を６５〜１０５℃減圧下で留去した後、硫酸水素ナトリウム一水和物  ０．１６ｇ／イオン交換水  １５ｇからなる水溶液を添加して６５−８５℃で２０分間の処理を行ない、更に、１０Ｔｏｒｒ以下まで減圧して発生した臭い成分と水とを留去した。この後、再度イオン交換水  １５ｇを添加して、概ね同様の条件で処理と減圧とにより臭い成分と水とを留去する操作を２回繰り返し（最後の減圧操作では１時間維持）、平均組成式：ＭＤ４４．７ＤＲ＊２１１ＤＲ＊１３１Ｍで表される糖誘導体変性シリコーンＮｏ．８を含む組成物９９６ｇを灰黒色の不透明粘稠液体として得た。ここで、Ｒ＊１３およびＲ＊２１は上述のとおりである。【０２９５】
更に、得られた組成物中の主成分（糖誘導体変性シリコーンＮｏ．８）と濁り原因となっている不純物キシリトール誘導体との質量比を概算した。製造例８では、アリルキシリトールのＣ＝Ｃ基のモル数は、それを反応させたいＤＨ基のモル数の２．４０倍となるように処方された。従って、使用した１２５．２ｇのうちヒドロシリル化により消費されたものは０．８９６×１２５．２ｇ／２．４０＝５４．１ｇ、余剰分が７１．１ｇと計算された。一方、１−オクテンもＤＨ基に対し過剰に仕込まれたが、揮発性が高いので加熱減圧処理により除去された。そうすると、主成分たる変性シリコーンの質量は、原料メチルハイドロジェンポリシロキサンのモル数と変性剤の分子量、付加モル数より９４８．９ｇと計算された。以上から、主成分と濁り成分との存在比は９４８．９ｇ：７１．１ｇ＝９３．０：７．０  （不純物は主成分の７．５％相当）であり、本事例においては７％もの多量の親水性不純物が糖誘導体変性シリコーン組成物に残存しており、強烈な濁りをもたらしていることが分かる。【０２９６】
［比較例１］
＜糖誘導体変性シリコーンＮｏ．１を含む比較用組成物ＲＥ−１＞
製造例１で得られた、濃アイボリー色不透明粘稠液体（糖誘導体変性シリコーンＮｏ．１を主成分として含む組成物）を、そのまま試料として用いた。【０２９７】
［比較例１−２］
＜糖誘導体変性シリコーンＮｏ．１を含む比較用組成物ＲＥ−１（−２）＞
反応器に製造例１で得られた濃アイボリー色不透明粘稠液体（糖誘導体変性シリコーンＮｏ．１を主成分として含む組成物）２１０ｇを仕込み、これに対してトレハロース二水和物（結晶状粉末、白色）６．３ｇを精製水１２．６ｇに溶解させた水溶液１８．９ｇを添加し、９０℃で１．５時間攪拌混合を行なった。次いで、系内を１０Ｔｏｒｒ以下まで減圧して４０分間の脱水を行ったところ、系内の水滴が消失した。攪拌しながら４０℃まで放冷したのち、復圧した。反応器の内容物は強い白濁を有する不透明粘稠液状であった。
加圧濾過器の目皿に、直径１１０ｍｍ（当該加圧濾過器の内径よりやや大きい）のＡＤＶＡＮＴＥＣ  Ｎｏ．４２４濾紙（保留粒子径４μｍ）の縁を均等に折り、緊密に敷き詰めた後、本濾過器を台座にセットした。この時、濾過器は垂直に立っており、目皿の位置より下部の口径の狭くなった濾液出口部の下には受け器を設置した。
前記白濁分散液１００ｇをカップに取り、これに中間粒度３０．６μｍの珪藻土粉末１０ｇを加え、ヘラでよくかき混ぜてスラリー状とした。このスラリーを、加圧濾過器にセットした前記濾紙上に注いだ後、濾過器に蓋をして上部より窒素圧をかけることにより、主として中間粒度３０．６μｍの珪藻土粉末からなる濾層を形成した。
次いで、前記白濁分散液の残部と濾層形成時に回収した濾液とを再度前記濾層上に注ぎ、濾過器に蓋をして上部より窒素圧をかけたところ、強い白濁を有する不透明粘稠液体１７１ｇ が得られた。これは、処理前（即ち、比較例１の試料）と比べて外観の濁りが更に増大していた。これを、比較用組成物ＲＥ−１（−２）の試料として用いた。【０２９８】
［比較例２］
＜糖誘導体変性シリコーンＮｏ．２を含む比較用組成物ＲＥ−２の調製＞
製造例２で得られた、９０℃で水あめ状の非常に粘稠な流動体となる糖誘導体変性シリコーンＮｏ．２を主成分として含む組成物を、そのまま試料として用いた。【０２９９】
［比較例３］
＜糖誘導体変性シリコーンＮｏ．３を含む比較用組成物ＲＥ−３の調製＞
製造例３で得られた、濃アイボリー色不透明粘稠液体（糖誘導体変性シリコーンＮｏ．３を主成分として含む組成物）を、そのまま試料として用いた。【０３００】
［比較例４］
＜糖誘導体変性シリコーンＮｏ．４を含む比較用組成物ＲＥ−４の調製＞
製造例４で得られた、濃アイボリー色不透明粘稠液体（糖誘導体変性シリコーンＮｏ．４を主成分として含む組成物）を、そのまま試料として用いた。【０３０１】
［比較例５］
＜糖誘導体変性シリコーンＮｏ．５を含む比較用組成物ＲＥ−５の調製＞
製造例５で得られた、灰白色でやや褐色味ある不透明均一な粘稠液体｛糖誘導体変性シリコーンＮｏ．５を主成分として含む組成物と、ジメチルポリシロキサン（２ｃｓｔ, ２５℃；希釈剤）とからなる組成物｝を、そのまま試料として用いた。【０３０２】
［比較例６］
＜糖誘導体変性シリコーンＮｏ．６を含む比較用組成物ＲＥ−６の調製＞
製造例６で得られた、暗褐色〜灰褐色不透明液体（糖誘導体変性シリコーンＮｏ．６を主成分として含む組成物）を、そのまま試料として用いた。【０３０３】
［比較例７］
＜糖誘導体変性シリコーンＮｏ．７を含む比較用組成物ＲＥ−７の調製＞
製造例７で得られた、アイボリー色の不透明液体｛糖誘導体変性シリコーンＮｏ．７を主成分として含む組成物と、カプリリルメチコン（希釈剤）とからなる組成物｝を、そのまま試料として用いた。【０３０４】
［比較例８］
＜糖誘導体変性シリコーンＮｏ．８を含む比較用組成物ＲＥ−８の調製＞
製造例８で得られた、灰黒色の不透明粘稠液体（糖誘導体変性シリコーンＮｏ．８を主成分として含む組成物）を、そのまま試料として用いた。【０３０５】
［比較例８−２］
＜糖誘導体変性シリコーンＮｏ．８を含む比較用組成物ＲＥ−８（−２）の調製＞
タンク付きステンレスホルダーＡＤＶＡＮＴＥＣ  ＫＳＴ−９０に、直径９０ｍｍのガラス繊維濾紙ＧＣ−９０（保留粒子径０．５μｍ）をセットし、漏れの起こらないようタンク部とベースプレート（Ｏ−リング、濾紙、サポートスクリーンを置く部分）とを専用のボルト、ワッシャー、ナットにより締め付けて固定した。これにより、濾紙の縁部全体が上下から締め付けられ、漏れを防ぐ構造となる。
タンク上部の開口部より、製造例８で得られた灰黒色の不透明粘稠液体（糖誘導体変性シリコーンＮｏ．８を主成分として含む組成物）１５０ｇを投入したのち、開口部をタンクキャップで閉じ、窒素圧０．４ＭＰａをかけて濾過を行った。この結果、灰土褐色の不透明粘稠液体１４７ｇ が得られたが、濾過前と比べ外観の濁りは全く低減されていなかった。これを、比較用組成物ＲＥ−８（−２）の試料として用いた。
なお、濾過終了後にタンク付きステンレスホルダーを分解し、ベースプレート部の漏れの有無を確認したところ、漏れは全く無く、濾液の全量が濾紙中央部のみを通過したことが分かった。【０３０６】
［実施例１］
＜液状の高純度糖誘導体変性シリコーンＮｏ．１の調製＞
反応器に製造例１で得られた濃アイボリー色不透明粘稠液体（糖誘導体変性シリコーンＮｏ．１を主成分として含む組成物）１５０ｇ、ｎ−ヘプタン１４９ｇを仕込み、７５−９５℃で５５分間攪拌混合を行なうことにより白濁分散液を得た。これを、攪拌下に室温まで放冷した。
加圧濾過器の目皿に、直径１１０ｍｍ（当該加圧濾過器の内径よりやや大きい）のＡＤＶＡＮＴＥＣ  Ｎｏ．４２４濾紙（保留粒子径４μｍ）の縁を均等に折り、緊密に敷き詰めた後、本濾過器を台座にセットした。この時、濾過器は垂直に立っており、目皿の位置より下部の口径の狭くなった濾液出口部の下には受け器を設置した。
前記白濁分散液１００ｇをカップに取り、これに中間粒度１０．９μｍの珪藻土微粉末５．５ｇを加え、ヘラでよくかき混ぜてスラリー状とした。このスラリーを、加圧濾過器にセットした前記濾紙上に注いだ後、濾過器に蓋をして上部より窒素圧をかけることにより、主として中間粒度１０．９μｍの珪藻土微粉末からなる濾層を形成した。
次いで、前記白濁分散液の残部と濾層形成時に回収した濾液とを再度前記濾層上に注ぎ、濾過器に蓋をして上部より窒素圧をかけたところ、驚いたことに濾液の全量が微黄色ほぼ透明〜半透明の均一液体であり、その重量は２６８ｇであった。
この濾液を清浄なフラスコに仕込み、窒素ガス流通下ｎ−ヘプタンを６０〜１００℃減圧下に留去することにより、平均組成式：ＭＤ４７。５ＤＲ＊１１７．５ＤＲ＊２１２ＤＲ＊３２１Ｍで表される液状の高純度糖誘導体変性シリコーンＮｏ．１を淡黄色半透明均一粘性液体として得た。（収量１３６ｇ）  式中、Ｒ＊１１、Ｒ＊２１及びＲ＊３２は下記のとおりである。
Ｒ＊１１＝  −Ｃ１６Ｈ３３ 
Ｒ＊２１＝  キシリトール残基
Ｒ＊３２＝  −Ｃ２Ｈ４Ｓｉ（ＯＳｉＭｅ３）３【０３０７】
［実施例１−２］
＜液状の高純度糖誘導体変性シリコーンＮｏ．１の調製＞
反応器に製造例１で得られた濃アイボリー色不透明粘稠液体（糖誘導体変性シリコーンＮｏ．１を主成分として含む組成物）１５０ｇ、トルエン  １５６ｇ、トレハロース二水和物（結晶状粉末、白色）４．５ｇを仕込み攪拌混合したところ、灰淡褐色濁り液状となった。更に、６５−８０℃に加温して７０分間攪拌混合を行なったところ、驚いたことに、濁った液中を大きく粒状に成長した白色結晶がスカムのように舞っているのに気が付いた。攪拌を止めて室温まで放冷した。
前記実施例１の場合と同様に、加圧濾過器、目皿、濾紙、受け器をセットした。
前述の処理で得られた濁り液１００ｇをカップに取り、これに中間粒度１０．９μｍの珪藻土微粉末５ｇを加え、ヘラでよくかき混ぜてスラリー状とした。このスラリーを、加圧濾過器にセットした濾紙上に注いだ後、濾過器に蓋をして上部より窒素圧０．１〜０．２ＭＰａをかけることにより、主として中間粒度１０．９μｍの珪藻土微粉末からなる濾層を形成した。
次いで、前記濁り液の残部（スカム状の白色結晶も含む）と濾層形成時に回収した濾液とを再度前記濾層上に注ぎ、濾過器に蓋をして上部より窒素圧０．２ＭＰａをかけたところ、驚いたことに濾液の全量が淡黄褐色透明均一液体であり、その重量は２７１ｇであった。
この濾液を清浄なフラスコに仕込み、窒素ガス流通下トルエンを６０〜１００℃減圧下に留去することにより、平均組成式：ＭＤ４７。５ＤＲ＊１１７．５ＤＲ＊２１２ＤＲ＊３２１Ｍで表される液状の高純度糖誘導体変性シリコーンＮｏ．１を淡黄褐色かなり透明〜半透明均一な粘性液体として得た。（収量１３７ｇ）式中、Ｒ＊１１、Ｒ＊２１及びＲ＊３２は前記したとおりである。【０３０８】
［実施例２］
＜液状の高純度糖誘導体変性シリコーンＮｏ．２の調製＞
反応器に製造例２で得られた、室温において濃黄色〜橙褐色不透明のゴム状軟固体（糖誘導体変性シリコーンＮｏ．２を主成分として含む組成物）６０．２ｇ、ｎ−ヘプタン  １０１ｇ、トレハロース二水和物（結晶状粉末、白色）１．８ｇを仕込み６５−８５℃に加温して１００分間攪拌混合したところ、高粘度の橙色濁り液に白色粉末が分散している状態になった。（粉末のサイズにあまり変化は見えなかった。）これを更にトルエン１０８ｇを混合して希釈し、室温まで放冷したところ、橙黄色濁り液状となった。
前記実施例１の場合と同様に、加圧濾過器、目皿、濾紙、受け器をセットした。
前述の処理で得られた濁り液１００ｇをカップに取り、これに中間粒度１０．９μｍの珪藻土微粉末５．３ｇを加え、ヘラでよくかき混ぜてスラリー状とした。このスラリーを、加圧濾過器にセットした濾紙上に注いだ後、濾過器に蓋をして上部より窒素圧０．２８ＭＰａをかけることにより、主として中間粒度１０．９μｍの珪藻土微粉末からなる濾層を形成した。
次いで、前記濁り液の残部（白色粉末も含む）と濾層形成時に回収した濾液とを再度前記濾層上に注ぎ、濾過器に蓋をして上部より窒素圧０．２８ＭＰａをかけたところ、驚いたことに濾液の全量が黄橙色透明均一液体であり、その重量は２４２ｇであった。
この濾液を清浄なフラスコに仕込み窒素ガス流通下に希釈剤を８０〜１０５℃減圧下に留去することにより、平均組成式ＭＤ７４ＤＲ＊２２２Ｍで表される、１００℃において液状の、高純度糖誘導体変性シリコーンＮｏ．２を濃橙赤色透明均一粘稠液体として得た。（収量５５ｇ）  このものは、室温では軟固体となったが、驚いたことに、外観は濃橙赤色透明均一なままで変わらなかった。式中、Ｒ＊２２は下記のとおりである。
Ｒ＊２２＝  −Ｃ３Ｈ６−ＮＨ−ＣＯ−（ＣＨＯＨ）４−ＣＨ２ＯＨ【０３０９】
［実施例３］
＜液状の高純度糖誘導体変性シリコーンＮｏ．３の調製＞
反応器に製造例３で得られた濃アイボリー色不透明粘稠液体（糖誘導体変性シリコーンＮｏ．３を主成分として含む組成物）１５０ｇ、トルエン  １５１ｇ、ポリビニルアルコール（ＰＶＡ：重合度１５００、白色粒状）４．５ｇを仕込み、５０−６０℃に加温して５５分間攪拌混合したところ、濃い白濁液状となった。攪拌を止めて室温まで放冷したところ、白濁液の底部に白色沈殿が認められた。
前記実施例１の場合と同様に、加圧濾過器、目皿、濾紙、受け器をセットした。
前述の処理で得られた濁り液１００ｇをカップに取り、これに中間粒度１０．９μｍの珪藻土微粉末５ｇを加え、ヘラでよくかき混ぜてスラリー状とした。このスラリーを、加圧濾過器にセットした濾紙上に注いだ後、濾過器に蓋をして上部より窒素圧０．２８ＭＰａをかけることにより、主として中間粒度１０．９μｍの珪藻土微粉末からなる濾層を形成した。
次いで、前記濁り液の残部（白色沈殿も含む）と濾層形成時に回収した濾液とを再度前記濾層上に注ぎ、濾過器に蓋をして上部より窒素圧０．２８ＭＰａをかけたところ、驚いたことに、得られた濾液の全量が淡黄色透明均一液体であった。
この濾液を清浄なフラスコに仕込み、窒素ガス流通下トルエンを６０〜１０５℃減圧下に留去することにより、平均組成式：ＭＤ４５ＤＲ＊１２１０ＤＲ＊２１２ＤＲ＊３２１Ｍで表される液状の高純度糖誘導体変性シリコーンＮｏ．３を淡黄色ほぼ透明均一な粘稠液体として得た。（収量１３２ｇ）  式中、Ｒ＊１２、Ｒ＊２１及びＲ＊３２は下記のとおりである。
Ｒ＊１２＝  −Ｃ１２Ｈ２５ 
Ｒ＊２１＝  キシリトール残基
Ｒ＊３２＝  −Ｃ２Ｈ４Ｓｉ（ＯＳｉＭｅ３）３【０３１０】
［実施例３−２］
＜液状の高純度糖誘導体変性シリコーンＮｏ．３の調製＞
反応器に製造例３で得られた濃アイボリー色不透明粘稠液体（糖誘導体変性シリコーンＮｏ．３を主成分として含む組成物）１５０ｇ、トルエン  １５０ｇ、マロン酸（白色粒状）４．５ｇを仕込み、４５−６０℃に加温して９０分間攪拌混合したところ、濃い白濁均一液状となった。分散している白色結晶のサイズは、初期よりもやや大きくなったように見えた。攪拌を止めて室温まで放冷した。
前記実施例１の場合と同様に、加圧濾過器、目皿、濾紙、受け器をセットした。
前述の処理で得られた濁り液１００ｇをカップに取り、これに中間粒度１０．９μｍの珪藻土微粉末５ｇを加え、ヘラでよくかき混ぜてスラリー状とした。このスラリーを、加圧濾過器にセットした濾紙上に注いだ後、濾過器に蓋をして上部より窒素圧０．２８ＭＰａをかけることにより、主として平均粒径４μｍの珪藻土微粉末からなる濾層を形成した。
次いで、前記濁り液の残部（白色結晶も含む）と濾層形成時に回収した濾液とを再度前記濾層上に注ぎ、濾過器に蓋をして上部より窒素圧０．２８〜０．５ＭＰａをかけたところ、驚いたことに、得られた濾液の全量が淡黄色透明均一液体であり、その重量は２６８ｇであった。
この濾液を清浄なフラスコに仕込み、窒素ガス流通下トルエンを８０〜１００℃減圧下に留去することにより、平均組成式：ＭＤ４５ＤＲ＊１２１０ＤＲ＊２１２ＤＲ＊３２１Ｍで表される液状の高純度糖誘導体変性シリコーンＮｏ．３を、淡黄褐色半透明均一な非常に粘稠な液として得た。（収量１３４ｇ）  式中、Ｒ＊１２、Ｒ＊２１及びＲ＊３２は前記のとおりである。【０３１１】
［実施例３−３］
＜液状の高純度糖誘導体変性シリコーンＮｏ．３の調製＞
反応器に製造例３で得られた濃アイボリー色不透明粘稠液体（糖誘導体変性シリコーンＮｏ．３を主成分として含む組成物）１３０ｇ、イソドデカン  １３２ｇ、カルボキシビニルポリマー（別名：カルボマー、白色微粉末）３．９ｇを仕込み、６０−８０℃に加温して５０分間攪拌混合した。攪拌を止めて室温まで放冷したところ、乳濁粘性液体及び白色沈殿物が生じていた。
小型加圧濾過器の目皿に、直径９５ｍｍ（当該加圧濾過器の内径よりやや大きい）のＡＤＶＡＮＴＥＣ  Ｎｏ．４２４濾紙（保留粒子径４μｍ）の縁を均等に折り、緊密に敷き詰めた後、本濾過器を台座にセットした。この時、濾過器は垂直に立っており、目皿の位置より下部の口径の狭くなった濾液出口部の下には受け器を設置した。
前述の処理で得られた乳濁液に中間粒度１０．９μｍの珪藻土微粉末３ｇを加え、スパチュラでよくかき混ぜてスラリー状とした。このスラリーを、加圧濾過器にセットした濾紙上に注いだ後、濾過器に蓋をして上部より窒素圧０．６ＭＰａをかけることにより、主として中間粒度１０．９μｍの珪藻土微粉末からなる濾層を形成した。
次いで、前記乳濁液の残部（白色沈殿物も含む）と濾層形成時に回収した濾液を再度、前記濾層上に注ぎ、濾過器に蓋をして上部より窒素圧０．６ＭＰａをかけたところ、驚いたことに、得られた濾液の全量が微黄色ほぼ透明均一液体であり、その重量は２３２ｇであった。従って、これは平均組成式：ＭＤ４５ＤＲ＊１２１０ＤＲ＊２１２ＤＲ＊３２１Ｍで表される液状の高純度糖誘導体変性シリコーンＮｏ．３とイソドデカン（希釈剤）とからなる組成物であると考えられる。ここで、上記シリコーンＮｏ．３：希釈剤の重量（質量）比は１：１である。式中、Ｒ＊１２、Ｒ＊２１及びＲ＊３２は前記のとおりである。【０３１２】
［実施例４］
＜液状の高純度糖誘導体変性シリコーンＮｏ．４の調製＞
反応器に製造例４で得られた濃アイボリー色〜肌色不透明粘稠液体（糖誘導体変性シリコーンＮｏ．４を主成分として含む組成物）１５０ｇ、トルエン  １５２ｇ、クエン酸３Ｎａ（無色粉粒状）４．５ｇを仕込み、４５−６０℃に加温して４０分間攪拌混合したところ、灰淡褐色濁り液状となった。攪拌を止めて室温まで放冷した。
前記実施例１の場合と同様に、加圧濾過器、目皿、濾紙、受け器をセットした。
前述の処理で得られた濁り液１００ｇをカップに取り、これに中間粒度１０．９μｍの珪藻土微粉末５ｇを加え、ヘラでよくかき混ぜてスラリー状とした。このスラリーを、加圧濾過器にセットした濾紙上に注いだ後、濾過器に蓋をして上部より窒素圧０．２８ＭＰａをかけることにより、主として中間粒度１０．９μｍの珪藻土微粉末からなる濾層を形成した。
次いで、前記濁り液の残部（粒状結晶も含む）と濾層形成時に回収した濾液とを再度前記濾層上に注ぎ、濾過器に蓋をして上部より窒素圧０．２８ＭＰａをかけたところ、驚いたことに、得られた濾液の全量が淡黄褐色透明均一液体であった。
この濾液を清浄なフラスコに仕込み、窒素ガス流通下トルエンを７５〜１００℃減圧下に留去することにより、平均組成式：ＭＤ３７ＤＲ＊１２１０ＤＲ＊２１２ＤＲ＊３２１Ｍで表される液状の高純度糖誘導体変性シリコーンＮｏ．４を、淡褐色ほぼ透明均一な粘稠液体として得た。（収量１３４ｇ）  式中、Ｒ＊１２、Ｒ＊２１及びＲ＊３２は下記のとおりである。
Ｒ＊１２＝  −Ｃ１２Ｈ２５ 
Ｒ＊２１＝  キシリトール残基
Ｒ＊３２＝  −Ｃ２Ｈ４Ｓｉ（ＯＳｉＭｅ３）３【０３１３】
［実施例４−２］
＜液状の高純度糖誘導体変性シリコーンＮｏ．４の調製＞
反応器に製造例４で得られた濃アイボリー色〜肌色不透明粘稠液体（糖誘導体変性シリコーンＮｏ．４を主成分として含む組成物）１５０ｇ、トルエン  １５６ｇ、グリシン（白色粉末状結晶）４．５ｇを仕込み、４５−６０℃に加温して５５分間攪拌混合したところ、灰淡褐色濁り液状となった。攪拌を止めて室温まで放冷した。
前記実施例１の場合と同様に、加圧濾過器、目皿、濾紙、受け器をセットした。
前述の処理で得られた濁り液１００ｇをカップに取り、これに中間粒度１０．９μｍの珪藻土微粉末５ｇを加え、ヘラでよくかき混ぜてスラリー状とした。このスラリーを、加圧濾過器にセットした濾紙上に注いだ後、濾過器に蓋をして上部より窒素圧０．２８ＭＰａをかけることにより、主として中間粒度１０．９μｍの珪藻土微粉末からなる濾層を形成した。
次いで、前記濁り液の残部（白色粉末も含む）と濾層形成時に回収した濾液とを再度前記濾層上に注ぎ、濾過器に蓋をして上部より窒素圧０．２８ＭＰａをかけたところ、驚いたことに、得られた濾液の全量が淡黄色透明均一液体であった。
この濾液を清浄なフラスコに仕込み、窒素ガス流通下トルエンを８０〜１００℃減圧下に留去することにより、平均組成式：ＭＤ３７ＤＲ＊１２１０ＤＲ＊２１２ＤＲ＊３２１Ｍで表される液状の高純度糖誘導体変性シリコーンＮｏ．４を、淡黄褐色かなり透明な均一粘稠液体として得た。（収量１３５ｇ）  式中、Ｒ＊１２、Ｒ＊２１及びＲ＊３２は前記のとおりである。【０３１４】
［実施例４−３］
＜液状の高純度糖誘導体変性シリコーンＮｏ．４の調製＞
反応器に製造例４で得られた濃アイボリー色〜肌色不透明粘稠液体（糖誘導体変性シリコーンＮｏ．４を主成分として含む組成物）１２０ｇ、トルエン  １２０ｇ、無水硫酸ナトリウム（白色粉末状結晶）３．６ｇを仕込み、５５−７０℃に加温して５０分間攪拌混合したところ、灰淡褐色濁り液状となった。攪拌を止めて室温まで放冷した。
前記実施例１の場合と同様に、加圧濾過器、目皿、濾紙、受け器をセットした。
前述の処理で得られた濁り液１００ｇをカップに取り、これに中間粒度３０．６μｍの珪藻土粉末５．３ｇを加え、ヘラでよくかき混ぜてスラリー状とした。このスラリーを、加圧濾過器にセットした濾紙上に注いだ後、濾過器に蓋をして上部より窒素圧０．０６ＭＰａをかけることにより、主として中間粒度３０．６μｍの珪藻土粉末からなる濾層を形成した。
次いで、前記濁り液の残部（白色粉末も含む）と濾層形成時に回収した濾液とを再度前記濾層上に注ぎ、濾過器に蓋をして上部より窒素圧０．０６ＭＰａをかけたところ、驚いたことに、得られた濾液の全量が淡黄褐色半透明均一液体であった。
この濾液を清浄なフラスコに仕込み、窒素ガス流通下トルエンを８０〜１００℃減圧下に留去すると、半透明均一な粘稠液体１０８ｇが得られた。即ち、前記中間粒度３０．６μｍの珪藻土粉末からなる濾層を通す手法により、糖誘導体変性シリコーンＮｏ．４を主成分として含む不透明組成物の透明性は明らかに改善したが、前記の実施例４及び実施例４−２で得られたものと比較するとヘイズが未だ大きいことが分かった。
そこで、上記で得られた半透明均一な粘稠液体に、中間粒度１０．９μｍの珪藻土微粉末３ｇを加えてヘラでよくかき混ぜ、スラリー状とした。このスラリーを、清浄な別の加圧濾過器にセットした濾紙上に注いだ後、濾過器に蓋をして上部より窒素圧０．７ＭＰａをかけ、５０℃恒温槽中に静置することにより、主として中間粒度１０．９μｍの珪藻土微粉末からなる濾層を形成した。次いで、濾層形成時に回収した濾液を再度前記濾層上に注ぎ、濾過器に蓋をして上部より窒素圧０．７ＭＰａをかけ、６０℃恒温槽中に静置することにより、平均組成式：ＭＤ３７ＤＲ＊１２１０ＤＲ＊２１２ＤＲ＊３２１Ｍで表される液状の高純度糖誘導体変性シリコーンＮｏ．４を、黄褐色ほぼ透明均一な粘稠液体として得た。（収量８３ｇ）  式中、Ｒ＊１２、Ｒ＊２１及びＲ＊３２は前記のとおりである。【０３１５】
［実施例５］
＜液状の高純度糖誘導体変性シリコーンＮｏ．５を含む組成物の調製＞
反応器に製造例５で得られた灰白色でやや褐色味ある均一な粘稠液体｛糖誘導体変性シリコーンＮｏ．５を主成分として含む組成物と、ジメチルポリシロキサン（２ｃｓｔ, ２５℃；希釈剤）とからなる組成物｝を１００ｇ、ｎ−ヘプタン  １０１ｇ、グアニン（微黄白色粉末）３ｇを仕込み、４５−６０℃に加温して５０分間攪拌混合したところ、白濁液状となった。攪拌を止めて室温まで放冷した。
前記実施例１の場合と同様に、加圧濾過器、目皿、濾紙、受け器をセットした。
前述の処理で得られた濁り液１００ｇをカップに取り、これに中間粒度１０．９μｍの珪藻土微粉末５ｇを加え、ヘラでよくかき混ぜてスラリー状とした。このスラリーを、加圧濾過器にセットした濾紙上に注いだ後、濾過器に蓋をして上部より窒素圧０．２８ＭＰａをかけることにより、主として中間粒度１０．９μｍの珪藻土微粉末からなる濾層を形成した。
次いで、前記濁り液の残部（微黄白色粉末も含む）と濾層形成時に回収した濾液とを再度前記濾層上に注ぎ、濾過器に蓋をして上部より窒素圧０．２８〜０．７ＭＰａをかけたところ、驚いたことに、得られた濾液の全量が微黄色ほぼ透明均一液体であった。
この濾液を清浄なフラスコに仕込み、窒素ガス流通下トルエンを７５〜１０５℃減圧下に留去することにより、平均組成式ＭＲ＊２１Ｄ４００ＭＲ＊２１で表される液状の高純度糖誘導体変性シリコーンＮｏ．５とジメチルポリシロキサン（２ｃｓｔ, ２５℃；希釈剤）とからなる組成物を、微黄色ほぼ透明均一粘性液体として得た。（収量８５ｇ）  なお、上記変性シリコーンＮｏ．５：希釈剤の重量（質量）比は１：１であり、前記式中、Ｒ＊２１は下記のとおりである。
Ｒ＊２１＝  キシリトール残基【０３１６】
［実施例６］
＜液状の高純度糖誘導体変性シリコーンＮｏ．６を含む組成物の調製＞
反応器に製造例６で得られた暗褐色〜灰褐色不透明液体（糖誘導体変性シリコーンＮｏ．６を主成分として含む組成物）を１００ｇ、ｎ−ヘプタン  １０１ｇ、没食子酸（微黄白色粉末〜針状結晶）３ｇを仕込み、４５−６０℃に加温して５５分間攪拌混合したところ、灰白褐色濁液状となった。攪拌を止めて室温まで放冷した。
前記実施例１の場合と同様に、加圧濾過器、目皿、濾紙、受け器をセットした。
前述の処理で得られた濁り液１００ｇをカップに取り、これに中間粒度１０．９μｍの珪藻土微粉末３．２ｇを加え、ヘラでよくかき混ぜてスラリー状とした。このスラリーを、加圧濾過器にセットした濾紙上に注いだ後、濾過器に蓋をして上部より窒素圧０．０５ＭＰａをかけることにより、主として中間粒度１０．９μｍの珪藻土微粉末からなる濾層を形成した。
次いで、前記濁り液の残部（微黄白色粉末も含む）と濾層形成時に回収した濾液とを再度前記濾層上に注ぎ、濾過器に蓋をして上部より窒素圧０．０５ＭＰａをかけたところ、驚いたことに、得られた濾液の全量が微黄色ほぼ透明均一液体であった。従って、このものは、平均組成式：ＭＤ７４ＤＲ＊２１１Ｍで表される液状の高純度糖誘導体変性シリコーンＮｏ．６とｎ−ヘプタン（希釈剤）とからなる組成物と考えられ、上記変性シリコーンＮｏ．６：希釈剤の重量（質量）比は１：１であり、前記式中、Ｒ＊２１は下記のとおりである。
Ｒ＊２１＝  キシリトール残基【０３１７】
［実施例７］
＜液状の高純度糖誘導体変性シリコーンＮｏ．７を含む組成物の調製＞
２００ｍｌガラス瓶に、製造例７で得られたアイボリー色の不透明液体｛糖誘導体変性シリコーンＮｏ．７を主成分として含む組成物と、カプリリルメチコン（希釈剤）とからなる組成物｝を１２０ｇ、アスパルテーム（白色微粉末）１．８ｇを仕込み、スパチュラで良くかき混ぜて均一な白濁液状とした。ガラス瓶に蓋をして５０℃恒温槽内に一夜間静置したのち、取り出して室温まで放冷した。
前記実施例３−３の場合と同様に、加圧濾過器、目皿、濾紙、受け器をセットした。
前述の処理で得られた濁り液に中間粒度１０．９μｍの珪藻土微粉末３ｇを加え、スパチュラでよくかき混ぜてスラリー状とした。このスラリーを、加圧濾過器にセットした濾紙上に注いだ後、濾過器に蓋をして上部より窒素圧０．３ＭＰａをかけることにより、中間粒度１０．９μｍの珪藻土微粉末とアスパルテームとからなる濾層を形成した。
次いで、濾層形成時に回収した濾液を再度前記濾層上に注ぎ、濾過器に蓋をして上部より窒素圧０．３ＭＰａをかけたところ、驚いたことに、得られた濾液の全量が微黄色透明均一液体であり、その重量は１０５ｇであった。従って、このものは以下の平均的構造式（模式図）に示される、液状の高純度糖誘導体変性シリコーンＮｏ．７と、カプリリルメチコン（希釈剤）とからなる組成物であると考えられる。ここで、上記シリコーンＮｏ．７：希釈剤の重量（質量）比は１：１である。
【化４１】
2015162904.tif 000043
（式中、Ｍｅ＝メチル基、［］ｎ中のＺ＝−ＣＨ２ＣＨ２−、「」ｎ外のＺ＝−Ｃ３Ｈ６−ＣＯＯ−Ｃ３Ｈ６−、Ｒ＝−Ｃ１６Ｈ３３、Ｙ＝−（ＣＨ２）６−、ａ＝４２．９、ｂ＝１．１、 ｃ＝１．３、ｄ＝０．３、ｅ＝４．０、ｍ＝３、ｎ＝３である）【０３１８】
［実施例８］
＜液状の高純度糖誘導体変性シリコーンＮｏ．８の調製＞
反応器に製造例８で得られた灰黒色の不透明粘稠液体（糖誘導体変性シリコーンＮｏ．８を主成分として含む組成物）を１８０ｇ、カルボキシビニルポリマー（別名：カルボマー、白色微粉末）５．４ｇを仕込み、６５−８５℃に加温して２時間攪拌混合した。その後、攪拌下に放冷して室温で静置したところ、乳濁粘性液体及び白色沈殿物が生じていた。
タンク付きステンレスホルダーＡＤＶＡＮＴＥＣ  ＫＳＴ−９０に、直径９０ｍｍのガラス繊維濾紙ＧＣ−９０（保留粒子径０．５μｍ）をセットし、漏れの起こらないようタンク部とベースプレート（Ｏ−リング、濾紙、サポートスクリーンを置く部分）とを専用のボルト、ワッシャー、ナットにより締め付けて固定した。これにより、濾紙の縁部全体が上下から締め付けられ、漏れを防ぐ構造となる。
タンク上部の開口部より、前述の処理で得られた濁り液（白色沈殿物も含む）を投入したのち、開口部をタンクキャップで閉じ、窒素圧０．４ＭＰａをかけて濾過を行なった。比較例８−２のケースとは異なり褐色半透明な濾液が得られたが、およそ５ｇ出たところで目詰まりが生じ、濾液の落下が止まっていた。この現象は、濁り成分である液状の親水性不純物が、本発明にかかる当該親水性不純物を捕捉可能な固体粒子（ここではカルボマー粉体）に取り込まれ固体化された結果、これらがフィルター上に密に堆積して目詰まりを起こしたと理解できる。そして、分離された主成分の液は、当初の濁りが大幅に低減され半透明な外観であった。したがって、本発明の動作原理が証明されたと考えられる。これに対して比較例８−２は、本発明おける親水性不純物を捕捉可能な固体粒子による処理を行っていない点を除き、実施例８と全く同じ条件で濾過を行なったものであるが、濾過の前後で濁りは全く低減できていなかった。このことは、濁り成分がフィルターの細孔（０．５μｍ未満）を全く目詰まり無く通過したことを意味し、組成物中の濁り成分が液として存在している、或いは一般的なフィルターで除去できない非常に微細な粒子（固体かもしれないし液体かもしれない）として存在していることを示している。【０３１９】
［実施例８−２］
＜液状の高純度糖誘導体変性シリコーンＮｏ．８の調製＞
反応器に製造例８で得られた灰黒色の不透明粘稠液体（糖誘導体変性シリコーンＮｏ．８を主成分として含む組成物）を１８０ｇ、カルボキシビニルポリマー（別名：カルボマー、白色微粉末）５．４ｇを仕込み、６５−８５℃に加温して２時間攪拌混合した。その後、攪拌下に放冷して室温で静置したところ、乳濁粘性液体及び白色沈殿物が生じていた。
前記実施例８の場合と同様に、タンク付きステンレスホルダーＡＤＶＡＮＴＥＣ  ＫＳＴ−９０に、直径９０ｍｍのガラス繊維濾紙ＧＣ−９０（保留粒子径０．５μｍ）をセットし、漏れの起こらないようタンク部とベースプレート（Ｏ−リング、濾紙、サポートスクリーンを置く部分）とを専用のボルト、ワッシャー、ナットにより締め付けて固定した。
前記処理で得られた濁り液（白色沈殿物も含む）に、濾過時の目詰まりを抑制する目的で中間粒度４６．５μｍの珪藻土粉末７ｇを加え、ヘラでよくかき混ぜてスラリー状とした。
タンク上部の開口部より前記スラリーを投入したのち、開口部をタンクキャップで閉じ、窒素圧０．４ＭＰａをかけて濾過を行った。この結果、濃褐色半透明均一粘稠液体１４７ｇ が得られた。【０３２０】
上記の方法で調製された、本発明に係る液状の高純度糖誘導体変性シリコーンである「糖誘導体変性シリコーンＮｏ．１〜４及びＮｏ．８」、本発明に係る液状の高純度糖誘導体変性シリコーンを含む組成物である「糖誘導体変性シリコーンＮｏ．３，Ｎｏ．５〜Ｎｏ．７を含む組成物」、比較例に係る「糖誘導体変性シリコーンＮｏ．１〜８を含む比較用組成物ＲＥ−１〜ＲＥ−８」の内容を、以下の表２に示す。【０３２１】
【表２Ａ】
2015162904.tif 000044
注＊１）主成分である糖誘導体変性シリコーンの化学構造を平均組成式により示す。
＊２ｃｓ：ジメチルポリシロキサン（２ｃｓｔ, ２５℃）
【表２Ｂ】
2015162904.tif 000045
注＊１）主成分である糖誘導体変性シリコーンの化学構造を平均組成式により示す。
＊FZ-3196：カプリリルメチコン（東レ・ダウコーニング社製）【０３２２】
表中、官能基の構造及びその分類は、以下の通りである。
＜シロキサンデンドロン構造を有する基：Ｒ＊３＞
【化４２】
2015162904.tif 000046
Ｒ＊３２＝  −Ｃ２Ｈ４Ｓｉ（ＯＳｉＭｅ３）３
＜糖誘導体基：Ｒ＊２＞
Ｒ＊２１＝  キシリトール残基
Ｒ＊２２＝  −Ｃ３Ｈ６−ＮＨ−ＣＯ−（ＣＨＯＨ）４−ＣＨ２ＯＨ
＜その他の有機基：Ｒ＊１＞
Ｒ＊１１＝  −Ｃ１６Ｈ３３
Ｒ＊１２＝  −Ｃ１２Ｈ２５
Ｒ＊１３＝  −Ｃ８Ｈ１７【０３２３】
［光透過率の測定］
実施例１、実施例１−２、実施例３、実施例３−３、実施例４、実施例５、実施例７、実施例８−２、及び、比較例１、比較例３、比較例４、比較例５、比較例７、比較例８−２の試料について、２０〜２５℃における光透過率Ｔ％（波長７５０ｎｍ、セル厚１０ｍｍ）を測定した。結果を表３に示す。【０３２４】
【表３】
2015162904.tif 000047
【０３２５】
以上より、比較例の試料は全て不透明であるが、これらには主成分の糖誘導体変性シリコーンと相溶しない親水性不純物が多量に含まれるため、これが強い濁りとなって現れているのに対し、本発明の高純度化処理を行なった実施例試料は全て、外観の透明性と均一性が大きく改善していることが分かる。この事実は、本発明の高純度化処理によって、濁り原因であった親水性不純物の大部分が効果的に取り除かれたことを示している。なお、実施例８−２については、外観上は半透明性を有するにもかかわらず光透過率の測定値が小さい値となっているが、これは本発明の高純度化処理を行なう前の段階から、組成物が強い着色を有していた（Ｐｔ触媒由来）ことの影響によるものである。また、本発明にかかる高純度化は固体粒子による処理によって成し遂げられるものであり、固体粒子を溶液化して処理を行なう手法によっては、たとえその後で溶媒を除去したとしても、高純度化の達成は極めて困難である。【０３２６】
［ＧＰＣによる組成分布の測定］
実施例４及び比較例４の試料、実施例８−２及び比較例８−２の試料について、前処理により水酸基をトリメチルシリル化（ＴＭＳ）封鎖したのち、トルエンを溶離液としてＧＰＣ測定を行なうことにより、主成分の糖誘導体変性シリコーンに由来するピークと残存親水性不純物に由来するピークとの面積比を求めた。
また、このとき親水性不純物に由来するピーク位置決定の参考とするため、原料であるキシリトールモノアリルエーテルについても同様に水酸基を封鎖して、同様にＧＰＣ測定を行なった。以下に前処理及びＧＰＣ測定の条件を示す。また、結果を表４に示す。【０３２７】
「前処理」  
試料約０．５ｇ（キシリトールモノアリルエーテルは約０．１ｇ）を試験管に精秤し、試薬特級グレードのトルエン１ｍＬで希釈した。
試料中に含まれる水酸基のモル数の３倍モルに相当する、Ｎ，Ｏ−ビス（トリメチルシリル）アセトアミドを添加し、軽く振り混ぜ混合した。この段階では、混合液は白濁ないしは不均質であった。
試験管に冷却管を取り付けてトルエン還流下で1時間処理を行った。この反応液の外観を確認した所、ほとんど透明均一な液体に変化していた。
試験管内の反応液を適量バイアル瓶に精秤し、試薬特級グレードのトルエンを添加し希釈することによって、計算上の試料濃度１重量％であるＧＰＣ測定用サンプル溶液を得た。【０３２８】
「ＧＰＣ測定条件」
溶離液：  トルエン（試薬特級）
測定温度：  ４０℃
検出器：  屈折率計（マイナス側にピーク検出）
流速：  １．０ｍＬ／ｍｉｎ
校正：  標準ポリスチレンにより実施
サンプル溶液の注入量：  １５μＬ  （試料濃度１重量％）【０３２９】
「主成分と親水性不純物のピーク面積比」
本発明に係る高純度化処理前後の試料（未処理：比較例４、比較例８−２、処理後：実施例４、実施例８−２）を前述のとおりＧＰＣ測定に供し、得られた分子量分布曲線の解析により、主成分たる糖誘導体変性シリコーン由来のピーク面積に対する残存親水性不純物由来のピーク面積の比率を求め、下表４にまとめた。【０３３０】
【表４】
2015162904.tif 000048
【０３３１】
以上のＧＰＣ分析の結果より、比較例４の試料には確かに親水性不純物が含まれていることが分かる（仕込み比からの計算によると、当該不純物は主成分の１．８質量％強に相当）。更に、この比較例４の試料に対し本発明の高純度化処理を適用して得られた実施例４の試料には、親水性不純物はほとんど含まれていないことが分かる。即ち、表４のピーク面積比から概算すると、本発明の高純度化処理により、親水性不純物は処理前（未処理品）の「１／２７」にまで低減されたことが分かる。【０３３２】
また、製造例８で得られた組成物を単に濾紙を用いて濾過して得られた比較例８−２の試料は、確かに親水性不純物を多く含んでいることが分かる（仕込み比からの計算によると、当該不純物は主成分の７．５質量％に相当）。一方、製造例８で得られた組成物に対して本発明の高純度化処理を適用して得られた実施例８−２の試料は、親水性不純物の含有量が大幅に低減されたことが分かる。即ち、表４のピーク面積比から概算すると、本発明の高純度化処理により、親水性不純物は処理前（未処理品）の「１／３」以下にまで低減されたことが分かる。この事例では、実施例４のケースと比較すると不純物の低減率としては小さい数値となったが、元々多量に含まれていた不純物を一気に５質量％以上も減らすことが出来た点は、工業的規模での大量生産への適用という観点からも有用である。【０３３３】
以上のとおり、本発明の高純度化処理は、各種糖誘導体変性シリコーンの親水性変性剤である糖誘導体に由来する親水性不純物の除去或いは低減に幅広く優れた効果を有し、一回の処理により当該不純物の量が７割近く削減された高純度の糖誘導体変性シリコーンを製造できることが分かった。従って、当該高純度化処理を二回繰り返せば、当該不純物を含まない超高純度糖誘導体変性シリコーンを得ることも、可能であると考えられる。【０３３４】
［安定性試験１］
２００ｍＬガラス瓶に入れた実施例１、実施例１−２、実施例２、実施例３、実施例３−２、実施例４、実施例４−２、実施例４−３、実施例５、及び、比較例１〜５の試料を、室温（夏場は３０℃付近〜冬場は１５℃付近まで変化）で１年間静置した後、各試料の外観変化を観察した。結果を表５に示す。【０３３５】
【表５】
2015162904.tif 000049
【０３３６】
［安定性試験２］
より極端な温度変化に対する外観の安定性（透明性への影響）を確認するため、実施例１−２、実施例７、実施例４の試料を５０℃恒温槽中に入れて１晩静置した。一方、実施例４、実施例５、実施例８−２の試料は０℃冷蔵庫中に入れて１晩静置した。結果を表６に示す。【０３３７】
【表６】
2015162904.tif 000050
【０３３８】
以上の結果より、実施例の試料は比較例の試料よりも親水性不純物の含有量の少なさという点で遥かに高純度であり、外観上の透明性と均質性という点でも遥かに優れており、高温でも低温でも長期保管下でもその優位性は変わらないことが確認された。【０３３９】
本発明の高純度化処理法は、容易・低エネルギー消費・高効率であり、高温ストリッピング法等の非効率な方法や液状不純物を単なるろ過の繰り返し等で除去しようとする非合理的なプロセスに代表される、従来法のジレンマを新しい視点で解決したものである。従って、経済・社会の発展への貢献は極めて大である。【０３４０】
以下、本発明に係る化粧料及び外用剤についてその処方例を示して説明するが、本発明に係る化粧料及び外用剤はこれらの処方例に記載の種類、組成に限定されるものではない。【０３４１】
本発明に係る液状の高純度糖誘導体変性シリコーン或いはこれを含む組成物は、様々な外用剤、化粧料に用いることができる。その具体的な処方例としては、例えば、特許文献２８（特開２０１２−２４６４４６号公報）に記載された各種化粧料・外用剤の処方例１〜６２中の「シリコーン化合物No.1〜No.6」に相当する成分を、本発明に係る液状の高純度糖誘導体変性シリコーンＮｏ．１〜Ｎｏ．８で置き換えたもの等が挙げられる。【０３４２】
本発明の高純度糖誘導体変性シリコーンは、当該変性シリコーンとは極性の大きく異なる親水性変性剤の残存量が低減されているため、化粧料・外用剤の処方を設計するにあたり各種原料配合時の相溶性不良の問題が起き難く、処方設計の幅が広がるという利点がある。同時に、最終製品の安定性に関する懸念やリスクも減らすことが出来る。高純度であるため、不純物含有量の多い一般的な糖誘導体変性シリコーン組成物と比較して、感触改良効果、保湿効果、経時着臭等の劣化現象の少なさ、界面活性効果、乳化性能、粉体分散安定能、粉体表面処理効果、或いはこれら効果の持続性等の点で有利である。特に、粉体を含む処方や水の配合量の少ない処方においては、本発明により得られる高純度の糖誘導体変性シリコーンの特性により、薬効成分や粉体を化粧料・外用剤中に従来よりも安定に微分散させることが可能となる結果、塗りむらがなくなり、化粧持ちや発色性の向上、スキンケアやＵＶフィルター効果の向上等、その処方本来の効果が増進されるという大きな利点が生まれる。また、粉体を含まない処方においては、本発明により得られる高純度の糖誘導体変性シリコーンの特性により、透明性に優れ、低粘度であっても安定な製品を容易に得ることが出来る。【０３４３】
また、本発明に係る化粧料及び外用剤の処方例として以下のものが挙げられる。なお、下記ポリエーテル変性シリコーンの全量を本発明に係る液状の高純度糖誘導体変性シリコーン（例えばＮｏ．１）で置換すれば、ＰＥＧ−ＦＲＥＥ処方も設計可能である。下記において「部」は（重量）質量部を表す。なお、下記において「部」は（重量）質量部を表す。【０３４４】
［処方例：炭化水素系の化粧料基材を主体とするリキッドファンデーション（Ｗ／Ｏ）］
（成分）
１．  イソドデカン    ２０部
２．  イソヘキサデカン    １０部
３．  イソノナン酸イソトリデシル    ３部
４．  トリカプリルカプリン酸グリセリル    ２部
５．  ポリエーテル変性シリコーン（注１）    ０．５部
６．  高純度糖誘導体変性シリコーンＮｏ．７    １．５部
７．  有機変性粘土鉱物（ベントン３８Ｖ）    １．５部
８．  メトキシケイ皮酸オクチル    ５部
９．  オクチルシラン処理酸化チタン    ８．５部
１０．オクチルシラン処理赤酸化鉄    ０．４部
１１．オクチルシラン処理黄酸化鉄      １部
１２．オクチルシラン処理黒酸化鉄    ０．１部
１３．ジメチコン、ジメチコンクロスポリマー（注２）    ２部
１４．イソドデカン／（アクリレーツ／メタクリル酸ポリトリメチルシロキシ）コポリマー（注３）    １部
１５．トリメチルシロキシケイ酸    １部
１６．１，３−ブチレングリコール    ５部
１７．グリセリン    ３部
１８．塩化ナトリウム    ０．５部
１９．防腐剤    適量
２０．精製水    残量
２１．香料    適量
注１）東レ・ダウコーニング社製ＥＳ−５３００
注２）Ｄｏｗ  Ｃｏｒｎｉｎｇ社製ＤＣ９０４５
注３）東レ・ダウコーニング社製ＦＡ−４００２ＩＤ【０３４５】
（製造方法）
工程１：  成分１、２、５、６、７、８、１３、１４、１５を撹拌混合する。
工程２：  成分３、４、９〜１２を、３本ロールを用いて混練混合する。
工程３：  撹拌下、工程１で得られた混合物に工程２の混合物を加え、更に撹拌混合する。
工程４：  成分１６〜２１を均一に溶解した水相を、工程３で得られた混合物に攪拌下に加えて乳化し（乳化機を使用）、容器に充填して製品を得る。【０３４６】
得られたＷ／Ｏ型リキッドファンデーションは、不快な着臭がなく、使用時に、乳化安定性に優れ、耐水性、化粧持続性に優れ、肌理、シワが目立ちにくい。炭化水素系の化粧料基材を主体としているにもかかわらず、さらっとしたシリコーン感の活きた感触を持ち、密着性に優れている。【０３４７】
［処方例：Ｗ／Ｏ乳化型サンスクリーン乳液］
（成分）（重量％）
１．Ｄ５（デカメチルシクロペンタシロキサン）    ２６．６
２．カプリリルメチコン（注４）    ５．０
３．ＢＹ  １１−０１８（注５）    ５．０
４．ミリスチン酸オクチルドデシル    １０．０
５．トリイソステアリン酸ＰＥＧ−２０水添ヒマシ油    ０．３
６．ポリエーテル変性シリコーン（注６）    １．２
７．本発明に係る高純度糖誘導体変性シリコーンＮｏ．３    ０．８
８．ジステアリルジモニウムヘクトライト    ０．３
９．ジメチコン／メチコンポリマー処理酸化亜鉛    １５．０
１０．ステアリン酸アルミニウム処理酸化チタン    １３．０    
１１．メチルパラベン    ０．１
１２．９５％エタノール    ５．０
１３．硫酸マグネシウム    ０．７
１４．香料    適量
１５．精製水    １７．０
注４）東レ・ダウコーニング社製ＦＺ−３１９６
注５）東レ・ダウコーニング社製、トリメチルシロキシケイ酸３０％含有のＤ５希釈液
注６）東レ・ダウコーニング社製ＥＳ−５３００【０３４８】
（製造方法）
Ａ：成分１〜１１をよく混合して均一な分散体とする。
Ｂ：成分１２〜１５を混合し、均一な溶液とする。
Ｃ：Ａを攪拌下、Ｂを徐々に添加して乳化する。（乳化機を使用）【０３４９】
（効果）
べたつきがほとんどなく、非常に軽く良く伸び広がる。また、密着性に非常に優れながらも皮膚感覚の違和感は少なく、さらっとしたシリコーン的な肌触りが得られる。乳液の安定性に優れ、温度や経時に対しても増粘等の粘度変化が少ない。使用性に優れる。【０３５０】
［処方例：２層分離型（使用前振り混ぜタイプ）サンカットローション］
（成分）（重量％）
１．Ｄ５（デカメチルシクロペンタシロキサン）    ２３．６
２．カプリリルメチコン（注４）    ７．５
３．ＤＣ  ６７０  Ｆｌｕｉｄ（注７）    ５．０
４．流動パラフィン    ３．０
５．メトキシ桂皮酸エチルヘキシル    ７．５
６．ポリエーテル変性シリコーン（注６）    １．０
７．本発明に係る高純度糖誘導体変性シリコーンＮｏ．１    １．０
８．有機変性ベントナイト（ベントン３８）    ０．２
９．メチルハイドロジェンポリシロキサン処理酸化亜鉛    ２２．５
１０．９５％エタノール    ５．０
１１．１，３−ブチレングリコール    ３．０
１２．クエン酸ナトリウム    ０．２
１３．塩化ナトリウム    ０．５
１４．香料    適量
１５．精製水    ２０．０
注４）東レ・ダウコーニング社製ＦＺ−３１９６
注６）東レ・ダウコーニング社製ＥＳ−５３００
注７）ダウコーニング社製、ポリプロピルシルセスキオキサン５０％含有のＤ５希釈液【０３５１】
（製造方法）
Ａ：成分１〜９をよく混合して均一な分散体とする。
Ｂ：成分１０〜１５を混合し、均一な溶液とする。
Ｃ：Ａを攪拌下、Ｂを徐々に添加して乳化する。（乳化機を使用）【０３５２】
（効果）
水のさわやかな感触が活きており非常に軽く良く伸び広がる。また、本発明品の優れた粉体分散効果によって微粒子酸化亜鉛を安定に微分散できるので、塗布後に肌が白っぽくなりにくい利点がある。さらに、突っ張り感などの違和感もなく紫外線防御効果も優れている。【０３５３】
［処方例：Ｗ／Ｏ乳化型サンカットクリーム］
（成分）（重量％）
１．ＥＬ−８０４０  ＩＤ（注８）    ５．０
２．ＭＱ−１６４０  ＦＬＡＫＥ  ＲＥＳＩＮ（注９）    １．０
３．本発明に係る高純度糖誘導体変性シリコーンＮｏ．７    １．０
４．イソノナン酸イソトリデシル    ２．０
５．イソヘキサデカン    １．７
６．油中粉体分散物（本発明に係る高純度糖誘導体変性シリコーンＮｏ．４／Ｄ５／微粒子酸化チタン＝３／１５／１２の重量比の混合物）    ２２．５
７．油中粉体分散物（本発明に係る高純度糖誘導体変性シリコーンＮｏ．４／Ｄ５／微粒子酸化亜鉛１．５／１０．５／１８の重量比の混合物）      ３１．５
８．１，３−ブチレングリコール    ２．０
９．食塩    ０．５
１０. 精製水    ３２．８
注８）ダウコーニング社製、ジメチコンクロスポリマー１６％含有のイソドデカン希釈物
注９）ダウコーニング社製、トリメチルシロキシケイ酸とポリプロピルシルセスキオキサンのブレンド物【０３５４】
（製造方法）
Ａ：成分２〜５を混合して均一な溶液とした後、成分１を加えて良く混合し、均質な分散体とする。
Ｂ：成分８〜１０を混合し、均一な溶液とする。
Ｃ：Ａを攪拌下、Ｂを徐々に添加して乳化（乳化機を使用）の後、成分６及び７を加えて混合し均質なクリームを得る。【０３５５】
（効果）
独特のベルベットのような厚みのあるスムースな塗布感が得られる。べたつきや油っぽさのないさっぱりとした使用感で、紫外線防御効果とその耐汗性にも優れている。【０３５６】
［処方例：Ｐｏｌｙｏｌ／Ｏ 乳化型ビタミンＣ 配合スキンケアクリーム］
（成分）（重量％）
１．Ｄ５（デカメチルシクロペンタシロキサン）    １７．９
２．ジメチコン（５ｃｓｔ）    ５．０
３．本発明に係る高純度糖誘導体変性シリコーンＮｏ．５    ４．０
４．９０４０ Ｓｉｌｉｃｏｎｅ  Ｅｌａｓｔｏｍｅｒ  Ｂｌｅｎｄ（注１０）    １０．０
５．プロピレングリコール    ７．６
６．グリセリン    ４５．０
７．ビタミンＣ    １０．５
注１０）ダウコーニング社製、ジメチコンクロスポリマー１２％含有のＤ５希釈物【０３５７】
（製造方法）
Ａ：成分１〜４をよく混合して均一な分散体とする。
Ｂ：成分５〜７を混合し、７０℃で加熱と攪拌とを行い、均一な溶液とする。
Ｃ：Ａを攪拌下、Ｂを徐々に添加して乳化し（乳化機を使用）、均質なクリームを得る。【０３５８】
（効果）
非水系の安定な乳化物が得られるため、ビタミンＣ の安定性も良好に保持される結果、生理活性物質であるビタミンＣ 固有の効果が皮膚上又は皮内にて温和かつ持続的に発揮されると期待される。【０３５９】
［処方例：Ｐｏｌｙｏｌ／Ｏ 乳化型ビタミンＣ 配合皮膚外用剤］
（成分）（重量％）
１．カプリリルメチコン（注４）    ３．０
２．ミネラルオイル    ３．０
３．トリ（カプリル・カプリン酸）グリセリル    ３．０
４．本発明に係る高純度糖誘導体変性シリコーンＮｏ．４    １．０
５．ポリエーテル変性シリコーン（注６）    １．０
６．ＥＬ−８０５０  ＩＤ  Ｓｉｌｉｃｏｎｅ  Ｏｒｇａｎｉｃ  Ｅｌａｓｔｏｍｅｒ  Ｂｌｅｎｄ（注１１）    ８．０
７．ジプロピレンングリコール    ３．０
８．グリセリン    ６０．０
９．ビタミンＣ    １５．０
注４）東レ・ダウコーニング社製ＦＺ−３１９６
注６）東レ・ダウコーニング社製ＥＳ−５３００
注１１）ダウコーニング社製（ジメチコン/ビス−イソブチルＰＰＧ−２０）クロスポリマー  １５％含有のイソドデカン希釈物【０３６０】
（製造方法）
Ａ：成分１〜６をよく混合して均一な分散体とする。
Ｂ：成分７〜９を混合し、７０℃で加熱と攪拌とを行い、均一な溶液とする。
Ｃ：Ａを攪拌下、Ｂを徐々に添加して乳化し（乳化機を使用）、均質なクリームを得る。【０３６１】
（効果）
非水系の安定な乳化物が得られるため、ビタミンＣ の安定性も良好に保持される結果、生理活性物質であるビタミンＣ 固有の効果が皮膚上又は皮内にて温和かつ持続的に発揮されると期待される。
【国際調査報告】
2015162904.tif 000057
2015162904.tif 000058
2015162904.tif 000059
2015162904.tif 000060